"少なくとも1つの脂肪族ポリカーボネートと、少なくとも1つのポリオレフィンとを含む、押出ポリマーブレンド。前記脂肪族ポリカーボネートは、二酸化炭素および1つ以上のエポキシドのコポリマーを含む、請求項1に記載の押出ポリマーブレンド。前記脂肪族ポリカーボネートは、ポリプロピレンカーボネート;ポリエチレンカーボネート;ポリプロピレンカーボネート-コ-ポリエチレンカーボネート;1つ以上の追加の脂肪族ポリカーボネートとのポリプロピレンカーボネートコ-ポリマー、1つ以上の追加の脂肪族ポリカーボネートとのポリエチレンカーボネートコ-ポリマー、上記のうちのいずれか2つ以上の物理的ブレンド、および上記のうちのいずれかを含むコポリマーから成る群より選択される、請求項2に記載の押出ポリマーブレンド。ポリプロピレンカーボネートを含む、請求項1に記載の押出ポリマーブレンド。ポリエチレンカーボネートを含む、請求項1に記載の押出ポリマーブレンド。前記ポリオレフィンは、ポリエチレン、ポリプロピレン、ポリスチレン、ポリアルファオレフィン、ポリ塩化ビニル、およびこれらのうちのいずれか2つ以上の混合物またはコポリマーから成る群より選択される、請求項1に記載の押出ポリマーブレンド。前記ポリオレフィンは、LDPE、LLDPE、HDPE、ポリプロピレン、または上記のいずれかの組み合わせから成る群より選択される、請求項1に記載の押出ポリマーブレンド。前記ポリオレフィンは、ポリエチレンを含む、請求項1に記載の押出ポリマーブレンド。前記ポリオレフィンは、ポリプロピレンを含む、請求項1に記載の押出ポリマーブレンド。少なくとも1つの相溶化剤をさらに含む、請求項1に記載の押出ポリマーブレンド。前記脂肪族ポリカーボネートは、前記ブレンドの重量の50未満に相当する、請求項1に記載の押出ポリマーブレンド。前記脂肪族ポリカーボネートは、前記ブレンドの約5~約50に相当する、請求項11に記載の押出ポリマーブレンド。前記脂肪族ポリカーボネートは、前記ブレンドの約5~約30に相当する、請求項11に記載の押出ポリマーブレンド。前記脂肪族ポリカーボネートは、前記ブレンドの約10~約25に相当する、請求項11に記載の押出ポリマーブレンド。前記ポリオレフィンは、前記ブレンドの重量の50未満に相当する、請求項1に記載の押出ポリマーブレンド。前記ポリオレフィンは、前記ブレンドの約5~約50に相当する、請求項11に記載の押出ポリマーブレンド。前記ポリオレフィンは、前記ブレンドの約5~約30に相当する、請求項11に記載の押出ポリマーブレンド。前記ポリオレフィンは、前記ブレンドの約10~約25に相当する、請求項11に記載の押出ポリマーブレンド。前記ブレンドは、160°Cを上回る温度で押出されている、請求項1~18のいずれか1項に記載の押出ポリマーブレンド。前記ブレンドは、170°Cを上回る温度で押出されている、請求項19に記載の押出ポリマーブレンド。前記ブレンドは、180°Cを上回る温度で押出されている、請求項19に記載の押出ポリマーブレンド。前記ブレンドは、200°Cを上回る温度で押出されている、請求項19に記載の押出ポリマーブレンド。請求項1~18のいずれか1項に記載の押出ポリマーブレンドを含む、プラスチックフィルム。請求項23に記載のプラスチックフィルムを含む、食品パッケージ。請求項1~18のいずれか1項に記載の押出ポリマーブレンドを含む、射出成形されたプラスチック物品。1つ以上の非脂肪族ポリカーボネートポリマーと組み合わせて脂肪族ポリカーボネートを含む、ポリマーブレンドバリアフィルムであって、測定される酸素透過性が、体積加算モデルおよびMaxwellモデルより選択される方法を使用して、前記ブレンドにおける前記ポリマーの酸素透過性値を使用して計算される予測された透過性から予想されるもの未満であることを特徴とする、ポリマーブレンドバリアフィルム。前記測定される酸素透過性は、体積加算モデルから予測される値の2分の1未満である、請求項26に記載のポリマーブレンドバリアフィルム。前記測定される酸素透過性が、体積加算モデルから予測される値の5分の1未満である、請求項26に記載のポリマーブレンドバリアフィルム。前記測定される酸素透過性は、Maxwellモデルから予測される値の2分の1未満である、請求項26に記載のポリマーブレンドバリアフィルム。前記測定される酸素透過性は、Maxwellモデルから予測される値の5分の1未満である、請求項26に記載のポリマーブレンドバリアフィルム。前記脂肪族ポリカーボネートは、二酸化炭素および1つ以上のエポキシドのコポリマーを含む、請求項26に記載のポリマーブレンドバリアフィルム。前記脂肪族ポリカーボネートは、ポリプロピレンカーボネート;ポリエチレンカーボネート;ポリプロピレンカーボネート-コ-ポリエチレンカーボネート;1つ以上の追加の脂肪族ポリカーボネートとのポリプロピレンカーボネートコ-ポリマー、1つ以上の追加の脂肪族ポリカーボネートとのポリエチレンカーボネートコ-ポリマー、上記のうちのいずれか2つ以上の物理的ブレンド、および上記のうちのいずれかを含むコポリマーから成る群より選択される、請求項31に記載のポリマーブレンドバリアフィルム。ポリプロピレンカーボネートを含む、請求項26に記載のポリマーブレンドバリアフィルム。ポリエチレンカーボネートを含む、請求項26に記載のポリマーブレンドバリアフィルム。前記非脂肪族ポリカーボネートポリマーは、LDPE、LLDPE、HDPE、ポリプロピレン、ポリスチレン、ポリ塩化ビニル、ポリ乳酸、熱可塑性デンプン、ポリ3-ヒドロキシブチレート、ポリ3-ヒドロキシバレレート、ポリ3-ヒドロキシブチレート-コ-3-ヒドロキシバレレート、ポリエチレンテレフタレートPET、生分解性ポリエステル、例えば、ポリブチレンアジペート、ポリブチレンサクシネート、ポリブチレンアジペート-コ-テレフタレート、ポリブチレンアジペート-コ-ブチレンサクシネート、他の脂肪族および芳香族ポリエステル、ポリビニルアルコール、ポリ酢酸ビニル、エチレンビニルアルコールポリマーEVOH、ポリカプロラクトン、ポリエチレングリコールジメタクリレート、ポリエステルアミド、または上記のいずれかの組み合わせから成る群より選択される、請求項26に記載のポリマーブレンドバリアフィルム。前記非脂肪族ポリカーボネートポリマーは、ポリエステルを含む、請求項26に記載のポリマーブレンドバリアフィルム。前記ポリエステルは、PLAを含む、請求項36に記載のポリマーブレンドバリアフィルム。前記ポリエステルは、PHBを含む、請求項36に記載のポリマーブレンドバリアフィルム。前記非脂肪族ポリカーボネートポリマーは、ポリオレフィンを含む、請求項26に記載のポリマーブレンドバリアフィルム。前記ポリオレフィンは、ポリエチレンを含む、請求項39に記載のポリマーブレンドバリアフィルム。前記ポリオレフィンは、ポリプロピレンを含む、請求項39に記載のポリマーブレンドバリアフィルム。前記ポリオレフィンは、LDPE、LLDPE、HDPE、ポリプロピレン、ポリスチレン、ポリ乳酸、熱可塑性デンプン、ポリ3-ヒドロキシブチレート、ポリ3-ヒドロキシバレレート、ポリ3-ヒドロキシブチレート-コ-3-ヒドロキシバレレート、ポリエチレンテレフタレートPET、生分解性ポリエステル、例えば、ポリブチレンアジペート、ポリブチレンサクシネート、ポリブチレンアジペート-コ-ブチレンサクシネート、ポリブチレンアジペート-コ-テレフタレート、他の脂肪族および芳香族ポリエステル、ポリビニルアルコール、ポリ酢酸ビニル、エチレンビニルアルコールポリマーEVOH、ポリカプロラクトン、ポリエチレングリコールジメタクリレート、ポリエステルアミド、ならびに上記のいずれかの組み合わせから成る群より選択される、請求項39に記載のポリマーブレンドバリアフィルム。前記ポリカーボネートは、ポリエチレンカーボネート、ポリプロピレンカーボネート、ポリエチレン-プロピレンカーボネートターポリマー、および上記のいずれかの組み合わせから成る群より選択される、請求項42に記載のポリマーブレンドフィルム。前記ポリカーボネートは、ポリプロピレンカーボネートを含み、平均で、前記ポリプロピレンカーボネートにおいて、隣接するモノマー単位の少なくとも80は、頭尾配向される、請求項26に記載のポリマーブレンドフィルム。前記ポリカーボネートは、前記ポリカーボネートおよび前記ポリオレフィンの総重量の少なくとも約10重量を成す、請求項26に記載のポリマーブレンドフィルム。前記ポリオレフィンは、前記ポリカーボネートおよび前記ポリオレフィンの総重量の少なくとも約10重量を成す、請求項26に記載のポリマーブレンドフィルム。a第1の酸素透過性を有するポリカーボネートとb第2の酸素透過性を有するポリオレフィンと、を含む、ポリマーブレンドフィルムであって、前記ポリマーブレンドフィルムは、前記第1の酸素透過性の値および前記第2の酸素透過性の値を使用して、体積加算モデルから計算される酸素透過性値未満の第3の酸素透過性を有する、ポリマーブレンドフィルム。前記第3の酸素透過性は、前記第1の酸素透過性の値および前記第2の酸素透過性の値を使用して、Maxwellモデルから計算される酸素透過性値未満である、請求項47に記載のポリマーブレンドフィルム。前記ポリマーブレンドフィルムは、単一のポリマーブレンドから押出される、請求項47に記載のポリマーブレンドフィルム。前記ポリマーブレンドフィルムは、約100ミル以下の厚さを有する、請求項47に記載のポリマーブレンドフィルム。少なくとも1つの相溶化剤をさらに含む、請求項47に記載のポリマーブレンドフィルム。前記ポリオレフィンは、LDPE、LLDPE、HDPE、ポリプロピレン、ポリスチレン、ポリ乳酸、熱可塑性デンプン、ポリ3-ヒドロキシブチレート、ポリ3-ヒドロキシバレレート、ポリ3-ヒドロキシブチレート-コ-3-ヒドロキシバレレート、ポリエチレンテレフタレートPET、生分解性ポリエステル、例えば、ポリブチレンアジペート、ポリブチレンサクシネート、ポリブチレンアジペート-コ-ブチレンサクシネート、ポリブチレンアジペート-コ-テレフタレート、他の脂肪族および芳香族ポリエステル、ポリビニルアルコール、ポリ酢酸ビニル、エチレンビニルアルコールポリマーEVOH、ポリカプロラクトン、ポリエチレングリコールジメタクリレート、ポリエステルアミド、ならびに上記のいずれかの組み合わせから成る群より選択される、請求項47に記載のポリマーブレンドフィルム。前記ポリカーボネートは、ポリエチレンカーボネート、ポリプロピレンカーボネート、ポリエチレン-プロピレンカーボネートターポリマー、および上記のいずれかの組み合わせから成る群より選択される、請求項47に記載のポリマーブレンドフィルム。前記ポリカーボネートは、ポリプロピレンカーボネートを含み、平均で、前記ポリプロピレンカーボネートにおいて、隣接するモノマー単位の少なくとも80は、頭尾配向される、請求項47に記載のポリマーブレンドフィルム。前記ポリカーボネートは、前記ポリカーボネートおよび前記ポリオレフィンの総重量の少なくとも約10重量を成す、請求項47に記載のポリマーブレンドフィルム。前記ポリオレフィンは、前記ポリカーボネートおよび前記ポリオレフィンの総重量の少なくとも約10重量を成す、請求項47に記載のポリマーブレンドフィルム。aポリプロピレンカーボネートと、bポリオレフィンと、を含む、ポリマーブレンド。前記ポリマーブレンドは、ポリマーブレンドフィルムを形成するように押出される、単一のポリマーブレンドである、請求項57に記載のポリマーブレンド。前記ポリマーブレンドフィルムは、約100ミル以下の厚さを有する、請求項58に記載のポリマーブレンド。少なくとも1つの相溶化剤をさらに含む、請求項57に記載のポリマーブレンド。前記ポリオレフィンは、LDPE、LLDPE、HDPE、ポリプロピレン、ポリスチレン、ポリ乳酸、熱可塑性デンプン、ポリ3-ヒドロキシブチレート、ポリ3-ヒドロキシバレレート、ポリ3-ヒドロキシブチレート-コ-3-ヒドロキシバレレート、ポリエチレンテレフタレートPET、生分解性ポリエステル、例えば、ポリブチレンアジペート、ポリブチレンサクシネート、ポリブチレンアジペート-コ-テレフタレート、ポリブチレンアジペート-コ-ブチレンサクシネート、他の脂肪族および芳香族ポリエステル、ポリビニルアルコール、ポリ酢酸ビニル、エチレンビニルアルコールポリマーEVOH、ポリカプロラクトン、ポリエチレングリコールジメタクリレート、ポリエステルアミド、ならびに上記のいずれかの組み合わせから成る群より選択される、請求項57に記載のポリマーブレンド。平均で、前記ポリプロピレンカーボネートにおいて、隣接するモノマー単位の少なくとも80は、頭尾配向される、請求項57に記載のポリマーブレンド。前記ポリプロピレンカーボネートは、前記ポリプロピレンカーボネートおよび前記ポリオレフィンの総重量の少なくとも約5重量を成す、請求項57に記載のポリマーブレンド。前記ポリオレフィンは、前記ポリプロピレンカーボネートおよび前記ポリオレフィンの総重量の少なくとも約5重量を成す、請求項57に記載のポリマーブレンド。少なくとも70重量パーセントの脂肪族ポリカーボネートを含むプラスチックフィルムであって、前記フィルムは、少なくとも100のASTMD882で測定される破断前伸長値を有することを特徴とする、プラスチックフィルム。前記脂肪族ポリカーボネートは、ポリプロピレンカーボネートおよびポリエチレンカーボネートのうちの1つ以上を含む、請求項65に記載のプラスチックフィルム。前記脂肪族ポリカーボネートは、ポリプロピレンカーボネートを含む、請求項65に記載のプラスチックフィルム。前記脂肪族ポリカーボネートは、ポリエチレンカーボネートを含む、請求項65に記載のプラスチックフィルム。少なくとも80重量パーセントの脂肪族ポリカーボネートを含む、請求項65に記載のプラスチックフィルム。少なくとも85重量パーセントの脂肪族ポリカーボネートを含む、請求項65に記載のプラスチックフィルム。少なくとも90重量パーセントの脂肪族ポリカーボネートを含む、請求項65に記載のプラスチックフィルム。少なくとも95重量パーセントの脂肪族ポリカーボネートを含む、請求項65に記載のプラスチックフィルム。1つ以上の半結晶性ポリマーをさらに含む、請求項65に記載のプラスチックフィルム。1つ以上のポリオレフィンポリマーをさらに含む、請求項65に記載のプラスチックフィルム。約0.5から約30重量パーセントの1つ以上のポリオレフィンポリマーを含む、請求項74に記載のプラスチックフィルム。約0.5から約30重量パーセントの1つ以上のポリオレフィンポリマーを含む、請求項74に記載のプラスチックフィルム。約1から約25重量パーセントの1つ以上のポリオレフィンポリマーを含む、請求項74に記載のプラスチックフィルム。約1から約10重量パーセントの1つ以上のポリオレフィンポリマーを含む、請求項74に記載のプラスチックフィルム。約2から約8重量パーセントの1つ以上のポリオレフィンポリマーを含む、請求項74に記載のプラスチックフィルム。約5重量パーセントの1つ以上のポリオレフィンポリマーを含む、請求項74に記載のプラスチックフィルム。ポリオレフィンポリマーは、ポリエチレン、ポリプロピレン、およびポリエチレン-コ-プロピレンのうちの1つ以上を含む、請求項74~80のいずれか1項に記載のプラスチックフィルム。ポリエチレンを含む、請求項81に記載のプラスチックフィルム。前記ポリエチレンは、LDPEである、請求項82に記載のプラスチックフィルム。ポリプロピレンを含む、請求項81に記載のプラスチックフィルム。1つ以上の相溶化剤をさらに含む、請求項65に記載のプラスチックフィルム。前記フィルムは、延伸されている、請求項65に記載のプラスチックフィルム。前記フィルムは、二軸延伸されている、請求項86に記載のプラスチックフィルム。前記フィルムは、ブローフィルムプロセスによって作製されている、請求項65に記載のプラスチックフィルム。延伸前の前記フィルムのASTM方法D882で測定される前記破断前伸長値は、50未満である、請求項86に記載のプラスチックフィルム。少なくとも70重量パーセントの脂肪族ポリカーボネートを含むプラスチックフィルムであって、前記フィルムは、延伸されており、延伸前のASTMD882を使用して測定される前記破断前伸長値は、50未満であり、延伸後のASTMD882を使用して測定される前記破断前伸長値は、100超であることを特徴とする、プラスチックフィルム。a脂肪族ポリカーボネートを提供するステップであって、前記脂肪族ポリカーボネートをフィルムに作製する時、前記フィルムが、50未満のASTMD882を使用して測定される固有の破断前伸長値を有することを特徴とする、ステップと、b少なくとも70重量パーセントの脂肪族ポリカーボネートを含む混合物を提供するように、最大約30重量パーセントの半結晶性ポリマーを混和するステップと、cステップbの前記混合物からフィルムを形成するステップと、d100超のASTMD882を使用して測定される破断前伸長値を有するフィルムを提供するように、ステップcからの前記フィルムを延伸するステップと、を含む、方法。ステップcおよびdは、前記フィルムを作製するように、ブローフィルムプロセスを使用することによって、同時に実施される、請求項91に記載の方法。前記フィルムを形成するステップは、前記フィルムを押出することを含む、請求項91に記載の方法。前記フィルムを延伸するステップは、前記フィルムを一軸延伸することを含む、請求項91に記載の方法。前記フィルムを延伸するステップは、前記フィルムを二軸延伸することを含む、請求項91に記載の方法。前記脂肪族ポリカーボネートは、それが、35°C超のTgを有することを特徴とする、請求項91に記載の方法。前記脂肪族ポリカーボネートは、前記ポリカーボネート鎖が、平均で、98超のカーボネート結合を含有することを特徴とする、請求項91に記載の方法。前記脂肪族ポリカーボネートは、ポリプロピレンカーボネートを含む、請求項91~97のいずれか1項に記載の方法。ステップbで混和される前記半結晶性ポリマーは、ポリオレフィンを含む、請求項91に記載の方法。前記ポリオレフィンは、LDPEを含む、請求項99に記載の方法。ステップbは、約1から約10の半結晶性ポリマーを混和することを含む、請求項91に記載の方法。ステップaにおいて提供される前記脂肪族ポリカーボネートのみから作製されるフィルムの前記破断前伸長値、およびステップdからの最終フィルムの前記破断前伸長値の比率は、2超である、請求項91に記載の方法。前記比率は、3超である、請求項102に記載の方法。前記比率は、5超である、請求項103に記載の方法。前記比率は、10超である、請求項104に記載の方法。脂肪族ポリカーボネートおよび約1~約10のポリオレフィンのブレンドを含む組成物であって、ブレンドは、ブレンドされていない状態における前記脂肪族ポリカーボネートよりも少なくとも4倍高い、ASTMD882によって測定される破断前伸長値を有することを特徴とする、組成物。前記脂肪族ポリカーボネートは、二酸化炭素、酸化プロピレン、および任意に1つ以上の追加のエポキシドとの間のコポリマーを含む、請求項106に記載の組成物。前記脂肪族ポリカーボネートは、ポリプロピレンカーボネートを含む、請求項106に記載の組成物。前記脂肪族ポリカーボネートは、98超のカーボネート結合を含有することを特徴とする、請求項106~108のいずれか1項に記載の組成物。前記脂肪族ポリカーボネートは、99超のカーボネート結合を含有する、請求項109に記載の組成物。前記脂肪族ポリカーボネートは、約50,000~約500,000g/molのMnを有することを特徴とする、請求項106~108のいずれか1項に記載の組成物。前記脂肪族ポリカーボネートは、約50,000~約250,000g/molのMnを有する、請求項111に記載の組成物。前記脂肪族ポリカーボネートは、約120,000~約220,000g/molのMnを有する、請求項111に記載の組成物。前記脂肪族ポリカーボネートは、2未満の多分散性指数を有することを特徴とする、請求項106~108のいずれか1項に記載の組成物。前記脂肪族ポリカーボネートは、1.5未満の多分散性指数を有する、請求項114に記載の組成物。前記脂肪族ポリカーボネートは、1.2未満の多分散性指数を有する、請求項114に記載の組成物。前記脂肪族ポリカーボネートは、約5重量パーセント未満の環状カーボネートを含有することを特徴とする、請求項106~108のいずれか1項に記載の組成物。前記脂肪族ポリカーボネートは、約3重量パーセント未満の環状カーボネートを含有する、請求項114に記載の組成物。前記脂肪族ポリカーボネートは、実質的に環状カーボネートを含まない、請求項117に記載の組成物。前記ポリオレフィンは、ポリエチレンを含む、請求項106に記載の組成物。前記ポリエチレンは、LDPEを含む、請求項120に記載の組成物。前記ポリオレフィンは、ポリプロピレンを含む、請求項106に記載の組成物。前記組成物は、フィルムを成す、請求項106に記載の組成物。前記フィルムは、延伸されている、請求項123に記載の組成物。請求項106~108、110、112~113、115~116、または118~124のいずれか1項に記載の組成物を含む、包装フィルム。前記フィルムは、単層フィルムを含む、請求項125に記載の包装フィルム。前記フィルムは、多層フィルムを含む、請求項125に記載の包装フィルム。前記フィルムは、食品包装材料を成す、請求項125に記載の包装フィルム。本発明は、とりわけ、脂肪族ポリカーボネートおよびポリオレフィンのブレンドと、そのフィルムと、かかるブレンドおよびフィルムを作製する方法と、を提供する。ある実施形態において、かかるブレンドは、押出される。一部の実施形態において、提供される組成物は、改善された伸長特性を有する。一部の実施形態において、提供される組成物は、測定される酸素透過性が、ブレンドにおけるポリマーの酸素透過性値を使用して計算される予測された透過性から予想されるもの未満であることを特徴とする、1つ以上の非脂肪族ポリカーボネートポリマーと組み合わせた脂肪族ポリカーボネートを含む。定義特定の官能基および化学用語の定義を、以下でより詳細に説明する。本発明の目的上、化学要素は、CAS式元素周期表PeriodicTableoftheElements,CASversion、HandbookofChemistryandPhysics,75thEd.内表紙に従って識別され、特定の官能基は、概して、その中で説明されるように定義される。さらに、有機化学の一般原理、ならびに特定の官能性部分および反応性は、OrganicChemistry,ThomasSorrell,UniversityScienceBooks,Sausalito,1999、SmithandMarchMarch’sAdvancedOrganicChemistry,5thEdition,JohnWileySons,Inc.,NewYork,2001、Larock,ComprehensiveOrganicTransformations,VCHPublishers,Inc.,NewYork,1989、Carruthers,SomeModernMethodsofOrganicSynthesis,3rdEdition,CambridgeUniversityPress,Cambridge,1987において説明され、これらの各々の全体の内容は、参照することにより、本明細書に組み込まれる。本発明のある化合物は、1つ以上の不斉中心を含むことができ、このため、種々の立体異性体形態、例えば、エナンチオマーおよび/またはジアステレオマーにおいて存在することができる。このため、本発明の化合物およびその組成物は、個々のエナンチオマー、ジアステレオマー、または幾何学的異性体の形態であり得るか、または立体異性体の混合物の形態であり得る。ある実施形態において、本発明の化合物は、エナンチオピュアな化合物である。ある他の実施形態において、エナンチオマーまたはジアステレオマーの混合物が提供される。さらに、本明細書において説明されるある化合物は、別途示されない限り、ZまたはEのいずれかの異性体として存在することができる、1つ以上の二重結合を有し得る。本発明は、さらに、他の異性体を実質的に含まない個々の異性体として、および、代替的に、種々の異性体の混合物、例えば、エナンチオマーのラセミ混合物として、化合物を包含する。上で言及される化合物自体に加えて、本発明はまた、1つ以上の化合物を含む組成物を包含する。本明細書において使用される際、異性体という用語は、任意のおよび全ての幾何学的異性体および立体異性体を含む。例えば、異性体は、本発明の範囲内にある、cisおよびtrans異性体、EおよびZ異性体、RおよびSエナンチオマー、ジアステレオマー、d異性体、l異性体、そのラセミ混合物、ならびにその他の混合物を含む。例えば、化合物は、一部の実施形態において、1つ以上の対応する立体異性体を実質的に含まずに提供され得、立体化学的に富化されたとも称され得る。エポキシドという用語は、本明細書において使用される際、置換オキシランを指す。かかる置換オキシランは、一置換オキシラン、二置換オキシラン、三置換オキシラン、および四置換オキシランを含む。かかるエポキシドは、本明細書において定義されるように、さらに任意に置換されてもよい。ある実施形態において、エポキシドは、単一のオキシラン部分を含む。ある実施形態において、エポキシドは、2つ以上のオキシラン部分を含む。ポリマーという用語は、本明細書において使用される際、高い相対分子質量の分子を指し、その構造は、実際または概念的に、低い相対分子質量の分子に由来する複数の単位の繰り返しを含む。ある実施形態において、ポリマーは、1つのモノマー種例えば、ポリエチレンオキシドのみから成る。ある実施形態において、ポリマーは、CO2およびエポキシド例えば、ポリエチレンカーボネートに由来する実質的交互単位から成る。ある実施形態において、本発明のポリマーは、2つ以上の異なるエポキシドモノマーを組み込むコポリマー、ターポリマー、ヘテロポリマー、ブロックコポリマー、またはテーパ型ヘテロポリマーである。かかる高次ポリマーの構造的描写に関して、スラッシュによって分離される異なるモノマー単位の連鎖を示す慣例を、本明細書において使用することができるこれらの構造は、別途指定されない限り、描写されるいずれの比率の異なるモノマー単位も組み込むコポリマーも包含すると解釈されるものとする。この描写はまた、ランダム、テーパ型、ブロックコ-ポリマー、およびこれらのうちのいずれか2つ以上の組み合わせを表すことを意味し、別途指定されない限り、これらの全てが、示唆される。本明細書において使用される際、触媒という用語は、その存在が化学反応の割合および/もしくは程度を増加させるが、消費されない、またはそれ自体が永続的な化学変化を受けない、物質を指す。本明細書において使用される際、結晶性という用語は、示差走査熱量測定DSCもしくは同等の技術によって判定される際、一次転移または結晶性融点Tmを有する、ポリマーまたはポリマー組成物を指す。この用語は、半結晶性という用語と交換可能に使用することができる。非晶質ポリマーに関して、結晶性ポリマーまたはその組成物は、より高度な秩序構造を有する。一部の実施形態において、結晶性ポリマーは、材料を非晶質材料から区別するために使用することができる特性を有する。一部の実施形態において、結晶性材料は、融点を有するように、十分に結晶性である。本明細書において使用される際、結晶化可能なという用語は、ある状態において主に非晶質であるが、本明細書において説明される条件および方法に供されると結晶化することができる、ポリマーまたはその組成物を指す。本明細書において使用される際、非晶質という用語は、示差走査熱量測定DSCまたは同等の技術によって判定される際、融点を欠くポリマーを指す。本明細書において使用される際、頭尾またはHTという用語は、ポリマー鎖における、隣接する繰り返し単位の位置化学を指す。例えば、ポリプロピレンカーボネートPPCの文脈において、頭尾という用語は、以下に描写される、3つの位置化学的可能性に基づく。頭尾比率H:Tという用語は、全ての他の位置化学的可能性の合計に対する、頭尾結合の比率を指す。かかる用語は、ポリマーまたはポリマー組成物の位置規則性を説明および/または定量化するために使用することができる。ポリプロピレンカーボネートの頭尾比率は、例えば、Lednor,etal.J.Chem.Soc.,Chem.Comm.1985,598-599によって説明されるように、13C-NMR分光法によって容易に判定することができる。ポリマー構造の描写に関して、モノマー単位の特定の位置化学的配向が、本明細書におけるポリマー構造の表現において示され得る一方で、これは、ポリマー構造を示される位置化学的配設に限定することを意図されないが、別途指定されない限り、描写されるものを含む全ての位置化学的配設、反対の位置化学、ランダムな混合物、イソタクチック材料、シンジオタクチック材料、ラセミ材料、および/またはエナンチオ富化された材料、ならびにこれらのうちのいずれかの組み合わせを包含すると解釈されるものとする。タクチシティという用語は、本明細書において使用される際、ポリマーまたはポリマー組成物における、プロピレン単位メチル基の配向の立体規則性を指す。かかる立体規則性は、位置規則性例えば、頭尾比率から離して考慮することができるが、単純化するために、以下の定義は、同じ位置化学を有する隣接するプロピレン単位を考慮する。ポリマー骨格に関して、同じ相対立体化学的配向を有する、隣接する即ち、カーボネート単位によって離間するプロピレン単位からのメチル残基の対ダイアドは、メソmと称される。反対の立体化学的構成のそれらは、ラセミrと称される。3つの隣接するプロピレン単位トリアドが、同じ配向を有するメチル基を有する時、トリアドのタクチシティは、mmである。3つのプロピレン単位配列における2つの隣接するプロピレン単位が、同じ立体化学的配向を有し、その配向が、第3の単位の相対的構成とは異なる場合、トリアドのタクチシティは、mrである。中間のプロピレン単位が、いずれかの隣接プロピレンとは反対の構成を有する時、トリアドは、rrタクチシティを有する。合計の鎖含有量におけるポリマー塩基中のトリアドの各タイプの割合を判定することができ、100で乗算すると、ポリマーにおいて見出されるそのタイプのパーセンテージを示す。タクチシティは、本明細書において使用される際、イソタクチックmmトリアドのパーセンテージである。シンジオタクチックという用語は、本明細書において使用される際、PPCポリマーまたはポリマー組成物を指し、プロピレン単位メチル基の立体化学的配向は、ポリマー鎖に沿って交互する。例えば、完全にシンジオタクチックなポリマーは、100ラセミダイアドを有する。シンジオタクチックなポリマーまたはその組成物は、完全にシンジオタクチックである必要はないが、ある程度のシンジオタクチシティ例えば、わずかにシンジオタクチックを含有し得る。イソタクチックという用語は、本明細書において使用される際、PPCポリマーまたはポリマー組成物を指し、プロピレン単位メチル基の相対立体化学的配向は、ポリマー鎖に沿って同じである。例えば、完全にイソタクチックなポリマーは、100メソダイアドを有する。イソタクチックポリマーまたはその組成物は、完全にイソタクチックである必要はないが、ある程度のイソタクチシティ例えば、わずかにイソタクチックを含有し得る。材料に関する融点という用語は、本明細書において使用される際、示差走査熱量測定DSCによって判定される主要なおよび二次的融解ピークの中で、より高いピークとして定義される。バリアポリマーという用語は、本明細書において使用される際、関心対象の分子に対して低い透過性を有する任意のポリマーとして定義される。一部の実施形態において、関心対象の分子は、酸素である。一部の実施形態において、関心対象の分子は、水である。構造的ポリマーという用語は、本明細書において使用される際、例えば、密度、硬度、剛性、衝撃抵抗、強度、および靱性といった、透過性以外の少なくとも1つの機械的または構造的特性に対する既定の値を有する任意のポリマーとして定義される。ポリカーボネートという用語は、本明細書において使用される際、カーボネート基を含有する任意のポリマーとして定義される。脂肪族ポリカーボネートという用語は、本明細書において使用される際、芳香族環を含有しない任意のポリカーボネートとして定義される。ポリオレフィンという用語は、本明細書において使用される際、一般式CnH2nを有するモノマーとして、単純なオレフィンから産生される任意のポリマーとして定義される。ハロおよびハロゲンという用語は、本明細書において使用される際、フッ素フルオロ、-F、塩素クロロ、-Cl、臭素ブロモ、-Br、およびヨウ素ヨード、-Iより選択される原子を指す。脂肪族または脂肪族基という用語は、本明細書において使用される際、直鎖即ち、非分岐、分岐、もしくは環状縮合、架橋、およびスピロ縮合多環式を含むであり得る、および完全に飽和であり得る、または1つ以上の不飽和単位を含有し得るが、芳香族ではない、炭化水素部分を表す。別途指定されない限り、脂肪族基は、1~40個の炭素原子を含有する。ある実施形態において、脂肪族基は、1~20個の炭素原子を含有する。ある実施形態において、脂肪族基は、3~20個の炭素原子を含有する。ある実施形態において、脂肪族基は、1~12個の炭素原子を含有する。ある実施形態において、脂肪族基は、1~8個の炭素原子を含有する。ある実施形態において、脂肪族基は、1~6個の炭素原子を含有する。一部の実施形態において、脂肪族基は、1~5個の炭素原子を含有し、一部の実施形態において、脂肪族基は、1~4個の炭素原子を含有し、一部の実施形態において、脂肪族基は、1~3個の炭素原子を含有し、一部の実施形態において、脂肪族基は、1または2個の炭素原子を含有する。好適な脂肪族基としては、線状または分岐アルキル、アルケニル、およびアルキニル基、ならびにシクロアルキルアルキル、シクロアルケニルアルキル、またはシクロアルキルアルケニルといった、それらの混成物が挙げられるが、これらに限定されない。ヘテロ脂肪族という用語は、本明細書において使用される際、1つ以上の炭素原子が、独立して、酸素、硫黄、窒素、またはリンから成る群より選択される1つ以上の原子によって置き換えられる、脂肪族基を指す。ある実施形態において、1個から6個の炭素原子は、独立して、酸素、硫黄、窒素、またはリンのうちの1つ以上によって置き換えられる。ヘテロ脂肪族基は、置換または非置換、分岐または非分岐、環状または非環式であってもよく、飽和、不飽和、または部分的に不飽和基を含んでもよい。本明細書において使用される際、二価C1-8もしくはC1-3飽和または不飽和、直鎖または分岐炭化水素鎖という用語は、本明細書において定義されるように、直鎖または分岐鎖である、二価アルキル、アルケニル、およびアルキニル鎖を指す。不飽和という用語は、本明細書において使用される際、ある部分が、1つ以上の二重または三重結合を有するということを意味する。単独で、またはより大きな部分の一部として使用される、脂環式、炭素環、または炭素環式という用語は、3から12員を有する、本明細書において説明されるような、飽和、または部分的に不飽和の環状脂肪族単環式もしくは多環式環系を指し、脂肪族環系は、上で定義される、および本明細書において説明されるように、任意に置換される。脂環式基としては、これらに限定することなく、シクロプロピル、シクロブチル、シクロペンチル、シクロペンテニル、シクロヘキシル、シクロヘキセニル、シクロヘプチル、シクロヘプテニル、シクロオクチル、シクロオクテニル、ノルボルニル、アダマンチル、およびシクロオクタジエニルが挙げられる。一部の実施形態において、シクロアルキルは、3~6個の炭素を有する。脂環式、炭素環、または炭素環式という用語はまた、デカヒドロナフチルまたはテトラヒドロナフチルといった、1つ以上の芳香族または非芳香族環に縮合される脂肪族環を含み、ここでは、ラジカルまたは付着点が脂肪族環上にある。ある実施形態において、3から7員の炭素環という用語は、3から7員の飽和、または部分的に不飽和の単環式炭素環式環を指す。ある実施形態において、3から8員の炭素環という用語は、3から8員の飽和、または部分的に不飽和の単環式炭素環式環を指す。ある実施形態において、3から14員の炭素環およびC3-14炭素環という用語は、3から8員の飽和、もしくは部分的に不飽和の単環式炭素環式環、または7から14員の飽和、もしくは部分的に不飽和の多環式炭素環式環を指す。アルキルという用語は、本明細書において使用される際、単一の水素原子の除去によって、1~6個の炭素原子を含有する脂肪族部分に由来する、飽和、直鎖もしくは分岐鎖炭化水素ラジカルを指す。別途指定されない限り、アルキル基は、1~12個の炭素原子を含有する。ある実施形態において、アルキル基は、1~8個の炭素原子を含有する。ある実施形態において、アルキル基は、1~6個の炭素原子を含有する。一部の実施形態において、アルキル基は、1~5個の炭素原子を含有し、一部の実施形態において、アルキル基は、1~4個の炭素原子を含有し、一部の実施形態において、アルキル基は、1~3個の炭素原子を含有し、一部の実施形態において、アルキル基は、1~2個の炭素原子を含有する。アルキルラジカルの例としては、メチル、エチル、n-プロピル、イソプロピル、n-ブチル、イソ-ブチル、sec-ブチル、sec-ペンチル、イソ-ペンチル、tert-ブチル、n-ペンチル、ネオペンチル、n-ヘキシル、sec-ヘキシル、n-ヘプチル、n-オクチル、n-デシル、n-ウンデシル、ドデシル等が挙げられるが、これらに限定されない。アルケニルという用語は、本明細書において使用される際、単一の水素原子の除去によって、少なくとも1つの炭素-炭素二重結合を有する、直鎖または分岐鎖の脂肪族部分に由来する、一価基を表す。別途指定されない限り、アルケニル基は、2~12個の炭素原子を含有する。ある実施形態において、アルケニル基は、2~8個の炭素原子を含有する。ある実施形態において、アルケニル基は、2~6個の炭素原子を含有する。一部の実施形態において、アルケニル基は、2~5個の炭素原子を含有し、一部の実施形態において、アルケニル基は、2~4個の炭素原子を含有し、一部の実施形態において、アルケニル基は、2~3個の炭素原子を含有し、一部の実施形態において、アルケニル基は、2個の炭素原子を含有する。アルケニル基としては、例えば、エテニル、プロペニル、ブテニル、1-メチル-2-ブテン-1-イル等が挙げられる。アルキニルという用語は、本明細書において使用される際、単一の水素原子の除去によって、少なくとも1つの炭素-炭素三重結合を有する、直鎖または分岐鎖の脂肪族部分に由来する、一価基を指す。別途指定されない限り、アルキニル基は、2~12個の炭素原子を含有する。ある実施形態において、アルキニル基は、2~8個の炭素原子を含有する。ある実施形態において、アルキニル基は、2~6個の炭素原子を含有する。一部の実施形態において、アルキニル基は、2~5個の炭素原子を含有し、一部の実施形態において、アルキニル基は、2~4個の炭素原子を含有し、一部の実施形態において、アルキニル基は、2~3個の炭素原子を含有し、一部の実施形態において、アルキニル基は、2個の炭素原子を含有する。代表的なアルキニル基としては、エチニル、2-プロピニルプロパルギル、1-プロピニル等が挙げられるが、これらに限定されない。アルコキシという用語は、本明細書において使用される際、酸素原子を通じて親分子に付着される、先に定義されるような、アルキル基を指す。アルコキシの例としては、メトキシ、エトキシ、プロポキシ、イソプロポキシ、n-ブトキシ、tert-ブトキシ、ネオペントキシ、およびn-ヘキソキシが挙げられるが、これらに限定されない。アシルという用語は、本明細書において使用される際、カルボニル含有官能性、例えば、-C=OR’を指し、式中、R’は、水素、もしくは任意に置換された脂肪族、ヘテロ脂肪族、複素環、アリール、ヘテロアリール基であるか、または置換された例えば、水素、もしくは脂肪族、ヘテロ脂肪族、アリール、もしくはヘテロアリール部分で酸素、または窒素含有官能性例えば、カルボン酸、エステル、もしくはアミド官能性を形成するである。アシルオキシという用語は、本明細書で使用される際、酸素原子を通じて親分子に付着するアシル基を指す。単独で、またはアラルキル、アルアルコキシ、もしくはアリールオキシアルキルのように、より大きい部分の一部として使用される、アリールという用語は、単環式、および合計5から20環員を有する多環式環系を指し、系中の少なくとも1つの環は芳香族であり、系中の各環は、3から12環員を含有する。アリールという用語は、アリール環という用語と交換可能に使用することができる。本発明のある実施形態において、アリールは、1つ以上の置換基を担持し得る、フェニル、ビフェニル、ナフチル、アントラシル等が挙げられるが、これらに限定されない芳香族環系を指す。また、アリールという用語の範囲内には、それが、本明細書において使用される際、ベンゾフラニル、インダニル、フタルイミジル、ナフトイミジルnaphthimidyl、フェナントリイジニルphenantriidinyl、またはテトラヒドロナフチル等といった、芳香族環が1つ以上の追加の環に縮合される基が含まれる。ある実施形態において、6から10員のアリールおよびC6-10アリールという用語は、フェニル、または8から10員の多環式アリール環を指す。単独、またはより大きな部分の一部、例えば、ヘテロアラルキル、もしくはヘテロアルアルコキシとして使用される、ヘテロアリールおよびheteroar-という用語は、5から14個の環原子、好ましくは5、6、または9個の環原子を有する;環状アレイ内で共有される6、10、または14πの電子を有する;および炭素原子に加えて、1から5個のヘテロ原子を有する、基を指す。ヘテロ原子という用語は、窒素、酸素、または硫黄を指し、窒素または硫黄の任意の酸化された形態、および塩基性窒素の任意の四級化された形態を含む。ヘテロアリール基としては、これらに限定することなく、チエニル、フラニル、ピロリル、イミダゾリル、ピラゾリル、トリアゾリル、テトラゾリル、オキサゾリル、イソキサゾリル、オキサジアゾリル、チアゾリル、イソチアゾリル、チアジアゾリル、ピリジル、ピリダジニル、ピリミジニル、ピラジニル、インドリジニル、プリニル、ナフチリジニル、ベンゾフラニル、およびプテリジニルが挙げられる。ヘテロアリールおよびheteroar-はまた、本明細書において使用される際、ヘテロ芳香族環が1つ以上のアリール、脂環式、またはヘテロシクリル環に縮合される基を含み、ここでは、ラジカルまたは付着点がヘテロ芳香族環上にある。非限定的な例としては、インドリル、イソインドリル、ベンゾチエニル、ベンゾフラニル、ジベンゾフラニル、インダゾリル、ベンズイミダゾリル、ベンズチアゾリル、キノリル、イソキノリル、シノリニル、フタラジニル、キナゾリニル、キノキサリニル、4H-キノリジニル、カルバゾリル、アクリジニル、フェナジニル、フェノチアジニル、フェノキサジニル、テトラヒドロキノリニル、テトラヒドロイソキノリニル、およびピリド[2,3-b]-1,4-オキサジン-34H-オンが挙げられる。ヘテロアリール基は、単環式または二環式であってもよい。ヘテロアリールという用語は、ヘテロアリール環、ヘテロアリール基、またはヘテロ芳香族という用語と交換可能に使用することができ、これらの用語のいずれも、任意に置換される環を含む。ヘテロアラルキルという用語は、ヘテロアリールによって置換されるアルキル基を指し、ここでは、アルキルおよびヘテロアリール部分は、独立して、任意に置換される。ある実施形態において、5から10員のヘテロアリールという用語は、独立して窒素、酸素、もしくは硫黄より選択される1から3個のヘテロ原子を有する、5から6員のヘテロアリール環、または独立して窒素、酸素、もしくは硫黄より選択される1から4個のヘテロ原子を有する、8から10員の二環式ヘテロアリール環を指す。ある実施形態において、5から12員のヘテロアリールという用語は、独立して窒素、酸素、もしくは硫黄より選択される1から3個のヘテロ原子を有する、5から6員のヘテロアリール環、または独立して窒素、酸素、もしくは硫黄より選択される1から4個のヘテロ原子を有する、8から12員の二環式ヘテロアリール環を指す。本明細書において使用される際、ヘテロ環、ヘテロシクリル、複素環式ラジカル、および複素環式環という用語は、交換可能に使用され、飽和もしくは部分的に不飽和のいずれかであり、炭素原子に加えて、1つ以上の、好ましくは、上で定義されるように1から4個のヘテロ原子を有する、安定した5から7員の単環式または7~14員の多環式複素環式部分を指す。ヘテロ環の環原子に関して使用される時、窒素という用語は、置換された窒素を含む。一例として、酸素、硫黄、もしくは窒素より選択される0~3個のヘテロ原子を有する、飽和または部分的に不飽和の環において、窒素は、N3,4-ジヒドロ-2H-ピロリルの場合のように、NHピロリジニルの場合のように、またはNRN置換されたピロリジニルの場合のようにであってもよい。一部の実施形態において、3から7員の複素環式という用語は、独立して窒素、酸素、もしくは硫黄より選択される1から2個のヘテロ原子を有する、3から7員の飽和または部分的に不飽和の単環式複素環式環を指す。一部の実施形態において、3から12員の複素環式という用語は、独立して窒素、酸素、もしくは硫黄より選択される1から2個のヘテロ原子を有する、3から8員の飽和もしくは部分的に不飽和の単環式複素環式環、または独立して窒素、酸素、もしくは硫黄より選択される1~3個のヘテロ原子を有する、7から12員の飽和もしくは部分的に不飽和の多環式複素環式環を指す。複素環式環は、任意のヘテロ原子または炭素原子においてそのペンダント基に付着して、安定した構造をもたらすことができ、環原子のいずれかは、任意に置換することができる。かかる飽和または部分的に不飽和の複素環式ラジカルの例としては、これらに限定することなく、テトラヒドロフラニル、テトラヒドロチエニル、ピロリジニル、ピロリドニル、ピペリジニル、ピロリニル、テトラヒドロキノリニル、テトラヒドロイソキノリニル、デカヒドロキノリニル、オキサゾリジニル、ピペラジニル、ジオキサニル、ジオキソラニル、ジアゼピニル、オキサゼピニル、チアゼピニル、モルホリニル、およびキヌクリジニルが挙げられる。ヘテロ環、ヘテロシクリル、ヘテロシクリル環、複素環式基、複素環式部分、および複素環式ラジカルという用語は、本明細書において交換可能に使用され、インドリニル、3H-インドリル、クロマニル、フェナントリジニル、もしくはテトラヒドロキノリニルといった、ヘテロシクリル環が1つ以上のアリール、ヘテロアリール、または脂環式環に縮合される、基を含み、ここでは、ラジカルまたは付着点は、ヘテロシクリル環上にある。ヘテロシクリル基は、単環式または二環式であってもよい。ヘテロシクリルアルキルという用語は、ヘテロシクリルによって置換されるアルキル基を指し、ここでは、アルキルおよびヘテロシクリル部分は、独立して、任意に置換される。本明細書において使用される際、部分的に不飽和という用語は、少なくとも1つの二重または三重結合を含む環部分を指す。部分的に不飽和という用語は、複数の不飽和の部位を有する環を包含することが意図されるが、本明細書において定義される、アリールまたはヘテロアリール部分を含むことは意図されない。本明細書において説明される際、本発明の化合物は、任意に置換された部分を含有することができる。一般的に、置換されたという用語は、任意にという用語が先行するかどうかにかかわらず、指定された部分の1つ以上の水素が、好適な置換基で置き換えられることを意味する。別途示されない限り、任意に置換された基は、基の各置換可能な位置において、好適な置換基を有することができ、任意の所与の構造における2つ以上の位置が、特定された基より選択される2つ以上の置換基で置換することができる時、置換基は、すべての位置において、同じであるか、または異なるかのいずれであってもよい。本発明によって想定される置換基の組み合わせは、安定した、または化学的に実現可能な化合物の形成をもたらすものが好ましい。安定したという用語は、本明細書において使用される際、それらの産生、検出、ならびに、ある実施形態においては、それらの回収、精製、および本明細書において開示される目的のうちの1つ以上に対する使用を可能にする条件に供される時、実質的に改変されない化合物を指す。任意に置換された基の置換可能な炭素原子上の好適な一価置換基は、独立して、ハロゲン;-CH20-4R°;-CH20-4OR°;-O-CH20-4COOR°;-CH20-4CHOR°2;-CH20-4SR°;R°で置換されてもよい-CH20-4Ph;R°で置換されてもよい-CH20-4OCH20-1Ph;R°で置換されてもよい-CH=CHPh;-NO2;-CN;-N3;-CH20-4NR°2;-CH20-4NR°COR°;-NR°CSR°;-CH20-4NR°CONR°2;-NR°CSNR°2;-CH20-4NR°COOR°;-NR°NR°COR°;-NR°NR°CONR°2;-NR°NR°COOR°;-CH20-4COR°;-CSR°;-CH20-4COOR°;-CH20-4CONR°2;-CH20-4COSR°;-CH20-4COOSiR°3;-CH20-4OCOR°;-OCOCH20-4SR-、SCSSR°;-CH20-4SCOR°;-CH20-4CONR°2;-CSNR°2;-CSSR°;-SCSSR°、-CH20-4OCONR°2;-CONOR°R°;-COCOR°;-COCH2COR°;-CNOR°R°;-CH20-4SSR°;-CH20-4SO2R°;-CH20-4SO2OR°;-CH20-4OSO2R°;-SO2NR°2;-CH20-4SOR°;-NR°SO2NR°2;-NR°SO2R°;-NOR°R°;-CNHNR°2;-PO2R°;-POR°2;-OPOR°2;-OPOOR°2;SiR°3;-C1-4直鎖もしくは分岐アルキレンO-NR°2;または-C1-4直鎖もしくは分岐アルキレンCOO-NR°2であり、各R°は、以下で定義されるように置換されてもよく、独立して水素、C1-8脂肪族、-CH2Ph、-OCH20-1Ph、または独立して窒素、酸素、もしくは硫黄より選択される0~4個のヘテロ原子を有する、5~6員の飽和、部分的に不飽和、もしくはアリール環であるか、または、上の定義にかかわらず、R°の2つの独立した出現は、それらの介在する原子複数を含むと一緒になって、以下で定義されるように置換されてもよい、独立して窒素、酸素、もしくは硫黄より選択される0~4個のヘテロ原子を有する、3~12員の飽和、部分的に不飽和、またはアリールの単環式もしくは多環式環を形成する。R°R°の2つの独立した出現とそれらの介在する原子が一緒になって形成される環上の好適な一価置換基は、独立して、ハロゲン、-CH20-2R●、-ハロR●、-CH20-2OH、-CH20-2OR●、-CH20-2CHOR●2;-OハロR●、-CN、-N3、-CH20-2COR●、-CH20-2COOH、-CH20-2COOR●、-CH20-4CONR°2;-CH20-2SR●、-CH20-2SH、-CH20-2NH2、-CH20-2NHR●、-CH20-2NR●2、-NO2、-SiR●3、-OSiR●3、-COSR●、-C1-4直鎖もしくは分岐アルキレンCOOR●、または-SSR●であり、各R●は非置換であるか、または、ハロが先行する場合、1つ以上のハロゲンでのみ置換され、独立して、C1-4脂肪族、-CH2Ph、-OCH20-1Ph、または独立して窒素、酸素、もしくは硫黄より選択される0~4個のヘテロ原子を有する、5~6員の飽和、部分的に不飽和、もしくはアリール環より選択される。R°の飽和炭素原子上の好適な二価置換基は、=Oおよび=Sを含む。任意に置換された基の飽和炭素原子上の好適な二価置換基としては、以下が挙げられ:=O、=S、=NNR2、=NNHCOR、=NNHCOOR、=NNHSO2R、=NR、=NOR、-OCR22-3O-、または-SCR22-3S-、Rの各独立した出現は、水素、以下で定義されるように置換されてもよいC1-6脂肪族、または独立して窒素、酸素、もしくは硫黄より選択される0~4個のヘテロ原子を有する、非置換の5~6員の飽和、部分的に不飽和、もしくはアリール環より選択される。任意に置換された基の近接の置換可能な炭素に結合される好適な二価置換基としては、-OCR22-3O-が挙げられ、Rの各独立した出現は、水素、以下で定義されるように置換されてもよいC1-6脂肪族、または独立して窒素、酸素、もしくは硫黄より選択される0~4個のヘテロ原子を有する、非置換の5~6員の飽和、部分的に不飽和、もしくはアリール環より選択される。Rの脂肪族基上の好適な置換基としては、ハロゲン、-R●、-ハロR●、-OH、-OR●、-OハロR●、-CN、-COOH、-COOR●、-NH2、-NHR●、-NR●2、または-NO2が挙げられ、各R●は非置換であるか、またはハロが先行する場合、1つ以上のハロゲンでのみ置換され、独立して、C1-4脂肪族、-CH2Ph、-OCH20-1Ph、または独立して窒素、酸素、もしくは硫黄より選択される0~4個のヘテロ原子を有する、5~6員の飽和、部分的に不飽和、もしくはアリール環である。任意に置換された基の置換可能な窒素上の好適な置換基としては、-R†、-NR†2、-COR†、-COOR†、-COCOR†、-COCH2COR†、-SO2R†、-SO2NR†2、-CSNR†2、-CNHNR†2、または-NR†SO2R†が挙げられ、各R†は、独立して、水素、以下で定義されるように置換されてもよいC1-6脂肪族、非置換の-OPh、または独立して窒素、酸素、もしくは硫黄より選択される0~4個のヘテロ原子を有する、非置換の5~6員の飽和、部分的に不飽和、もしくはアリール環であるか、または上の定義にかかわらず、R†の2つの独立した出現は、それらの介在する原子複数を含むと一緒になって、独立して窒素、酸素、もしくは硫黄より選択される0~4個のヘテロ原子を有する、非置換の3~12員の飽和、部分的に不飽和、もしくはアリール単環式または二環式環を形成する。R†の脂肪族基上の好適な置換基は、独立して、ハロゲン、-R●、-ハロR●、-OH、-OR●、-OハロR●、-CN、-COOH、-COOR●、-NH2、-NHR●、-NR●2、または-NO2であり、各R●は非置換であるが、またはハロが先行する場合、1つ以上のハロゲンでのみ置換され、独立して、C1-4脂肪族、-CH2Ph、-OCH20-1Ph、または独立して窒素、酸素、もしくは硫黄より選択される0~4個のヘテロ原子を有する、5~6員の飽和、部分的に不飽和、もしくはアリール環である。置換基が本明細書において説明される時、ラジカルまたは任意に置換されたラジカルという用語が時折使用される。この文脈において、ラジカルは、置換基が結合される構造への付着のための利用可能な位置を有する、部分または官能基を意味する。一般的に、置換基が、置換基よりもむしろ独立した中立分子であった場合、付着点は、水素原子を担持するであろう。このため、この文脈において、ラジカルまたは任意に置換されたラジカルという用語は、基または任意に置換された基と交換可能である。ある実施形態の詳細な説明多層生成物をもたらす共押出または積層は、典型的に、包装用途のために高いバリア特性を有するフィルムを得るために使用される。3から5つの層、および時折最大9つの層が、所望の特性を有するフィルムを産生するために使用される。しかしながら、多層生成物は、高い資本投資、および複雑な処理制御を必要とする。本発明は、より高いバリア特性を有する単一のブレンドポリマーが、包装の複雑性を有意に低減することができるが、EVOHのような一般的に使用される酸素バリアポリマーの低い水分感受性は、それらが2つのポリオレフィン層間に埋め込まれることを必要とするという認識を包含する。一部の実施形態において、本発明は、エポキシド/CO2コポリマーと、1つ以上のポリオレフィンとを含む、押出ポリマーブレンドを提供する。これらの新規材料は、これまで、当該技術分野において知られていなかった。理論によって制約されること、またはそれにより本発明の範囲を限定することなく、これは、ポリオレフィンが処理および押出される処理温度との、既存の商業的に利用可能な脂肪族ポリカーボネートの不適合性による可能性があると考えられる。したがって、本発明は、とりわけ、以前に知られている問題源の識別を提供する。ある実施形態において、本発明は、改善された熱処理特性を有する脂肪族ポリカーボネート組成物を含む、押出ポリマーブレンドを提供する。一部の実施形態において、本発明は、1つ以上の追加のポリマーとのAPCのブレンドを包含し、APCは、ブレンドの少なくとも70重量パーセントを成す。ある実施形態において、本発明のブレンドは、少なくとも80、少なくとも90、または少なくとも95重量パーセントのAPCを含む。ある実施形態において、本発明のブレンドはまた、最大約30重量パーセントの1つ以上の結晶性または半結晶性ポリマーを含む。ある実施形態において、本発明のブレンドは、約20未満、約10未満、または約5重量パーセント未満の結晶性または半結晶性ポリマーを含む。ある実施形態において、本発明のブレンドは、約1~約10重量パーセントの結晶性または半結晶性ポリマーを含む。ある実施形態において、本発明のブレンドは、約5重量パーセントの結晶性または半結晶性ポリマーを含む。ある実施形態において、本発明は、少量の結晶性または半結晶性ポリマーが、APCとブレンドされる場合、非晶質APCを含むフィルムを延伸することは、フィルムの伸長特性を大幅に改善することができるという認識を包含する。かかる改善が、主にもしくは完全に半結晶性または結晶性のポリマーから作製されるフィルムに関して既知である一方で、完全に非晶質のポリマーは、二軸延伸および関連する方法から利益を得ないことが既知であるため、主に非晶質の脂肪族ポリカーボネートを含むフィルムの伸長特性が、本方法によって改善されるはずであるということは、極めて予想外である。ある実施形態において、本発明は、ポリオレフィンといった半結晶性ポリマーとのAPCのブレンドを含む、組成物を提供し、APCは、少なくとも70、少なくとも80、少なくとも90、または少なくとも95の重量パーセントの非晶質APC、および30未満、20未満、10未満、または5重量パーセント未満の半結晶性ポリマーを含む。ある実施形態において、かかる組成物は、100超のEB測定値を有する。ある実施形態において、本発明は、かかる組成物から作製されるフィルムを包含する。ある実施形態において、本発明は、かかる組成物を含む包装材料を包含する。別の態様において、本発明は、APC組成物のEBを増加させる方法を包含する。ある実施形態において、かかる方法は、APCを提供するステップと、30重量パーセント以下の半結晶性ポリマーとAPCをブレンドするステップと、ブレンドされたポリマー混合物を延伸するステップと、を含む。ある実施形態において、本発明のブレンドは、ブレンドされていないAPCと比較して、予想外に増加したEB値を有する。かかる増加したEB値は、ある実施形態のブレンドにおける比較的少量の他のポリマーを考えると、特に予想外である。ある実施形態において、本発明のAPCブレンドは、それらが、対応するブレンドされていないAPC組成物よりも少なくとも3倍大きいEB値を有することを特徴とする。ある実施形態において、ブレンドのEB値は、ブレンドされていないAPCの5倍超、8倍超、または10倍超である。ある実施形態において、ブレンドのEB値は、ブレンドされていないポリマー構成要素のEB値の加重平均を約2倍以上超過する。例えば、ブレンドが、20のEB値を有する90のAPCと、200のEB値を有する10のLDPE組成物とから成る場合、90:10の混合物に基づくEBの加重平均は38である一方で、本発明の上で説明される実施形態に従うブレンドは、少なくとも約76のEBを有するであろう。ある実施形態において、ブレンドのEB値は、ブレンドされていないポリマー構成要素のEB値の加重平均を、約3倍以上、約4倍以上、約5倍以上、または約10倍以上超過する。ある実施形態において、ブレンドのEB値は、ブレンドされていないポリマー構成要素のいずれかのEB値を超過する。ある実施形態において、本発明のAPCブレンドは、それらが、ブレンドのEBを増加させる延伸プロセスに供されていることを特徴とする。ある実施形態において、延伸されたブレンドのEB値は、対応する延伸されていないブレンドよりの2倍超、3倍超、5倍超、または10倍超である。ある実施形態において、延伸されたブレンドのEB値は、同じ延伸に供される時、対応する純粋なAPCの2倍超、3倍超、5倍超、または10倍超である。ある実施形態において、本発明のブレンドに存在するAPCは、本明細書とともに提供される付録1、付録2、または付録3に開示されるもののうちの1つである。これらの付録における定義は、独立して読まれるものとするということが、理解されるものとする。例えば、一方の付録におけるR基の定義は、他方の付録または本明細書の本文における、対応して指定されるR基とは異なり得、かかる場合において、定義は、独立した、かつ各付録に対して特異的であると見なされるものとする。そのようなものとして、付録におけるR基に対する限定は、本明細書に提供されるいかなる定義も限定することを必ずしも意図せず、逆もまた同様である。一部の実施形態において、本発明は、ブレンドのバリア特性例えば、酸素バリアまたは水バリアが、個々の構成要素のバリア特性の加重平均に基づいて予測されるであろうものよりも、有意に良好であることを特徴とする、第2のポリマーとの脂肪族ポリカーボネートの混合物を提供する。ある実施形態において、低い酸素透過性を有するポリマー、および構造的ポリマーは、構造的ポリマーよりも低い酸素透過性、およびバリアポリマーよりも良好な構造的特性を有する、ポリマーブレンドに組み合わされる。ある実施形態において、バリアポリマーは、脂肪族ポリカーボネートである。バリアポリマーは、より好ましくは、二酸化炭素および1つ以上のエポキシドに由来する、脂肪族ポリカーボネートである。一部の実施形態において、バリアポリマーは、ポリプロピレンカーボネートである。一部の実施形態において、バリアポリマーは、ポリエチレンカーボネートである。一部の実施形態において、バリアポリマーは、ポリエチレン-コ-プロピレンカーボネートである。構造的ポリマーは、好ましくは、ポリオレフィンである。一部の実施形態において、構造的ポリマーは、低密度ポリエチレンLDPEである。一部の実施形態において、構造的ポリマーは、線状低密度ポリエチレンLLDPEである。一部の実施形態において、構造的ポリマーは、高密度ポリエチレンHDPEである。一部の実施形態において、構造的ポリマーは、ポリプロピレンPPである。一部の実施形態において、ポリマーブレンドは、食品包装における使用のためのフィルムである。ある実施形態において、本発明は、低減された脆弱性を有するAPC組成物を提供する。ポリマーの可撓性は、しばしば、破断までの伸長EBを測定することによって評価される。これは、典型的に、バルク組成物に関してはASTMD638、またはフィルムに関してはASTMD882を使用して測定され、元の試料の長さのパーセンテージとして報告される。多数の文献報告において、PPCは、50未満の、およびしばしば数パーセントと低いEB値を示す。本出願者は、予想外に改善されたEB特性を有する、比較的少量の半結晶性ポリマー例えば、LDPEといったポリオレフィンを組み込む、APCのブレンドを作製することが可能であることを見出した。ある実施形態において、特性における改善は、ブレンドから作製されるフィルムを延伸した後に観察される。ある実施形態において、APCのみから作製される類似のフィルムに対する、ブレンドされ、延伸されたフィルムのEBの比率は、3:1超であり、一部の場合においては、10:1よりも大きい。本開示が、提供される組成物の1つの特性を説明する場合、本開示は、かかる個々の特性を、単独で、および本明細書において説明される1つ以上の他の特性と組み合わせて有する組成物を包含するということは明らかであろう。I脂肪族ポリカーボネート一部の実施形態において、本発明は、脂肪族ポリカーボネートを、1つ以上のポリオレフィンポリマーと組み合わせて含む、押出ポリマーブレンドを提供する。ある実施形態において、脂肪族ポリカーボネートは、1つ以上のエポキシドとの二酸化炭素の共重合に由来する。ある実施形態において、脂肪族ポリカーボネートは、ポリプロピレンカーボネートPPC、ポリエチレンカーボネートPEC、ポリプロピレンカーボネート-コ-ポリエチレンカーボネート、およびこれらのうちのいずれかの混合物から成る群より選択される。ある実施形態において、脂肪族ポリカーボネートAPCは、押出ポリマーブレンドにおけるポリオレフィンの量にほぼ等しい、またはそれ未満の量で存在する。ある他の実施形態において、押出ポリマーブレンドは、ポリオレフィンよりも多いAPCを含有する。一部の実施形態において、ブレンドは、2つ以上のポリオレフィン材料を含む。一部の実施形態において、ブレンドは、相溶化剤、処理添加剤、顔料、充填剤等といった、追加の構成要素をさらに含む。ある実施形態において、本発明のAPCブレンドは、以下の構造を有する一次繰り返し単位を有する1つ以上のAPCを含み、式中、R1、R2、R3、およびR4は、ポリマー鎖における各出現において、独立して、-H、フッ素、任意に置換されたC1-40脂肪族基、任意に置換されたC1-20ヘテロ脂肪族基、および任意に置換されたアリール基から成る群より選択され、R1、R2、R3、およびR4のいずれか2つ以上は、任意に、介在する原子と一緒になって、任意に1つ以上のヘテロ原子を含有する、1つ以上の任意に置換された環を形成することができる。ある実施形態において、本明細書において説明されるブレンドに組み込まれるAPCポリマーの繰り返し単位における各は、独立して、以下から成る群より選択され、式中、各Rxは、独立して、C1-20脂肪族、C2-20ヘテロ脂肪族、3から14員の炭素環式、6から10員のアリール、5から10員のヘテロアリール、および3から12員の複素環式から成る群より選択される、任意に置換された基である。ある実施形態において、本明細書において説明されるブレンドに組み込まれるAPCポリマーの繰り返し単位における各は、独立して、以下から成る群より選択され、式中、Rxは、上で定義されるとおりであり、本明細書において、クラスおよびサブクラスで説明される。ある実施形態において、本明細書において説明されるブレンドに存在するAPCは、ポリプロピレンカーボネートPPC、ポリエチレンカーボネートPEC、ポリブチレンカーボネートPBC、ポリシクロヘキセンカーボネートPCHC、ポリ1,2ヘキセンカーボネートPHC、CO2およびエピクロルヒドリンまたはグリシドールエーテルまたはエステルのコポリマー、ならびにこれらのうちのいずれか2つ以上の混合物またはコポリマーから成る群より選択される。ある実施形態において、本明細書において説明されるブレンドに存在するAPCは、PPCを含む。ある実施形態において、本明細書において説明されるブレンドに存在するAPCは、PECを含む。ある実施形態において、本明細書において説明されるブレンドに存在するAPCは、二酸化炭素および1つ以上のエポキシドのコポリマーを含む。ある実施形態において、APCは、二酸化炭素およびエチレンオキシドのコポリマーを含む。ある実施形態において、APCは、二酸化炭素およびプロピレンオキシドのコポリマーを含む。ある実施形態において、APCは、二酸化炭素およびシクロヘキセンオキシドのコポリマーを含む。ある実施形態において、APCは、二酸化炭素およびシクロペンテンオキシドのコポリマーを含む。ある実施形態において、APCは、二酸化炭素および3-ビニルシクロヘキサンオキシドのコポリマーを含む。一部の実施形態において、本明細書において説明されるブレンドに存在するAPCは、エチレンオキシド、1,2-ブテンオキシド、2,3-ブテンオキシド、シクロヘキセンオキシド、3-ビニルシクロヘキセンオキシド、エピクロルヒドリン、グリシジルエステル、グリシジルエーテル、スチレンオキシド、および高級アルファオレフィンのエポキシドから成る群より選択される、1つ以上の追加のエポキシドとともに、二酸化炭素および酸化プロピレンのコポリマーを含む。ある実施形態において、かかるターポリマーは、1つ以上の追加のエポキシドに由来するより少ない量の繰り返し単位とともに、酸化プロピレンに由来する繰り返し単位の大部分を含有する。ある実施形態において、ターポリマーは、約50から約99.5の酸化プロピレン由来の繰り返し単位を含有する。ある実施形態において、ターポリマーは、60超の酸化プロピレン由来の繰り返し単位を含有する。ある実施形態において、ターポリマーは、75超の酸化プロピレン由来の繰り返し単位を含有する。ある実施形態において、ターポリマーは、80超の酸化プロピレン由来の繰り返し単位を含有する。ある実施形態において、ターポリマーは、85超の酸化プロピレン由来の繰り返し単位を含有する。ある実施形態において、ターポリマーは、90超の酸化プロピレン由来の繰り返し単位を含有する。ある実施形態において、ターポリマーは、95超の酸化プロピレン由来の繰り返し単位を含有する。ある実施形態において、本明細書において説明されるブレンドに存在するAPCは、酸化プロピレン、1,2-ブテンオキシド、2,3-ブテンオキシド、シクロヘキセンオキシド、3-ビニルシクロヘキセンオキシド、エピクロルヒドリン、グリシジルエステル、グリシジルエーテル、スチレンオキシド、および高級アルファオレフィンのエポキシドから成る群より選択される、1つ以上の追加のエポキシドとともに、二酸化炭素およびエチレンオキシドのターポリマーを含む。ある実施形態において、かかるターポリマーは、1つ以上の追加のエポキシドに由来するより少ない量の繰り返し単位とともに、エチレンオキシドに由来する繰り返し単位の大部分を含む。ある実施形態において、ターポリマーは、約50から約99.5エチレンオキシド由来の繰り返し単位を含有する。ある実施形態において、ターポリマーは、約60超のエチレンオキシド由来の繰り返し単位を含有する。ある実施形態において、ターポリマーは、75超のエチレンオキシド由来の繰り返し単位を含有する。ある実施形態において、ターポリマーは、80超のエチレンオキシド由来の繰り返し単位を含有する。ある実施形態において、ターポリマーは、85超のエチレンオキシド由来の繰り返し単位を含有する。ある実施形態において、ターポリマーは、90超のエチレンオキシド由来の繰り返し単位を含有する。ある実施形態において、ターポリマーは、95超のエチレンオキシド由来の繰り返し単位を含有する。ある実施形態において、本発明のブレンドに存在するAPCは、例えば、組成物における鎖あたりの繰り返し単位の平均数を表すそれらの重合度DPによって表されるように、比較的高い分子量を有する。好ましくは、APCの重合度は、鎖が高い交絡度を有するように十分に高い。ある実施形態において、APCは、約100を上回るDPを有することを特徴とする。ある実施形態において、APCは、約200を上回るDPを有することを特徴とする。ある実施形態において、APCは、約500を上回るDPを有することを特徴とする。ある実施形態において、APCは、約1,000を上回るDPを有することを特徴とする。ある実施形態において、APCは、約500~約5,000のDPを有することを特徴とする。ある実施形態において、APCは、約1,000~約4,000のDPを有することを特徴とする。ある実施形態において、APCは、約1,000~約3,000のDPを有することを特徴とする。ある実施形態において、APCは、約5,000未満のDPを有することを特徴とする。ある実施形態において、ブレンドがPPCを含む場合、PPCは、それが、約40,000g/molを上回る数平均分子量Mnを有することを特徴とする。ある実施形態において、PPCは、それが、約80,000g/molを上回るMnを有することを特徴とする。ある実施形態において、PPCは、それが、約100,000~約500,000g/molのMnを有することを特徴とする。ある実施形態において、PPCは、それが、約100,000~約300,000g/molのMnを有することを特徴とする。ある実施形態において、PPCは、それが、約150,000~約250,000g/molのMnを有することを特徴とする。ある実施形態において、本発明のブレンドに存在するAPCは、高いパーセンテージのカーボネート結合、およびエーテル結合の低い含有量を含有する、実質的に交互ポリマー鎖を含む。ある実施形態において、本発明のブレンドに存在するAPCは、平均で、組成物において、カーボネート結合のパーセンテージが、85、90、91、92、93、94、95、96、97、98、99、99.5以上であることを特徴とする。ある実施形態において、ブレンドがPPCを含む場合、PPCは、それが、99超のカーボネート結合を有することを特徴とする。ある実施形態において、PPCは、それが、低いエーテル結合含有量を有することを特徴とする。ある実施形態において、PPCは、それが、例えば、NMR分光法によって判定される際、本質的にエーテル結合を有しないことを特徴とする。理論によって制約されること、またはそれにより本発明の範囲を限定することなく、ある場合において、かなりの比率のエーテル結合を含有する先行技術のAPC組成物は、完全に交互ポリマーに対して、改善されたEB値を有し得ることが考えられる。それにもかかわらず、かかるエーテル結合は、組成物のガラス転移温度を低下させ得るか、そのガスバリア特性を低下させ得るか、または他の望ましくない結果を有し得るため、それらの存在を回避することが望ましい場合がある。したがって、ある実施形態において、本発明は、低いエーテル結合含有量を有するAPC組成物のEB値を増加させるための方法を提供する。ある実施形態において、ブレンドがPECを含む場合、PECは、それが、約85超のカーボネート結合を有することを特徴とする。ある実施形態において、PECは、それが、約90超、約95超、または約98超のカーボネート結合を有することを特徴とする。ある実施形態において、PECは、それが、低いエーテル結合含有量を有することを特徴とする。ある実施形態において、PECは、それが、例えば、NMR分光法によって判定される際、本質的にエーテル結合を有しないことを特徴とする。ある実施形態において、提供されるブレンドにおいて使用されるAPCは、それらが、狭い分子量分布を有することを特徴とする。これは、脂肪族ポリカーボネートポリマーの多分散性指数PDIによって示すことができる。ある実施形態において、本発明の組成物におけるAPCは、2未満のPDIを有する。ある実施形態において、本発明の組成物におけるAPCは、1.8未満のPDIを有する。ある実施形態において、本発明の組成物におけるAPCは、1.5未満のPDIを有する。ある実施形態において、本発明の組成物におけるAPCは、1.4未満のPDIを有する。ある実施形態において、本発明の組成物におけるAPCは、約1.0~1.2のPDIを有する。ある実施形態において、本発明の組成物におけるAPCは、約1.0~1.1のPDIを有する。本発明のブレンドにおいて使用されるAPCが一置換エポキシドに由来する例えば、酸化プロピレン、1,2-ブチレンオキシド、エピクロルヒドリン、エポキシ化アルファオレフィン等といった、ある実施形態において、脂肪族ポリカーボネートは、それが、位置規則的であることを特徴とする。位置規則性は、ポリマー鎖内で頭尾配設に配向される、隣接するモノマー単位のパーセンテージとして表すことができる。ある実施形態において、提供されるポリマー組成物における脂肪族ポリカーボネート鎖は、約80よりも高い頭尾含有量を有する。ある実施形態において、頭尾含有量は、約85よりも高い。ある実施形態において、頭尾含有量は、約90よりも高い。ある実施形態において、頭尾含有量は、約91超、約92超、約93超、約94超、または約95超である。ある実施形態において、ポリマーの頭尾含有量は、1Hまたは13CNMR分光法によって判定されるとおりである。ある実施形態において、本発明のブレンドにおいて使用されるAPCは、それらが、低い環状カーボネートの含有量を有するか、または有しないことを特徴とする。環状カーボネートは、エポキシドCO2共重合の間の副生成物として一般的に形成され、式:を有する。2から5つの繰り返し単位を含有する高級環状オリゴマーもまた、一般的にはより少ない程度であるが、形成され得る。理論によって制約されること、またはそれにより本発明の範囲を限定することなく、かかる環状副生成物の存在は、可塑剤として作用することができ、それによって、ある先行技術のAPC組成物において観察される脆弱性を低下させるということが考えられる。とりわけ、本発明は、これらの小分子が、ポリマー組成物から移動して、望ましくない汚染、または環状不純物の含有量が減少するにつれて、経時的にAPC組成物の脆弱性の増加につながる可能性があるため、かかる不純物を実質的に含まないAPCブレンドを提供することを目的とする。したがって、ある実施形態において、本発明は、ごくわずかな環状カーボネート含有量を有するAPC組成物のEB値を増加させるための方法を提供する。ある実施形態において、提供されるブレンドに存在するAPCは、約5重量パーセント未満の環状カーボネート含有量を有する。ある実施形態において、環状カーボネート含有量は、約3重量パーセント未満、約2重量パーセント未満、または約1重量パーセント未満である。ある実施形態において、提供されるブレンドに存在するAPCは、それらが、例えば、APC組成物の1HNMRスペクトルまたはIR吸収スペクトルの検査によって判定される際、本質的に環状カーボネートを含有しないことを特徴とする。ある実施形態において、提供されるブレンドに存在するAPCは、それらが、実質的に非晶質であることを特徴とする。ある実施形態において、APCは、それらの純粋なブレンドされていない状態において、それらが、例えば、デジタル走査熱量測定DSCを使用して測定される際、融点を呈しないことを特徴とする。aポリプロピレンカーボネートポリプロピレンカーボネートPPCは、それが、Inoueおよび同僚らによって最初に合成された1960年代後半以来、既知であるポリマーである。最近まで、高分子量PPCは、酸化プロピレンおよびCO2を共重合するように、主にカルボン酸亜鉛触媒を使用して合成されてきた。得られる材料は、熱心な調査の焦点であり、いくつかの企業は、汎用熱可塑性物質としての材料に対する用途を検討している。これまで、PPCは、PPCの清浄な熱分解が有利である用途において、犠牲ポリマーとしてのみ商業化されてきた。熱可塑性物質用途のための材料の商業化は、乏しい熱および処理特性によって複雑にされてきた。最近、遷移金属錯体が、CO2およびエポキシドの共重合に対して開発されているが、本開示の前には、かかる錯体は、改善されたPPC材料の調製において、十分に活用および/または最適化されてこなかった。一部の実施形態において、本発明は、ポリプロピレンカーボネートPPCと、1つ以上のポリオレフィンポリマーとを含む、ポリマーブレンドを提供する。ある実施形態において、提供されるポリマーブレンドは、付録Aにおいて説明される1つ以上のPPC組成物を含む。ある実施形態において、本発明のポリマーブレンドは、約200°Cを上回る熱安定性を有する、ポリプロピレンカーボネートを含む。例えば、図1は、200°Cに保持された、PPCの2つの試料の経時的な質量を示す。見ることができるように、亜鉛系触媒で産生される先行技術のPPC15は、構造的に精密なPPC10よりも高い速度で質量を損失する。この挙動は、典型的なポリオレフィン押出温度での先行技術のPPCの処理を不可能にする。以降の実施例から見られるように、かかる共押出は、構造的に精密なPPCを使用して予想外に成功する。ある実施形態において、ポリマーブレンドは、約1.7未満のPDIを有するポリプロピレンカーボネートを含む。一部の実施形態において、ポリマーブレンドは、約1.1~約1.5のPDIを有するポリプロピレンカーボネートを含む。一部の実施形態において、ポリマーブレンドは、約1.2~約1.4のPDIを有するポリプロピレンカーボネートを含む。一部の実施形態において、ポリマーブレンドは、約1.2のPDIを有するポリプロピレンカーボネートを含む。一部の実施形態において、ポリマーブレンドは、約1.1のPDIを有するポリプロピレンカーボネートを含む。ある実施形態において、ポリマーブレンドは、約4:1超の頭尾比率H:Tを有するポリプロピレンカーボネートを含む。ある実施形態において、ポリマーブレンドは、約5:1超の頭尾比率H:Tを有するポリプロピレンカーボネートを含む。ある実施形態において、ポリマーブレンドは、約10:1超の頭尾比率H:Tを有するポリプロピレンカーボネートを含む。ある実施形態において、ポリマーブレンドは、約100:1超の頭尾比率H:Tを有するポリプロピレンカーボネートを含む。ある実施形態において、ポリマーブレンドは、平均で、カーボネート結合のパーセンテージが85以上であることを特徴とするポリプロピレンカーボネートを含む。ある実施形態において、ポリプロピレンカーボネート組成物は、平均で、組成物において、カーボネート結合のパーセンテージが90以上であることを特徴とする。ある実施形態において、ポリプロピレンカーボネート組成物は、平均で、組成物において、カーボネート結合のパーセンテージが91以上であることを特徴とする。ある実施形態において、ポリプロピレンカーボネート組成物は、平均で、組成物において、カーボネート結合のパーセンテージが92以上であることを特徴とする。ある実施形態において、ポリプロピレンカーボネート組成物は、平均で、組成物において、カーボネート結合のパーセンテージが93以上であることを特徴とする。ある実施形態において、ポリプロピレンカーボネート組成物は、平均で、組成物において、カーボネート結合のパーセンテージが94以上であることを特徴とする。ある実施形態において、ポリプロピレンカーボネート組成物は、平均で、組成物において、カーボネート結合のパーセンテージが95以上であることを特徴とする。ある実施形態において、ポリプロピレンカーボネート組成物は、平均で、組成物において、カーボネート結合のパーセンテージが96以上であることを特徴とする。ある実施形態において、ポリプロピレンカーボネート組成物は、平均で、組成物において、カーボネート結合のパーセンテージが97以上であることを特徴とする。ある実施形態において、ポリプロピレンカーボネート組成物は、平均で、組成物において、カーボネート結合のパーセンテージが98以上であることを特徴とする。ある実施形態において、ポリプロピレンカーボネート組成物は、平均で、組成物において、カーボネート結合のパーセンテージが99以上であることを特徴とする。ある実施形態において、ポリプロピレンカーボネート組成物は、平均で、組成物において、カーボネート結合のパーセンテージが99.5以上であることを特徴とする。ある実施形態において、ポリプロピレンカーボネート組成物は、エーテル結合が、1Hまたは13CNMRによって検出可能ではないことを特徴とする。ある実施形態において、ポリマーブレンドは、少なくとも4:1の頭尾比率、1.5未満のPDI、10未満のエーテル含有量、および75,000g/mol~350,000g/molのMNを有する、ポリプロピレンカーボネートを含む。ある実施形態において、ポリマーブレンドは、少なくとも9:1の頭尾比率、1.5未満のPDI、10未満のエーテル含有量、および75,000g/mol~350,000g/molのMNを有する、ポリプロピレンカーボネートを含む。ある実施形態において、ポリマーブレンドは、少なくとも6:1の頭尾比率、1.4未満のPDI、10未満のエーテル含有量、および75,000g/mol~350,000g/molのMNを有する、ポリプロピレンカーボネートを含む。ある実施形態において、ポリマーブレンドは、少なくとも4:1の頭尾比率、1.4未満のPDI、10未満のエーテル含有量、および75,000g/mol~350,000g/molのMNを有する、ポリプロピレンカーボネートを含む。ある実施形態において、ポリマーブレンドは、少なくとも4:1の頭尾比率、1.5未満のPDI、5未満のエーテル含有量、および75,000g/mol~350,000g/molのMNを有する、ポリプロピレンカーボネートを含む。ある実施形態において、ポリマーブレンドは、少なくとも20:1の頭尾比率、1.3未満のPDI、2未満のエーテル含有量、および75,000g/mol~350,000g/molのMNを有する、ポリプロピレンカーボネートを含む。ある実施形態において、提供されるポリマーブレンドは、以下から成る群より選択されるポリプロピレンカーボネートを含む:i約50,000g/mol~約500,000g/molの数平均分子量、約1.5未満の多分散性指数、少なくとも95のカーボネート結合、および5未満の環状エーテル含有量を有する、ポリプロピレンカーボネート;ii約75,000g/mol~約300,000g/molの数平均分子量、約1.5未満の多分散性指数、少なくとも95のカーボネート結合、および5未満の環状エーテル含有量を有する、ポリプロピレンカーボネート;iii約100,000g/mol~約250,000g/molの数平均分子量、約1.5未満の多分散性指数、少なくとも95のカーボネート結合、および5未満の環状エーテル含有量を有する、ポリプロピレンカーボネート;iv約150,000g/mol~約210,000g/molの数平均分子量、約1.5未満の多分散性指数、少なくとも95のカーボネート結合、および5未満の環状エーテル含有量を有する、ポリプロピレンカーボネート;v約180,000g/molの数平均分子量、約1.5未満の多分散性指数、少なくとも95のカーボネート結合、および5未満の環状エーテル含有量を有する、ポリプロピレンカーボネート;vi約150,000g/mol~約400,000g/molの数平均分子量、約1.2未満の多分散性指数、少なくとも99のカーボネート結合、および2未満の環状エーテル含有量を有する、ポリプロピレンカーボネート;vii約150,000g/mol~約400,000g/molの数平均分子量、約1.2未満の多分散性指数、少なくとも99のカーボネート結合、2未満の環状エーテル含有量、および少なくとも85の頭尾比率を有する、ポリプロピレンカーボネート;viii約150,000g/mol~約400,000g/molの数平均分子量、約1.2未満の多分散性指数、少なくとも99のカーボネート結合、2未満の環状エーテル含有量、および35°C超のTgを有する、ポリプロピレンカーボネート;ix約150,000g/mol~約400,000g/molの数平均分子量、約1.2未満の多分散性指数、少なくとも99のカーボネート結合、2未満の環状エーテル含有量、および37°C超のTgを有する、ポリプロピレンカーボネート;ならびにx約150,000g/mol~約400,000g/molの数平均分子量、約1.2未満の多分散性指数、少なくとも99のカーボネート結合、2未満の環状エーテル含有量、および40°C超のTgを有する、ポリプロピレンカーボネート。bポリエチレンカーボネートある実施形態において、本発明のポリマーブレンドは、PECを含む。ある実施形態において、本発明のポリマーブレンドは、約85超、または約90超のカーボネート結合を有するPECを含む。ある実施形態において、ブレンドは、付録Bにおいて説明されるPEC組成物のうちの1つ以上を含む。c他の脂肪族ポリカーボネートある実施形態において、本発明の押出ポリマーブレンドは、ポリプロピレンカーボネート-コ-ポリエチレンカーボネートを含む。かかるポリマーは、エチレンオキシドおよび酸化プロピレンとともにCO2に由来するターポリマーを包含する。ある実施形態において、ポリプロピレンカーボネート-コ-ポリエチレンカーボネートは、ランダムコポリマーである。他の実施形態において、ポリプロピレンカーボネート-コ-ポリエチレンカーボネートは、テーパ型コポリマーである。一部の実施形態において、ポリプロピレンカーボネート-コ-ポリエチレンカーボネートは、ブロックコポリマーである。一部の実施形態において、ポリプロピレンカーボネート-コ-ポリエチレンカーボネート組成物は、約0.5から約99.5の範囲のPOに対するEOの比率を含有する。一部の実施形態において、ポリプロピレンカーボネート-コ-ポリエチレンカーボネート組成物は、純粋なポリカーボネートに関して付録AおよびBにおいて説明されるものと同様の特性を有する。IIブレンドの非APC構成要素上で説明される脂肪族ポリカーボネートに加えて、本発明の組成物は、1つ以上の追加のポリマーを含む。ある実施形態において、追加のポリマーは、それらが結晶性または半結晶性であることを特徴とする。ある実施形態において、ブレンドにおいて使用される結晶性または半結晶性ポリマーは、それを約250°Cを下回る温度で押出することができることを特徴とする。ある実施形態において、ブレンドにおいて使用される結晶性または半結晶性ポリマーは、それを約220°C、約200°C、または約180°Cを下回る温度で押出することができることを特徴とする。ある実施形態において、本発明のブレンドの非APC構成要素は、ポリオレフィン、ポリエステル、ポリエーテル、ポリカーボネート、およびポリアミドから成る群より選択される、結晶性または半結晶性ポリマーである。ある実施形態において、本発明のブレンドにおける結晶性または半結晶性ポリマーは、ポリオレフィンを含む。これらの実施形態のうちの一部において、ポリオレフィンは、LDPE、LLDPE、HDPE、ポリプロピレン、ポリスチレン、または相互との、もしくは他の非APCポリマーとのこれらのうちのいずれかのブレンドである。ある実施形態において、ポリオレフィンは、ポリエチレン、ポリプロピレン、高級オレフィンとのエチレンおよび/もしくはプロピレンのコポリマー、ならびにこれらのうちのいずれか2つ以上の混合物から成る群より選択される。ある実施形態において、ブレンドは、ポリエチレンを含む。ある実施形態において、ブレンドは、ポリプロピレンを含む。ある実施形態において、ブレンドは、低密度ポリエチレンLDPEを含む。ある実施形態において、ポリオレフィンは、線状低密度ポリエチレンLLDPE、高密度ポリエチレンHDPE、ポリプロピレンホモポリマー、エチレン-プロピレン、エチレン-プロピレン-ブテン、およびこれらの異形といったコポリマーを含む。官能化エチレンポリマー例えば、無水物グラフトポリエチレン、ならびにエチレンコポリマー例えば、エチレンアクリレートコポリマーもまた、使用することができる。理論によって制約されること、またはそれにより本発明の範囲を限定することなく、一部の実施形態において、LDPEは、それが、フィルムの溶融強度および延伸能力を改善する分岐を有するため、良好に性能することが考えられる。ある実施形態において、これは、その構造における長鎖分岐の存在に関するその高い伸長粘度による場合がある。この知識を使用して、本発明のある実施形態は、これらの特性を有するポリオレフィンを優先的に組み込む。一部の実施形態において、本発明のブレンドにおける非APCポリマーは、ポリ乳酸、熱可塑性デンプン、ポリ3-ヒドロキシブチレート、ポリ3-ヒドロキシバレレート、ポリ3-ヒドロキシブチレート-コ-3-ヒドロキシバレレート、ポリエチレンテレフタレートPET、生分解性ポリエステル、例えば、ポリブチレンアジペート、ポリブチレンサクシネート、ポリブチレンアジペート-コ-テレフタレート、ポリブチレンアジペート-コ-ブチレンサクシネート、ポリブチレンアジペート-コ-テレフタレート、他の脂肪族および芳香族ポリエステル、ポリビニルアルコール、ポリ酢酸ビニル、エチレンビニルアルコールポリマーEVOH、ポリカプロラクトン、ポリエチレングリコール、ポリメタクリレート、ポリエステルアミド、ならびに相互との、もしくは別の非APCポリマーとの上記のいずれかの組み合わせから成る群より選択される。ある実施形態において、本発明のブレンドにおける結晶性または半結晶性ポリマーは、ポリエステルを含む。ある実施形態において、ポリエステルは、ポリ乳酸PLA、ポリ3-ヒドロキシブチレートPHB、ポリ3-ヒドロキシバレレート、ポリブチレンアジペート-コ-テレフタレート、ポリ3-ヒドロキシブチレート-コ-3-ヒドロキシバレレート、ポリブチレンサクシネートPBS、ポリ3-ヒドロキシプロピオネート、ポリプロピオラクトン、およびこれらのうちのいずれかの混合物またはコポリマーから成る群より選択される。本明細書において説明されるポリカーボネートに関しては、一般的に、ブレンドは、エラストマー、熱可塑性物質、または熱硬化性物質を含むが、これらに限定されない他のポリマーとともに調製することができる。エラストマーは、一般的に、Tgガラス転移温度およびTm融点が、存在する場合、周囲温度を下回り、通常、約20°Cであると見なされる、ポリマーである。熱可塑性物質は、Tgおよび/もしくはTmが周囲温度であるか、またはそれを上回る、それらのポリマーである。ブレンドは、1軸または2軸押出機といった好適な装置における、溶液ブレンドまたは溶融ブレンドといった、当業者に既知である一般的な技術のうちのいずれかによって作製することができる。ポリカーボネートポリマーブレンドは、ほとんどいかなる種類のエラストマー、例えば、エチレン-プロピレンEP、エチレン-プロピレン-ジエンEPDM、スチレン-ブタジエンSBR、天然ゴム、ポリイソプレン、ポリブタジエン、ネオプレン、ブチルゴム、スチレン-ブタジエンブロックコポリマー、セグメント化ポリエステル-ポリエーテルコポリマー、エラストマーポリウレタン、塩素化もしくはクロロスルホン酸化ポリエチレン、過フッ素化エラストマー、例えば、フッ化ビニリデン、ヘキサフルオロプロピレン、テトラフルオロエチレンのコポリマー、テトラフルオロエチレンおよびペルフルオロメチルビニルエーテルのコポリマー、ならびにテトラフルオロエチレンおよびプロピレンのコポリマーで作製することができる。本明細書において説明されるポリカーボネートとブレンドするのに有用な好適な熱可塑性物質としては、ポリエステル、例えば、ポリ乳酸PLA、ポリ3-ヒドロキシブチレートP3HB、ポリ4-ヒドロキシブチレートP4HB、ポリヒドロキシバレレートPHV、ポリ3-ヒドロキシプロピオネートP3HP、ポリヒドロキシオクタノエートPHO、ポリエチレンテレフタレート、ポリブチレンテレフタレート、およびポリエチレンアジペート、他のポリカーボネート、例えば、芳香族ポリカーボネート、ならびに他の脂肪族ポリカーボネート、例えば、ポリエチレンカーボネート、ポリブチレンカーボネート、ポリシクロヘキサンカーボネート、ポリリモネンカーボネート、ならびにCO2およびいずれか2つ以上のエポキシドのターポリマー;ポリアミド、例えば、ナイロン-6、ナイロン-6,6、ナイロン-12、ナイロン-12,12、ナイロン-11、ならびにヘキサメチレンジアミン、アジピン酸、およびテレフタル酸のコポリマー;フッ素化ポリマー、例えば、エチレンおよびフッ化ビニリデンのコポリマー、テトラフルオロエチレンおよびヘキサフルオロプロピレンのコポリマー、テトラフルオロエチレンおよびペルフルオロアルキルビニルエーテル、例えば、ペルフルオロプロピルビニルエーテルのコポリマー、ならびにポリフッ化ビニル;他のハロゲン化ポリマー、例えば、ポリ塩化ビニルおよびポリ塩化ビニリデン、ならびにそのコポリマー;ポリオレフィン、例えば、ポリエチレン、ポリプロピレン、ポリビニルアルコール、およびポリスチレン、ならびにこれらのコポリマー;メタアクリルポリマー、例えば、ポリメチルメタクリレートおよびこれらのコポリマー;オレフィン、例えば、エチレンと、種々のメタアクリルモノマー、例えば、アルキルアクリレート、メタアクリル酸、およびこれらのイオノマー、ならびにグリシジルメタアクリレートとのコポリマー;芳香族ポリエステル、例えば、ビスフェノールAならびにテレフタル酸および/もしくはイソフタル酸のコポリマー;ならびに液晶ポリマー、例えば、芳香族ポリエステルまたは芳香族ポリエステル-アミドが挙げられる。他の好適なブレンドポリマーとしては、ポリエーテル、例えば、ポリエチレングリコール、ポリプロピレングリコール、ポリエーテルエーテルケトン、ポリテトラメチレンエーテルグリコール、ポリフェニルエーテル、およびポリオキシメチレンが挙げられる。本明細書において開示される押出ポリマーブレンドの全ては、任意に、通常、エラストマーおよび熱可塑性物質に添加される種々の添加剤と混合することができる[例えば、EncyclopediaofPolymerScienceandEngineering,2ndEd.vol.14,p.327-410を参照されたい]。例えば、補強、非補強、および導電性充填剤、例えば、カーボンブラック、ガラス繊維、有機材料、例えば、デンプンおよび木粉、鉱物、例えば、粘土、雲母、およびタルク、ガラス球、硫酸バリウム、亜鉛オキシド、炭素繊維およびアラミド繊維、またはフィブリドが、使用されてもよい。抗酸化剤、オゾン劣化防止剤、顔料、染料、艶消し剤、溶融強度を改善し、処理中の分子量を増大するための鎖延長剤、および架橋を促進する化合物が、添加されてもよい。種々の炭化水素油またはエポキシ化植物油といった可塑剤もまた、使用されてもよい。一部の実施形態において、ポリカーボネートは、ナノ粒子またはナノ材料を含有してもよい。ナノ材料、例えば、炭素ナノチューブ、フラーレン、グラフェン、バッキーボール、量子ドット、コロイド金属、例えば、銀および金および白金、鉄または他の金属ナノ粒子もしくは他の非炭素ナノ粒子もまた、ポリカーボネートに組み込まれてもよい。aポリオレフィン上で述べられるように、一部の実施形態において、本発明の押出ポリマーブレンドは、1つ以上のポリオレフィンを含む。ある実施形態において、ポリオレフィンは、ポリエチレン、ポリプロピレン、ポリスチレン、ポリアルファオレフィン、ポリ塩化ビニル、およびこれらのうちのいずれか2つ以上の混合物またはコポリマーから成る群より選択される。一部の実施形態において、ポリオレフィンは、LDPE、LLDPE、HDPE、ポリプロピレン、または上記のいずれかの組み合わせである。ある実施形態において、本発明は、ポリエチレンを含む押出ポリマーブレンドを包含する。超高分子量ポリエチレンUHMWPE;超低分子量ポリエチレンULMWPEもしくはPE-WAX;高分子量ポリエチレンHMWPE;高密度ポリエチレンHDPE;高密度架橋ポリエチレンHDXLPE;架橋ポリエチレンPEXもしくはXLPE;中密度ポリエチレンMDPE;線状低密度ポリエチレンLLDPE;低密度ポリエチレンLDPE;超低密度ポリエチレンVLDPE;およびこれらのうちの2つ以上の混合物または組み合わせを含むが、これらに限定されない、多くの等級および質のポリエチレンが存在し得る。ある実施形態において、本発明は、エチレンおよび1つ以上のコモノマーの共重合に由来するポリオレフィンを含む、押出ポリマーブレンドを包含する。ある実施形態において、かかるコポリマーは、エチレン-プロピレンコポリマーを含む。ある実施形態において、かかるコポリマーは、エチレン-アルファオレフィンコポリマーを含む。ある実施形態において、かかるコポリマーは、エチレン酢酸ビニルコポリマーを含む。ある実施形態において、かかるコポリマーは、エチレンアクリレートコポリマーを含む。ある実施形態において、本発明は、ポリプロピレンを含む押出ポリマーブレンドを包含する。多くの等級および質のポリプロピレンが、業界において利用可能であり、かつ当業者に既知であり、これらは、そのまま、または本発明の押出ブレンドへの組み込みのために、2つ以上の等級のブレンドとして使用されてもよい。ある実施形態において、押出ポリマーブレンドは、ポリオレフィンよりも少ない脂肪族ポリカーボネートAPCを含有する。ある実施形態において、APCは、押出ポリマーブレンドの約1質量パーセントから約50質量パーセントの範囲内で存在する。ある実施形態において、APCは、押出ポリマーブレンドの約1質量パーセントから約10質量パーセントの範囲内で存在する。ある実施形態において、APCは、押出ポリマーブレンドの約5質量パーセントから約20質量パーセントの範囲内で存在する。ある実施形態において、APCは、押出ポリマーブレンドの約10質量パーセントから約30質量パーセントの範囲内で存在する。ある実施形態において、APCは、押出ポリマーブレンドの約25質量パーセントから約40質量パーセントの範囲内で存在する。ある実施形態において、APCは、押出ポリマーブレンドの約30質量パーセントから約50質量パーセントの範囲内で存在する。ある実施形態において、押出ブレンドに存在するAPCは、単一のポリマーを含む一方、他の実施形態において、押出ブレンドに存在するAPCは、2つ以上の異なるポリマーの混合物を含む。2つ以上の異なるAPCがブレンドに存在する時、それらは、それらの繰り返し単位の同一性、または分子量、形状例えば、直鎖もしくは分岐鎖といった他の特性等において、異なってもよい。ある実施形態において、押出ポリマーブレンドは、ポリオレフィンよりも多いAPCを含有する。ある実施形態において、ポリオレフィンは、押出ポリマーブレンドの約1質量パーセントから約50質量パーセントの範囲内で存在する。ある実施形態において、ポリオレフィンは、押出ポリマーブレンドの約1質量パーセントから約10質量パーセントの範囲内で存在する。ある実施形態において、ポリオレフィンは、押出ポリマーブレンドの約5質量パーセントから約20質量パーセントの範囲内で存在する。ある実施形態において、ポリオレフィンは、押出ポリマーブレンドの約10質量パーセントから約30質量パーセントの範囲内で存在する。ある実施形態において、ポリオレフィンは、押出ポリマーブレンドの約25質量パーセントから約40質量パーセントの範囲内で存在する。ある実施形態において、ポリオレフィンは、約押出ポリマーブレンドの30質量パーセントから約50質量パーセントの範囲内で存在する。上で説明されるブレンドのいずれかにおいて、存在するポリオレフィンは、単一のポリオレフィン組成物、または2つ以上の異なるポリオレフィン組成物の混合物であってもよい。III.フィルム組成物本発明は、とりわけ、脂肪族ポリカーボネートおよびポリオレフィンの押出ブレンドから形成されるバリアフィルムを提供する。ある実施形態において、バリアフィルムは、脂肪族ポリカーボネートおよびポリオレフィンの押出ブレンドから形成される酸素バリアフィルムである。一部の実施形態において、脂肪族ポリカーボネートは、低酸素透過性を有するバリアポリマーとして作用し、ポリオレフィンは、構造的ポリマーとして作用する。ある実施形態において、バリアフィルムは、構造的ポリマーよりも低い酸素透過性、およびバリアポリマーよりも良好な構造的特性を有することを特徴とする。一部の実施形態において、バリアポリマーは、ポリプロピレンカーボネートPPCである。一部の実施形態において、バリアポリマーは、ポリエチレンカーボネートPECである。一部の実施形態において、構造的ポリマーは、低密度ポリエチレンLDPEである。一部の実施形態において、構造的ポリマーは、線状低密度ポリエチレンLLDPEである。一部の実施形態において、構造的ポリマーは、高密度ポリエチレンHDPEである。一部の実施形態において、構造的ポリマーは、ポリプロピレンPPである。一部の実施形態において、ポリマーブレンドは、食品包装における使用のためのフィルムである。酸素バリアが、脂肪族ポリカーボネート例えば、PECのようなと組み合わせることによって、ポリオレフィン単独よりも有意に改善される実施形態において、水分への低い感受性を有する単一の単分子層の高酸素バリアフィルムを開発することができる。一部の実施形態において、本発明は、脂肪族ポリカーボネートおよび少なくとも1つの他のポリマーを含む、ポリマーフィルムを提供する。一部の実施形態において、フィルムは、少なくとも70重量パーセントの脂肪族ポリカーボネート、および最大約30の結晶性または半結晶性ポリマーを含む。一部の実施形態において、提供されるフィルムは、バリアフィルムである。一部の実施形態において、提供されるフィルムは、それが、低い酸素透過性を有することを特徴とする。ある実施形態において、本発明は、上で説明される、または本明細書におけるクラスおよびサブクラスにおけるフィルムを含む、パッケージまたは包装材料を含む。ある実施形態において、かかる包装材料は、単層フィルムを含む。ある実施形態において、かかる包装材料は、多層フィルムを含む。ある実施形態において、フィルムは、食品包装材料を含む。ある実施形態において、包装材料は、好適な厚さのフィルムの熱形成を介して作製される。組成物の以下のサブカテゴリは、本発明のある実施形態、および一部の態様の特性を説明するために言及される。以下のサブカテゴリは、相互に対して排他的ではない即ち、1つのカテゴリにおける特定の組成物の説明は、組成物が、別のカテゴリにおいて説明される特性を有しないことを示唆することを意味しないということが理解されよう。aポリプロピレンカーボネートブレンドある実施形態において、本発明は、ポリプロピレンカーボネートを含むポリマーブレンドバリアフィルムを包含する。ある実施形態において、提供されるバリアフィルムは、付録Aにおいて説明される1つ以上のPPC組成物を含む。ある実施形態において、ポリマーブレンドバリアフィルムは、約1.7未満のPDIを有するポリプロピレンカーボネートを含む。一部の実施形態において、ポリマーブレンドバリアフィルムは、約1.1~約1.5のPDIを有するポリプロピレンカーボネートを含む。一部の実施形態において、ポリマーブレンドバリアフィルムは、約1.2~約1.4のPDIを有するポリプロピレンカーボネートを含む。一部の実施形態において、ポリマーブレンドバリアフィルムは、約1.2未満のPDIを有するポリプロピレンカーボネートを含む。一部の実施形態において、ポリマーブレンドバリアフィルムは、約1.1のPDIを有するポリプロピレンカーボネートを含む。ある実施形態において、ポリマーブレンドバリアフィルムは、約4:1超の頭尾比率H:Tを有するポリプロピレンカーボネートを含む。ある実施形態において、ポリマーブレンドバリアフィルムは、約5:1超の頭尾比率H:Tを有するポリプロピレンカーボネートを含む。ある実施形態において、ポリマーブレンドバリアフィルムは、約10:1超の頭尾比率H:Tを有するポリプロピレンカーボネートを含む。ある実施形態において、ポリマーブレンドバリアフィルムは、約100:1超の頭尾比率H:Tを有するポリプロピレンカーボネートを含む。ある実施形態において、ポリマーブレンドバリアフィルムは、平均で、カーボネート結合のパーセンテージが85以上であることを特徴とする、ポリプロピレンカーボネートを含む。ある実施形態において、ポリプロピレンカーボネートブレンドは、平均で、組成物において、カーボネート結合のパーセンテージが90以上であることを特徴とする。ある実施形態において、ポリプロピレンカーボネートブレンドは、平均で、組成物において、カーボネート結合のパーセンテージが91以上であることを特徴とする。ある実施形態において、ポリプロピレンカーボネートブレンドは、平均で、組成物において、カーボネート結合のパーセンテージが92以上であることを特徴とする。ある実施形態において、ポリプロピレンカーボネートブレンドは、平均で、組成物において、カーボネート結合のパーセンテージが93以上であることを特徴とする。ある実施形態において、ポリプロピレンカーボネートブレンドは、平均で、組成物において、カーボネート結合のパーセンテージが94以上であることを特徴とする。ある実施形態において、ポリプロピレンカーボネートブレンドは、平均で、組成物において、カーボネート結合のパーセンテージが95以上であることを特徴とする。ある実施形態において、ポリプロピレンカーボネートブレンドは、平均で、組成物において、カーボネート結合のパーセンテージが96以上であることを特徴とする。ある実施形態において、ポリプロピレンカーボネートブレンドは、平均で、組成物において、カーボネート結合のパーセンテージが97以上であることを特徴とする。ある実施形態において、ポリプロピレンカーボネートブレンドは、平均で、組成物において、カーボネート結合のパーセンテージが98以上であることを特徴とする。ある実施形態において、ポリプロピレンカーボネートブレンドは、平均で、組成物において、カーボネート結合のパーセンテージが99以上であることを特徴とする。ある実施形態において、ポリプロピレンカーボネートブレンドは、平均で、組成物において、カーボネート結合のパーセンテージが99.5以上であることを特徴とする。ある実施形態において、ポリプロピレンカーボネートブレンドは、エーテル結合が、1Hまたは13CNMRによって検出可能ではないことを特徴とする。ある実施形態において、ポリマーブレンドバリアフィルムは、少なくとも4:1の頭尾比率、1.5未満のPDI、10未満のエーテル含有量、および75,000g/mol~500,000g/molのMNを有する、ポリプロピレンカーボネートを含む。ある実施形態において、ポリマーブレンドバリアフィルムは、少なくとも9:1の頭尾比率、1.5未満のPDI、10未満のエーテル含有量、および75,000g/mol~350,000g/molのMNを有する、ポリプロピレンカーボネートを含む。ある実施形態において、ポリマーブレンドは、少なくとも6:1の頭尾比率、1.4未満のPDI、10未満のエーテル含有量、および75,000g/mol~350,000g/molのMNを有する、ポリプロピレンカーボネートを含む。ある実施形態において、ポリマーブレンドバリアフィルムは、少なくとも4:1の頭尾比率、1.4未満のPDI、10未満のエーテル含有量、および75,000g/mol~350,000g/molのMNを有する、ポリプロピレンカーボネートを含む。ある実施形態において、ポリマーブレンドバリアフィルムは、少なくとも4:1の頭尾比率、1.5未満のPDI、5未満のエーテル含有量、および75,000g/mol~350,000g/molのMNを有する、ポリプロピレンカーボネートを含む。ある実施形態において、ポリマーブレンドバリアフィルムは、少なくとも20:1の頭尾比率、1.3未満のPDI、2未満のエーテル含有量、および75,000g/mol~350,000g/molのMNを有する、ポリプロピレンカーボネートを含む。bポリエチレンカーボネートブレンドある実施形態において、本発明のポリマーブレンドバリアフィルムは、PECを含む。ある実施形態において、本発明のポリマーブレンドバリアフィルムは、約90超のカーボネート結合を有するPECを含む。ある実施形態において、ポリマーブレンドバリアフィルムは、付録Bにおいて説明されるPEC組成物のうちの1つ以上を含む。c脂肪族ポリカーボネートとの他のブレンドある実施形態において、本発明のポリマーブレンドバリアフィルムは、ポリプロピレンカーボネート-コ-ポリエチレンカーボネートを含む。かかるポリマーは、エチレンオキシドおよび酸化プロピレンとのCO2に由来するターポリマーを包含する。ある実施形態において、ポリプロピレンカーボネート-コ-ポリエチレンカーボネートは、ランダムコポリマーである。一部の実施形態において、ポリプロピレンカーボネート-コ-ポリエチレンカーボネートは、テーパ型コポリマーである。一部の実施形態において、ポリプロピレンカーボネート-コ-ポリエチレンカーボネートは、ブロックコポリマーである。ポリプロピレンカーボネート-コ-ポリエチレンカーボネート組成物は、約0.5から約99.5の範囲のPOに対するEOの比率を含有してもよい。一部の実施形態において、ポリプロピレンカーボネート-コ-ポリエチレンカーボネート組成物は、純粋なポリカーボネートに関して付録AおよびBにおいて説明されるものと同様の特性を有する。一部の実施形態において、ポリカーボネートは、ポリマーブレンドバリアフィルムの総重量の少なくとも約5重量に寄与する。これらの実施形態のうちの一部において、ポリオレフィンは、ポリマーブレンドバリアフィルムの総重量の少なくとも約5重量を成す。これらの実施形態のうちの一部において、ポリマーブレンドフィルムは、単一のポリマーブレンドから押出される。これらの実施形態のうちの一部において、ポリマーブレンドフィルムは、約100ミル以下の厚さを有する。一部の実施形態において、ポリマーブレンドフィルムは、2つ以上のポリカーボネートを含む。一部の実施形態において、ポリマーブレンドフィルムは、ポリエチレンカーボネート、およびポリプロピレンカーボネートを含む。一部の実施形態において、ポリカーボネートは、異なる分子量を有する。一部の実施形態において、ポリカーボネートは、異なる化学構造を有する。一部の実施形態において、ポリカーボネートは、異なる分子量および異なる化学構造を有する。一部の実施形態において、ポリマーブレンドフィルムは、2つ以上の非ポリカーボネートポリマーを含む。一部の実施形態において、ポリマーブレンドフィルムは、2つ以上のポリカーボネート、および2つ以上の非ポリカーボネートポリマーを含む。一部の実施形態において、ポリマーブレンドフィルムは、2つ以上のポリカーボネート、および2つ以上のポリオレフィンを含む。一部の実施形態において、ポリマーブレンドフィルムは、2つ以上のポリカーボネート、および2つ以上のポリエステルを含む。d低酸素透過性を有するポリマーブレンドフィルム一部の実施形態において、本発明は、脂肪族ポリカーボネートおよび少なくとも1つの他のポリマーを含む、バリアフィルムを包含する。一部の実施形態において、ポリオレフィンは、かかるブレンドの必要とされる構成要素ではない。ある実施形態において、本発明は、第1の酸素透過性を有する少なくとも1つのポリカーボネート、および第1の酸素透過性よりも高い第2の酸素透過性を有する第2のポリマーを含む、バリアフィルムを包含する。ポリマーブレンドフィルムは、第1の酸素透過性の値および第2の酸素透過性の値を使用して、体積加算モデルから計算される酸素透過性値未満の第3の酸素透過性を有する。一部の実施形態において、第3の酸素透過性は、第1の酸素透過性の値を使用して、および第2の酸素透過性の値を使用して、Maxwellモデルから計算される酸素透過性値未満である。ある実施形態において、本発明は、脂肪族ポリカーボネートおよび少なくとも1つの他のポリマーを含む、ポリマーブレンドフィルムを提供し、フィルムの酸素透過性は、脂肪族ポリカーボネートの酸素透過性、および他方のポリマー複数を含むの酸素透過性の値を使用して、体積加算モデルから計算される酸素透過性値の3分の2未満である。ある実施形態において、フィルムの酸素透過性は、体積加算モデルから予想される値の2分の1未満である。ある実施形態において、フィルムの酸素透過性は、体積加算モデルから予想される値の3分の1未満である。ある実施形態において、フィルムの酸素透過性は、体積加算モデルから予想される値の4分の1未満である。ある実施形態において、フィルムの酸素透過性は、体積加算モデルから予想される値の5分の1未満である。ある実施形態において、フィルムの酸素透過性は、体積加算モデルから予想される値の8分の1未満である。ある実施形態において、フィルムの酸素透過性は、体積加算モデルから予想される値の10分の1未満である。ある実施形態において、本発明は、脂肪族ポリカーボネートおよび少なくとも1つの他のポリマーを含む、ポリマーブレンドフィルムを提供し、フィルムの酸素透過性は、脂肪族ポリカーボネートの酸素透過性、および他方のポリマー複数を含むの酸素透過性の値を使用して、Maxwellモデルから計算される酸素透過性値の3分の2未満である。ある実施形態において、フィルムの酸素透過性は、Maxwellモデルから予想される値の2分の1未満である。ある実施形態において、フィルムの酸素透過性は、Maxwellモデルから予想される値の3分の1未満である。ある実施形態において、フィルムの酸素透過性は、Maxwellモデルから予想される値の4分の1未満である。ある実施形態において、フィルムの酸素透過性は、Maxwellモデルから予想される値の5分の1未満である。ある実施形態において、フィルムの酸素透過性は、Maxwellモデルから予想される値の8分の1未満である。ある実施形態において、フィルムの酸素透過性は、Maxwellモデルから予想される値の10分の1未満である。一部の実施形態において、脂肪族ポリカーボネートおよび他方のポリマー複数を含むは、ポリマーブレンドを直接形成するように、押出によって組み合わされる。一部の実施形態において、脂肪族ポリカーボネートおよび他方のポリマー複数を含むは、ポリマーブレンドを形成するように押出によって組み合わされ、これは、次いで、ポリマーブレンドフィルムを形成するように、第2のステップにおいて処理される。これらの実施形態のうちの一部において、他方のポリマーは、LDPE、LLDPE、HDPE、ポリプロピレン、ポリスチレン、ポリ塩化ビニル、ポリ乳酸、熱可塑性デンプン、ポリ3-ヒドロキシブチレート、ポリ3-ヒドロキシバレレート、ポリ3-ヒドロキシブチレート-コ-3-ヒドロキシバレレート、ポリエチレンテレフタレートPET、生分解性ポリエステル、例えば、ポリブチレンアジペート、ポリブチレンサクシネート、ポリブチレンアジペート-コ-テレフタレート、ポリブチレンアジペート-コ-ブチレンサクシネート、他の脂肪族および芳香族ポリエステル、ポリビニルアルコール、ポリ酢酸ビニル、エチレンビニルアルコールポリマーEVOH、ポリカプロラクトン、ポリエチレングリコールジメタクリレート、ポリエステルアミド、または上記のいずれかの組み合わせである。ある実施形態において、本発明は、脂肪族ポリカーボネートおよびポリエステルを含む、バリアフィルムを包含する。ある実施形態において、本発明は、脂肪族ポリカーボネートおよびバイオポリエステルを含む、バリアフィルムを包含する。ある実施形態において、本発明は、脂肪族ポリカーボネートおよびポリ乳酸を含む、バリアフィルムを包含する。ある実施形態において、本発明は、脂肪族ポリカーボネートおよびポリヒドロキシブチレートを含む、バリアフィルムを包含する。一部の実施形態において、ポリカーボネートは、ポリエチレンカーボネート、ポリプロピレンカーボネート、ポリエチレン-プロピレンカーボネートターポリマー、またはこれらの任意の組み合わせである。局部応力または剪断速度、界面張力、組成、押出機の流動場、ならびに2つの混合ポリマー溶解物の相対粘度および溶融弾性レベルに依存して、約180,000の分子量を有するPPCでの上の場合において観察されるが、体積加算モデルを使用して計算される酸素透過性レベルを下回る、ポリマーブレンドフィルムの酸素透過性レベルは、脂肪族ポリカーボネート、および脂肪族ポリカーボネートに対して様々な分子量にわたる他のポリマーで達成することができるということが予想される。一部の実施形態において、Maxwellモデルを使用して計算される酸素透過性レベルを下回るポリマーブレンドフィルムの酸素透過性レベルは、脂肪族ポリカーボネートに対して様々な分子量にわたって達成することができるということが予想される。一部の実施形態において、脂肪族ポリカーボネートは、少なくとも約40,000の分子量を有する。一部の実施形態において、脂肪族ポリカーボネートは、約300,000以下の分子量を有する。一部の実施形態において、脂肪族ポリカーボネートは、約40,000から約300,000の範囲内の分子量を有する。局部応力または剪断速度、界面張力、組成、押出機の流動場、ならびに2つの混合ポリマー溶解物の相対粘度および溶融弾性レベルに依存して、PPCおよびポリオレフィンの50/50重量ポリマーブレンドでの上の場合において観察されるが、体積加算モデルを使用して計算される酸素透過性レベルを下回る、ポリマーブレンドフィルムの酸素透過性レベルは、様々なブレンド組成物にわたって、ポリカーボネートおよびポリオレフィンで達成することができるということが予想される。一部の実施形態において、Maxwellモデルを使用して計算される酸素透過性レベルを下回る、ポリマーブレンドフィルムの酸素透過性レベルを達成することができるということが予想される。一部の実施形態において、ポリカーボネートは、ポリマーブレンドバリアフィルムの総重量の少なくとも約5重量を構成する。一部の実施形態において、ポリカーボネートは、ポリマーブレンドバリアフィルムの総重量の少なくとも約10重量を構成する。一部の実施形態において、ポリカーボネートの量は、ブレンド全体の約10重量から約90重量の範囲内である。一部の実施形態において、ポリカーボネートは、ブレンド全体の約20重量から約80重量の範囲内である。一部の実施形態において、ポリカーボネートは、ブレンド全体の約20重量から約50重量の範囲内である。一部の実施形態において、ポリカーボネートは、ブレンド全体の約40重量から約60重量の範囲内である。一部の実施形態において、他方のポリマー1つまたは複数は、ポリマーブレンドバリアフィルムの総重量の少なくとも約10重量を構成する。一部の実施形態において、他方のポリマー複数を含むは、ブレンド全体の約20重量から約50重量の範囲内である。e結晶性または半結晶性ポリマーを含むポリマーブレンドフィルムある実施形態において、本発明は、少なくとも70重量パーセントの脂肪族ポリカーボネート、および最大約30の結晶性または半結晶性ポリマーを含む、ポリマーフィルムを包含し、フィルムが、少なくとも100のASTM方法D882で測定される破断前伸長値を有することを特徴とする。ある実施形態において、かかるフィルムは、上で、および本明細書の付録において説明される、APC組成物のうちのいずれか1つ以上を含む。ある実施形態において、かかるフィルムは、ブレンドにおけるAPCが、エーテル結合を実質的に含まないことをさらに特徴とする。ある実施形態において、かかるフィルムは、それらが環状カーボネートを実質的に含まないことをさらに特徴とする。ある実施形態において、本発明は、少なくとも70重量パーセントの、ポリプロピレンカーボネートおよびポリエチレンカーボネートのうちの1つ以上を含む、ポリマーフィルムを包含する。ある実施形態において、本発明は、少なくとも70重量パーセントのポリプロピレンカーボネートを含む、ポリマーフィルムを包含する。ある実施形態において、本発明は、少なくとも75、少なくとも80、少なくとも90、または少なくとも95重量パーセントのポリプロピレンカーボネートを含む、ポリマーフィルムを包含する。ある実施形態において、かかるフィルムは、ブレンドにおけるポリプロピレンカーボネートが、エーテル結合を実質的に含まないことをさらに特徴とする。ある実施形態において、かかるフィルムは、それらがプロピレンカーボネートを実質的に含まないことをさらに特徴とする。ある実施形態において、本発明は、少なくとも70重量パーセントのポリエチレンカーボネートを含む、ポリマーフィルムを包含する。ある実施形態において、本発明は、少なくとも75、少なくとも80、少なくとも90、または少なくとも95重量パーセントのポリエチレンカーボネートを含む、ポリマーフィルムを包含する。ある実施形態において、本発明は、少なくとも70重量パーセントの組み合わせた1つ以上のAPC、および約0.5から約30重量パーセントの1つ以上のポリオレフィンポリマーを含む、ポリマーフィルムを包含する。ある実施形態において、かかるフィルムは、約1から約25重量パーセントの1つ以上のポリオレフィンポリマーを含む。ある実施形態において、かかるフィルムは、約1から約10重量パーセントの1つ以上のポリオレフィンポリマーを含む。ある実施形態において、かかるフィルムは、約2から約5重量パーセントの1つ以上のポリオレフィンポリマーを含む。ある実施形態において、かかるフィルムは、約5重量パーセントの1つ以上のポリオレフィンポリマーを含む。ある実施形態において、ポリオレフィンポリマーは、ポリエチレン、ポリプロピレン、およびポリエチレン-コ-プロピレンのうちの1つ以上を含む。ある実施形態において、プラスチックフィルムは、約5重量パーセントのポリエチレンを含む。ある実施形態において、プラスチックフィルムは、約5重量のLDPEを含む。ある実施形態において、かかるフィルムは、典型的にポリマーフィルムに含まれ、当該技術分野において既知である、相溶化剤または他の添加剤をさらに含む。ある実施形態において、本発明のプラスチックフィルムは、配向されたフィルムである。ある実施形態において、本発明のプラスチックフィルムは、延伸ステップに供されている。ある実施形態において、本発明のプラスチックフィルムは、二軸延伸されている。ある実施形態において、本発明のプラスチックフィルムは、ブローフィルムプロセスによって作製されている。ある実施形態において、延伸前のフィルムのASTMD882で測定される破断前伸長値は、50未満である。ある実施形態において、本発明は、少なくとも70重量パーセントの脂肪族ポリカーボネートを含む、プラスチックフィルムを包含し、フィルムが延伸されており、延伸前にASTMD882を使用して測定される破断前伸長値が50未満であり、延伸後にASTMD882を使用して測定される破断前伸長値が100超であることを特徴とする。f共連続的層状形態を有するポリマーブレンド一部の実施形態において、本発明は、特定の形態を有するポリマーブレンドを提供する。一部の実施形態において、本発明は、脂肪族ポリカーボネートおよび少なくとも1つの他のポリマーを含む、ポリマーブレンドを包含し、ブレンドが、共連続的層状形態を呈することを特徴とする。ある実施形態において、かかる形態は、ポリマーブレンドから調製される試料の顕微鏡写真を評価することによって、解明することができる。PPCおよびポリエチレンを含み、共連続的層状形態を呈する、ポリマーブレンドの走査電子顕微鏡写真SEMの例を、図2に示す。図3は、共連続的層状形態を有しない同様のブレンドのSEMを示す。ある実施形態において、本発明は、少なくとも1つの脂肪族ポリカーボネート、および少なくとも1つの非脂肪族ポリカーボネートポリマーを含む、ポリマーフィルムを包含し、フィルムは、共連続的層状形態を呈することを特徴とする。一部の実施形態において、共連続的層状形態を有するポリマーフィルムは、少なくとも1つの脂肪族ポリカーボネート、および少なくとも1つのポリオレフィンを含む。一部の実施形態において、共連続的層状形態を有するポリマーフィルムは、少なくとも1つの脂肪族ポリカーボネート、およびポリエチレンを含む。一部の実施形態において、共連続的層状形態を有するポリマーフィルムは、少なくとも1つの脂肪族ポリカーボネート、および少なくとも1つのポリプロピレンを含む。一部の実施形態において、共連続的層状形態を有するポリマーフィルムは、少なくとも1つの脂肪族ポリカーボネート、および少なくとも1つのポリエステルを含む。一部の実施形態において、共連続的層状形態を有するポリマーフィルムは、少なくとも1つの脂肪族ポリカーボネート、およびPLAを含む。一部の実施形態において、共連続的層状形態を有するポリマーフィルムは、少なくとも1つの脂肪族ポリカーボネート、およびPHBを含む。一部の実施形態において、共連続的層状形態を有するポリマーフィルムは、少なくとも1つの相溶化剤をさらに含む。一部の実施形態において、ポリカーボネートおよび他方のポリマーは、直接、ポリマーブレンドフィルムを形成するように、押出によって組み合わされる。一部の実施形態において、ポリカーボネートおよび他方のポリマーは、ポリマーブレンドを形成するように、押出によって組み合わされ、これは、次いで、ポリマーブレンドフィルムを形成するように、押出される。一部の実施形態において、共連続的層状形態を有するブレンドにおける他方のポリマーは、LDPE、LLDPE、HDPE、ポリプロピレン、ポリスチレン、ポリ乳酸、熱可塑性デンプン、ポリ3-ヒドロキシブチレート、ポリ3-ヒドロキシバレレート、ポリ3-ヒドロキシブチレート-コ-3-ヒドロキシバレレート、ポリエチレンテレフタレートPET、生分解性ポリエステル、例えば、ポリブチレンアジペート、ポリブチレンサクシネート、ポリブチレンアジペート-コ-ブチレンサクシネート、ポリブチレンアジペート-コ-テレフタレート、他の脂肪族および芳香族ポリエステル、ポリビニルアルコール、ポリ酢酸ビニル、エチレンビニルアルコールポリマーEVOH、ポリカプロラクトン、ポリエチレングリコールジメタクリレート、ポリエステルアミド、または上記のいずれかの組み合わせから成る群より選択される。iポリプロピレンカーボネートある実施形態において、本発明は、ポリプロピレンカーボネートを含む、共連続的層状形態を有するポリマーブレンドを包含する。ある実施形態において、共連続的層状形態を有する提供されるブレンドは、付録Aにおいて説明される1つ以上のPPC組成物を含む。ある実施形態において、共連続的層状形態を有するポリマーブレンドは、約1.7未満のPDIを有するポリプロピレンカーボネートを含む。一部の実施形態において、共連続的層状形態を有するポリマーブレンドは、約1.1~約1.5のPDIを有するポリプロピレンカーボネートを含む。一部の実施形態において、共連続的層状形態を有するポリマーブレンドは、約1.2~約1.4のPDIを有するポリプロピレンカーボネートを含む。一部の実施形態において、共連続的層状形態を有するポリマーブレンドは、約1.2未満のPDIを有するポリプロピレンカーボネートを含む。一部の実施形態において、共連続的層状形態を有するポリマーブレンドは、約1.1のPDIを有するポリプロピレンカーボネートを含む。ある実施形態において、共連続的層状形態を有するポリマーブレンドは、約4:1超の頭尾比率H:Tを有するポリプロピレンカーボネートを含む。ある実施形態において、共連続的層状形態を有するポリマーブレンドは、約5:1超の頭尾比率H:Tを有するポリプロピレンカーボネートを含む。ある実施形態において、共連続的層状形態を有するポリマーブレンドは、約10:1超の頭尾比率H:Tを有するポリプロピレンカーボネートを含む。ある実施形態において、共連続的層状形態を有するポリマーブレンドは、約100:1超の頭尾比率H:Tを有するポリプロピレンカーボネートを含む。ある実施形態において、共連続的層状形態を有するポリマーブレンドは、平均で、カーボネート結合のパーセンテージが85以上であることを特徴とする、ポリプロピレンカーボネートを含む。ある実施形態において、ポリプロピレンカーボネート組成物は、平均で、組成物において、カーボネート結合のパーセンテージが90以上であることを特徴とする。ある実施形態において、ポリプロピレンカーボネート組成物は、平均で、組成物において、カーボネート結合のパーセンテージが91以上であることを特徴とする。ある実施形態において、ポリプロピレンカーボネート組成物は、平均で、組成物において、カーボネート結合のパーセンテージが92以上であることを特徴とする。ある実施形態において、ポリプロピレンカーボネート組成物は、平均で、組成物において、カーボネート結合のパーセンテージが93以上であることを特徴とする。ある実施形態において、ポリプロピレンカーボネート組成物は、平均で、組成物において、カーボネート結合のパーセンテージが94以上であることを特徴とする。ある実施形態において、ポリプロピレンカーボネート組成物は、平均で、組成物において、カーボネート結合のパーセンテージが95以上であることを特徴とする。ある実施形態において、ポリプロピレンカーボネート組成物は、平均で、組成物において、カーボネート結合のパーセンテージが96以上であることを特徴とする。ある実施形態において、ポリプロピレンカーボネート組成物は、平均で、組成物において、カーボネート結合のパーセンテージが97以上であることを特徴とする。ある実施形態において、ポリプロピレンカーボネート組成物は、平均で、組成物において、カーボネート結合のパーセンテージが98以上であることを特徴とする。ある実施形態において、ポリプロピレンカーボネート組成物は、平均で、組成物において、カーボネート結合のパーセンテージが99以上であることを特徴とする。ある実施形態において、ポリプロピレンカーボネート組成物は、平均で、組成物において、カーボネート結合のパーセンテージが99.5以上であることを特徴とする。ある実施形態において、ポリプロピレンカーボネート組成物は、エーテル結合が、1Hまたは13CNMRによって検出可能ではないことを特徴とする。ある実施形態において、共連続的層状形態を有するポリマーブレンドは、少なくとも4:1の頭尾比率、1.5未満のPDI、10未満のエーテル含有量、および75,000g/mol~350,000g/molのMNを有する、ポリプロピレンカーボネートを含む。ある実施形態において、共連続的層状形態を有するポリマーブレンドは、少なくとも9:1の頭尾比率、1.5未満のPDI、10未満のエーテル含有量、および75,000g/mol~350,000g/molのMNを有する、ポリプロピレンカーボネートを含む。ある実施形態において、共連続的層状形態を有するポリマーブレンドは、少なくとも6:1の頭尾比率、1.4未満のPDI、10未満のエーテル含有量、および75,000g/mol~350,000g/molのMNを有する、ポリプロピレンカーボネートを含む。ある実施形態において、共連続的層状形態を有するポリマーブレンドは、少なくとも4:1の頭尾比率、1.4未満のPDI、10未満のエーテル含有量、および75,000g/mol~350,000g/molのMNを有する、ポリプロピレンカーボネートを含む。ある実施形態において、共連続的層状形態を有するポリマーブレンドは、少なくとも4:1の頭尾比率、1.5未満のPDI、5未満のエーテル含有量、および75,000g/mol~350,000g/molのMNを有する、ポリプロピレンカーボネートを含む。ある実施形態において、共連続的層状形態を有するポリマーブレンドは、少なくとも20:1の頭尾比率、1.3未満のPDI、2未満のエーテル含有量、および75,000g/mol~350,000g/molのMNを有する、ポリプロピレンカーボネートを含む。iiポリエチレンカーボネートある実施形態において、本発明の共連続的層状形態を有するポリマーブレンドは、PECを含む。ある実施形態において、共連続的層状形態を有するポリマーブレンドは、約90超のカーボネート結合を有するPECを含む。ある実施形態において、共連続的層状形態を有するポリマーブレンドは、付録Bにおいて説明されるPEC組成物のうちの1つ以上を含む。iii他の脂肪族ポリカーボネートある実施形態において、共連続的層状形態を有するポリマーブレンドは、ポリプロピレンカーボネート-コ-ポリエチレンカーボネートを含む。かかるポリマーは、エチレンオキシドおよび酸化プロピレンとのCO2に由来するターポリマーを包含する。ある実施形態において、ポリプロピレンカーボネート-コ-ポリエチレンカーボネートは、ランダムコポリマーである。一部の実施形態において、ポリプロピレンカーボネート-コ-ポリエチレンカーボネートは、テーパ型コポリマーである。一部の実施形態において、ポリプロピレンカーボネート-コ-ポリエチレンカーボネートは、ブロックコポリマーである。ポリプロピレンカーボネート-コ-ポリエチレンカーボネート組成物は、約0.5から約99.5の範囲のPOに対するEOの比率を含有し得る。ある実施形態において、ポリプロピレンカーボネート-コ-ポリエチレンカーボネート組成物は、純粋なポリカーボネートに関して付録AおよびBにおいて説明されるものと同様の特性を有する。一部の実施形態において、ポリカーボネートは、共連続的層状形態を有するポリマーブレンドの総重量の少なくとも約5重量に寄与する。これらの実施形態のうちの一部において、ポリオレフィンは、共連続的層状形態を有するポリマーブレンドの総重量の少なくとも約5重量を成す。一部の実施形態において、共連続的層状形態を有するポリマーブレンドは、単一のポリマーブレンドから押出される。一部の実施形態において、共連続的層状形態を有するポリマーブレンドは、約100ミル以下の厚さを有する。局部応力または剪断速度、界面張力、組成、押出機の流動場、ならびに2つの混合ポリマー溶解物の相対粘度および溶融弾性レベルに依存して、約180,000の分子量を有するPPCでの上の場合において観察されるが、共連続的層状形態は、ポリカーボネート、およびポリカーボネートに対して様々な分子量にわたるポリオレフィンで見ることができるということが予想される。一部の実施形態において、ポリカーボネートは、少なくとも約40,000の分子量を有する。一部の実施形態において、ポリカーボネートは、約300,000以下の分子量を有する。一部の実施形態において、ポリカーボネートは、約40,000から約300,000の範囲内の分子量を有する。局部応力または剪断速度、界面張力、組成、押出機の流動場、ならびに2つの混合ポリマー溶解物の相対粘度および溶融弾性レベルに依存して、PPCおよびLLDPEの50/50重量ポリマーブレンドでの上の場合において観察されるが、共連続的層状形態は、約10重量から約50重量の分散相、特に、約20重量から約50重量の分散相の様々なブレンド組成物にわたって、ポリカーボネートとポリオレフィンとの間で見ることができるということが予想される。50重量を上回るポリカーボネートでは、分散相は、ポリカーボネートからポリオレフィンに変化するが、同様の形態は、ポリカーボネートマトリクスに分散されているポリオレフィンの層状層で可能である。一部の実施形態において、この層状形態は、ポリカーボネートブレンドの約10重量から約90重量範囲のLLDPEならびに他のポリマーを有する、ポリカーボネートブレンドにおいて、適切な条件下で予想される。一部の実施形態において、ポリカーボネートは、ポリマーブレンドの総重量の少なくとも約5重量を構成する。一部の実施形態において、ポリカーボネートは、ポリマーブレンドの総重量の少なくとも約10重量を構成する。一部の実施形態において、ポリカーボネートの量は、ブレンド全体の約10重量から約90重量の範囲内である。一部の実施形態において、ポリカーボネートは、ブレンド全体の約20重量から約80重量の範囲内である。一部の実施形態において、ポリカーボネートは、ブレンド全体の約20重量から約50重量の範囲内である。一部の実施形態において、ポリカーボネートは、ブレンド全体の約40重量から約60重量の範囲内である。一部の実施形態において、他方のポリマー1つまたは複数は、ポリマーブレンドの総重量の少なくとも約10重量を構成する。一部の実施形態において、他方のポリマー複数を含むは、ブレンド全体の約20重量から約50重量の範囲内である。一部の実施形態において、共連続的層状形態を有するポリマーブレンドは、2つ以上のポリカーボネートを含む。一部の実施形態において、ポリマーブレンドは、ポリエチレンカーボネート、およびポリプロピレンカーボネートを含む。一部の実施形態において、ポリカーボネートは、異なる分子量を有する。一部の実施形態において、ポリカーボネートは、異なる化学構造を有する。一部の実施形態において、ポリカーボネートは、異なる分子量および異なる化学構造を有する。一部の実施形態において、共連続的層状形態を有するポリマーブレンドは、2つ以上の非ポリカーボネートポリマーを含む。一部の実施形態において、ポリマーブレンドフィルムは、2つ以上のポリオレフィンを含む。一部の実施形態において、ポリオレフィンは、異なる分子量を有する。一部の実施形態において、ポリオレフィンは、異なる化学構造を有する。一部の実施形態において、ポリオレフィンは、異なる分子量および異なる化学構造を有する。一部の実施形態において、共連続的層状形態を有するポリマーブレンドは、2つ以上のポリカーボネート、および2つ以上の非ポリカーボネートポリマーを含む。一部の実施形態において、ポリマーブレンドは、2つ以上のポリカーボネート、および2つ以上のポリオレフィンを含む。IV方法ある実施形態において、本発明は、脂肪族ポリカーボネート組成物の機械的特性を改善するための方法を提供する。ある実施形態において、かかる方法は、a脂肪族ポリカーボネートを提供するステップであって、脂肪族ポリカーボネートをフィルムに作製する時、フィルムが、50未満のASTMD882を使用して測定される固有の破断前伸長値を有することを特徴とする、ステップと、b少なくとも70重量パーセントの脂肪族ポリカーボネートを含む混合物を提供するように、約30重量パーセントの結晶性または半結晶性ポリマーを混和するステップと、cステップbの混合物からフィルムを形成するステップと、d100超のASTMD882を使用して測定される破断前伸長値を有するフィルムを提供するように、ステップcからのフィルムを延伸するステップと、を含む。ある実施形態において、ステップcおよびdは、ブローフィルムラインにおいてフィルムを作製することによって、同時に実施される。一部の実施形態において、提供される方法は、ステップaおよびbを含む。一部の実施形態において、提供される方法は、ステップa、b、およびcを含む。ある実施形態において、フィルムを形成するステップは、フィルムを押出することを含む。ある実施形態において、フィルムを形成するステップは、フィルムを鋳造することを含む。ある実施形態において、フィルムを延伸するステップは、フィルムを一軸延伸することを含む。ある実施形態において、フィルムを延伸するステップは、フィルムを二軸延伸することを含む。ある実施形態において、ステップbにおいて形成されるポリマー混合物は、本発明のポリマーブレンドの説明において上で定義されるもののうちのいずれかである。ある実施形態において、ステップaにおいて提供される脂肪族ポリカーボネートは、それが、35°C超のTgを有することを特徴とする。ある実施形態において、ステップaにおいて提供される脂肪族ポリカーボネートは、ポリカーボネート鎖が、平均で、98超のカーボネート結合を含有することを特徴とする。ある実施形態において、ステップaにおいて提供される脂肪族ポリカーボネートは、ポリプロピレンカーボネートを含む。ある実施形態において、ステップbにおいて混和される半結晶性ポリマーは、ポリオレフィンを含む。ある実施形態において、ステップbにおいて混和される半結晶性ポリマーは、LDPEを含む。ある実施形態において、ステップbは、約1から約10の半結晶性ポリマーを混和することを含む。ある実施形態において、ステップaにおいて提供される脂肪族ポリカーボネートのみから作製されるフィルムの破断前伸長値、およびステップdからの最終フィルムの破断前伸長値の比率は、2超である。ある実施形態において、ステップaにおいて提供される脂肪族ポリカーボネートのみから作製されるフィルムの破断前伸長値、およびステップdからの最終フィルムの破断前伸長値の比率は、3超、5超、または10超である。ある実施形態において、本発明の方法は、熱硬化ステップまたはアニーリングステップといった、延伸後の追加のステップを含む。さらに、延伸されたフィルムは、商品物品、包装材料等を作製するようにさらに処理することができる。ある実施形態において、本発明の方法は、フィルムを熱形成するステップを含む。例えば、厚いPPC系フィルムを延伸し、次いで、熱形成によってカップを作製するように使用することができる。一部の実施形態において、多層積層構造は、高い伸長特性を有するPPC系フィルムを使用して、作製することができる。一部の実施形態において、提供される方法は、表面処理等といった、さらなるステップを含んでもよい。例えば、フィルムは、コロナ放電、プラズマ、または金属化、積層、印刷、接着剤または他のコーティングの塗布のような、さらなる処理に対して好適な、フィルムを作製するために、業界において既知の他の修正によって、表面処理することができる。V用途代替的に、または上で言及される用途に加えて、提供されるブレンドは、以下で説明される用途において有用である。一部の実施形態において、提供されるポリマーブレンドは、消費者包装物品の製造において、有用である。一部の実施形態において、消費者包装物品は、本明細書において説明されるポリマーブレンドから作製されるか、それを含有するか、またはそれでコーティングされる。包装におけるポリマーの代表的な用途、およびそれに関する概念は、SusanE.M.SelkeによるPlasticsPackaging:Properties,Processing,Applications,AndRegulationsbyHanserGardnerPublications;2editionDecember1,2004ISBN978-1569903728において説明されており、その内容は、参照することによって、本明細書に組み込まれる。ある実施形態において、本発明は、1つ以上のポリオレフィン組成物とともに押出される、1つ以上の脂肪族ポリカーボネート組成物を含む、包装材料を包含する。ある実施形態において、包装材料は、フィルムを含む。一部の実施形態において、フィルムは、少なくとも10重量のポリカーボネートを含む。一部の実施形態において、フィルムは、少なくとも20重量のポリカーボネートを含む。一部の実施形態において、フィルムは、少なくとも30重量のポリカーボネートを含む。一部の実施形態において、フィルムは、少なくとも50重量のポリカーボネートを含む。一部の実施形態において、フィルムは、少なくとも70重量のポリカーボネートを含む。一部の実施形態において、フィルムは、少なくとも90重量のポリカーボネートを含む。ある実施形態において、本発明の包装材料は、ブローフィルムを含む。一部の実施形態において、本発明は、押出フィルムを包含する。一部の実施形態において、フィルムは、約0.01~約100ミルの厚さである。一部の実施形態において、フィルムは、約0.1~10ミル、約0.2~5ミル、または約.5~3ミルの厚さである。ある実施形態において、本発明の押出ポリマーブレンドから形成されるフィルムは、食品および飲料包装に対して好適である。一部の実施形態において、フィルムは、ブロー成形フィルム、鋳造フィルム、または押出フィルムである。ある実施形態において、フィルムは、剛性フィルム、延伸フィルム、または熱収縮可能なフィルムである。かかるフィルムを産生するための製造技術は、当業者に公知である。本明細書において説明される押出ポリマーブレンドは、ブローもしくは鋳造フィルムに対して、またはシート材料として有用であるEncyclopediaofPolymerScienceandTechnology,1stEd.,vol.7p.88-106、Kirk-OthmerEncyclopediaofChemicalTechnology,4thEd.,vol.11,p.843-856、およびPlasticsMaterials,5Ed.,Butterworth-Heinemann,252andp.432ffを参照されたい。フィルムは、単一の層または多層であってもよい。多層フィルムは、他のポリマー、接着剤等を含んでもよい。包装に関して、フィルムは、延伸ラップ、収縮ラップ、または密着ラップであってもよい。フィルムは、農業フィルム、食品包装といった、多くの用途に対して有用である。押出フィルムは、本明細書において説明されるポリマーブレンドから形成することができ、これらのフィルムは、処理、例えば、引き伸ばされる、または延伸されてもよい。一部の実施形態において、かかるフィルムは、二軸延伸される。かかる押出フィルムは、種々の種類の包装に対して有用である。ある実施形態において、フィルムは、多層フィルムの構成要素として、脂肪族ポリカーボネートを含む。ある実施形態において、ポリカーボネートは、積層フィルムにおける結合層として作用する。一部の実施形態において、ポリカーボネートは、多層フィルムにおける構造的層を提供する。ある実施形態において、フィルムは、生分解性フィルムである。一部の実施形態において、かかるフィルムは、デンプン、PHB、3PHP、PLA、または修飾セルロースといった、1つ以上の他の分解可能なポリマーと組み合わせた、ポリカーボネートを含む。ある実施形態において、ポリカーボネートを含有する層は、酸素、水蒸気、二酸化炭素、または有機分子の透過を遅延させるためのバリア層として作用する。ある実施形態において、ポリカーボネートフィルムは、食品と接触する状況において、または二次的包装材料として、のいずれかで、食品品目を包装するために使用される。ある実施形態において、ポリカーボネート含有フィルムは、多層構造物における1つ以上の層として使用される。一部の実施形態において、フィルムは、飲料ボトルといった多層包装物品における構成要素として使用される。一部の実施形態において、かかる多層ボトルは、ブロー成形によって形成される。一部の実施形態において、ポリカーボネートフィルムは、ジュースの箱、牛乳パック、および屋根型箱といった、紙ベースの液体包装物品のための内部層において使用される。ある実施形態において、フィルムは、バッグインボックス構造物において使用される。ある用途において、フィルムは、カラーラッパ、キャップライナ、または蓋膜といった、容器施栓構造物において使用される。ある実施形態において、可撓性パウチは、単層または多層ポリカーボネートフィルムから作製される。かかるパウチは、牛乳といった種々の液体製品、またはホットチョコレートミックスといった粉末を包装するために使用することができる。パウチは、熱融着されてもよい。それはまた、金属箔層といったバリア層を有してもよい。一部の実施形態において、ラップ包装フィルムは、ポリカーボネートフィルムを含有する。一部の実施形態において、フィルムは、異なる密着性を有する。かかるフィルムは、密着特性を付与するために十分な量の粘着付与剤を含有する、ポリカーボネートフィルムである、外部裏面、およびほとんどまたは全く密着性を有しない外部表面という、少なくとも2つの層を含む、フィルム積層によって提供することができる。本明細書において説明されるポリマーブレンドは、好ましくは、食品および飲料包装における使用を目的とするが、ポリマーブレンドには、他の用途もあり得る。一部の実施形態において、ポリカーボネート含有フィルムは、包装用途のために使用される。ある実施形態において、ポリカーボネート含有フィルムは、消費者製品のための小売包装として使用される。ある用途において、ポリカーボネート含有フィルムは、気泡シート、または他の同様の梱包材料を作製するために使用される。ある実施形態において、ポリカーボネート含有フィルムは、接着剤テープのための基板として使用される。一部の実施形態において、本発明のポリカーボネート含有フィルムは、農業用フィルムとして使用される。一部の用途において、かかるフィルムは、グラウンドマルチとして使用される。ある実施形態において、ポリカーボネートを含有するグラウンドマルチは、分解可能であり、使用後に土中にすき込まれてもよい。一部の実施形態において、ポリカーボネート含有フィルムは、温室被覆材料として使用される。ある実施形態において、ポリカーボネートフィルムは、透過性または非透過性の畝被覆材料として使用される。ある実施形態において、ポリカーボネートフィルムは、ジオメンブランおよび池用ライナとして使用される。ある実施形態において、本発明のポリマーブレンドには、熱融着用途における実用性があり得る。一部の実施形態において、ポリカーボネート含有組成物は、リッドストック例えば、乳製品、乾物、医療用品、および液体充填容器の包装におけるとして;スープ、タバコ、紙製品、および他の消費者製品といった品目のための上包として;ラベル付け用途における上覆として;ならびにブリスタパック構造物において、かかる用途のために使用されてもよい。以下のリストは、ポリカーボネート含有組成物およびブレンドに関する一部の使用である。一部の場合において、ポリカーボネート以外の特定のポリマー、または一般的なポリマーに関する、かかる使用を論述する参考文献が示される。これらの場合において、その中で説明される概念は、十分に一般的であり、当業者は、概念および技術を、過度の実験を行うことなく、ポリカーボネート組成物の用途に適用することができる。これらの参考文献の各々の全体は、参照することによって、本明細書に組み込まれる。参考文献に関しては、これらが含まれる:W.Gerhartz,etal.,Ed.,Ullmann’sEncyclopediaofIndustrialChemistry,5thEd.VCHVerlagsgesellschaftmBH,Weinheim巻およびページ番号は以下に示す;H.F.Mark,etal.,Ed.,Kirk-OthmerEncyclopediaofChemicalTechnology,4thEd.,JohnWileySons,NewYork,J.IKroschwitz,etal.,Ed.巻およびページ番号は以下に示す、EncyclopediaofPolymerScienceandTechnology,1stEd.,JohnWileySons,NewYork巻およびページ番号は以下に示す、H.F.Mark,etal.,Ed.,EncyclopediaofPolymerScienceandEngineering,2ndEd.,JohnWileySons,NewYork巻およびページ番号は以下に示す、ならびにJ.A.Brydson,ed.,PlasticsMaterials,5Ed.,Butterworth-Heinemann,Oxford,UK,1989ページ番号は以下に示す。一部の実施形態において、ポリカーボネート含有組成物は、低強度接着剤のための粘着付与剤として作用することができるUllmann’sEncyclopediaofIndustrialChemistry,5thEd.vol.A1,p.235-236。エラストマーブレンドおよび/または比較的低い分子量のポリカーボネート含有組成物が、これらの用途に対して好ましい。一部の実施形態において、本発明は、ポリカーボネート組成物またはブレンドを含有する低強度接着剤を包含する。一部の実施形態において、ポリカーボネート含有組成物は、ホットメルト接着剤Ullmann’sEncyclopediaofIndustrialChemistry,5thEd.vol.A1,p.233-234、感圧接着剤同書、p.235-236のための原樹脂として、または溶剤塗布接着剤として有用であり得る。低~中分子量ポリカーボネート、およびポリカーボネートの熱可塑性ブレンドが、ホットメルト接着剤に対して好ましい。一部の実施形態において、本発明は、ポリカーボネート含有組成物またはブレンドを含有する、ホットメルト接着剤を包含する。ある実施形態において、ポリマーは、種々の化合物、特に、エポキシ、カルボン酸無水物例えば、無水マレイン酸との反応、イソシアン酸、またはカルボン酸を含むが、これらに限定されない、官能基をもたらすものと反応させてもよいEncyclopediaofPolymerScienceandTechnology,1stEd.,vol.12,p.445。ある実施形態において、ポリカーボネート含有組成物は、鎖末端に存在するヒドロキシ基を介して、修飾される。かかる官能化ポリマーは、ブレンドされる時の種々の熱可塑性および熱硬化性物質のための強化剤として有用であり得る。ポリマーがエラストマーである時、それらにグラフトされる官能基は、ポリマーを架橋するための硬化部位として使用されてもよい。無水マレイン酸でグラフトされたポリマーは、広範な材料ナイロン、PPO、PPO/スチレン合金、PET、PBT、POM、PLA、PHB等のための強化剤として;包装バリアフィルムといった、多層構造物における結合層として;ホットメルト、水分硬化可能な、および共押出可能な接着剤として;またはポリマー可塑剤として、有用である。無水マレイン酸でグラフトされた材料は、例えば、他の機能性材料を形成するように、アミンと後反応させてもよい。アミノプロピルトリメトキシシランとの反応は、水分硬化可能な材料を可能にするであろう。ジアミンおよびトリアミンとの反応は、粘度修正を可能にするであろう。ある態様において、ワイヤ絶縁および外被は、ポリカーボネート含有組成物またはそのブレンドから作製することができるEncyclopediaofPolymerScienceandEngineering,2ndEd.,vol.17,p.828-842を参照されたい。エラストマーの場合、絶縁または外被が形成された後、ポリマーを架橋することが好ましい可能性がある。一部の実施形態において、本発明は、ポリカーボネート組成物またはブレンドを含有する外被または絶縁を包含する。ポリカーボネート組成物またはそのブレンドは、PLA、PHB、およびPVCを含むが、これらに限定されない、他のポリマーのための可塑剤または処理助剤として使用されてもよい。ポリカーボネート組成物またはブレンドは、PLA、PHB、およびポリオレフィンといった、他のポリマーのための強化剤として使用することができる。一部の実施形態において、本発明は、ポリカーボネート組成物またはブレンドとブレンドされるPLAを包含する。一部の実施形態において、本発明は、ポリカーボネート組成物またはブレンドとブレンドされるPHBを包含する。一部の実施形態において、本発明は、ポリカーボネート組成物またはブレンドとブレンドされるデンプンを包含する。ポリカーボネート組成物またはブレンド、特に、比較的可撓性であるものは、炭酸および非炭酸飲料のためのキャップライナ樹脂として有用である。一部の実施形態において、本発明は、ポリカーボネート組成物またはブレンドを含有する、ポリマー添加剤を包含する。ある実施形態において、本発明は、例えば、自動車での使用におけるような、塗料接着を改善するように、ポリカーボネートが添加されている、いわゆる、熱可塑性オレフィンといった、成形樹脂を含む。一部の実施形態において、本発明は、ポリカーボネート組成物またはブレンドを含む繊維を包含する。一部の実施形態において、繊維は、細デニール繊維および/またはマルチフィラメントである。これらは、溶融紡糸されてもよい。それらは、フィラメント束、不織ウェブ、織布、編布、またはステープル繊維の形態であってもよい。一部の実施形態において、本発明は、ポリカーボネートを含有する布、紐、糸、または他の完成した繊維製品を包含する。一部の実施形態において、本発明は、ポリカーボネートブレンドを射出成形することによって作製される物品を包含する。かかる射出成形された品目としては、食品サービス容器および器具といった使い捨て品目、ならびに消費者製品、玩具、電化製品のための部品、電子機器、および自動車用途といった品目を含むが、これらに限定されないより耐久性のある品目が挙げられる。一部の実施形態において、提供されるフィルムは、包装フィルムである。一部の実施形態において、包装フィルムは、積層フィルムである。一部の実施形態において、積層フィルムは、ポリオレフィン、ポリエステル、ポリエーテル、ポリアミド、ポリスチレン、ポリ塩化ビニル、ポリエチレンテレフタレート、フッ素化ポリマー、およびこれらのうちの2つ以上の混合物から成る群より選択される、ポリマーを含む。ある実施形態において、積層フィルムは、ポリラクチド、ポリヒドロキシアルカノエート、ポリプロピレンカーボネート以外の脂肪族ポリカーボネート、芳香族ポリカーボネート、ポリビニルアルコール、NYLON登録商標、およびこれらのうちのいずれか2つ以上の混合物から成る群より選択される、ポリマーを含む。一部の実施形態において、本発明は、ポリカーボネートを含有する、単一の1回分の小袋を包含する。ある実施形態において、かかる小袋は、石鹸またはシャンプーといった個人用ケア製品を包装するためのものである。ある実施形態において、かかる小袋は、調味料といった食品製品を包装するためのものである。例示実施例1構造的に精密なPPCを、4フィルムダイを有する単一スクリュー押出機に送給した。押出機温度は、170°Cに維持した。100ミクロン、200ミクロン、500ミクロン、および900ミクロンのフィルムを、ダイ間隔を調節することによって得た。フィルムは、水冷ロールを有するロールシステムにそれらを通過させることによって冷却した。得られたフィルムは、透明かつ丈夫であり、種々の物品を熱形成するために使用され得る。真空システムを具備するIlligSB53-C1熱成形機を使用して、熱形成によってこれらのPPCフィルムの各々から小さなコップを形成した。熱形成において、処理は、温度によって制御され、300°Cに設定されたセラミックヒータの放射によって加熱されるPPCシートの温度を監視する高温計を通じて達成される。つまり、雄型は、上方へ移動し、表面温度が設定点、この場合は130°Cに到達する時、真空がオンになる。15、25、および135秒の加熱時間は、それぞれ0.1mm、0.2mm、および0.9mm厚のフィルムに対して使用された。実施例2実施例1において説明されるものと同様のPPCNovomerPPCを、送給ホッパを通じて、射出成形機械に送給した。バレルへ入れると、樹脂を170°Cまで加熱し、鋳型に送給する。ドッグボーンおよび平坦なバーを成形して、ASTM規格ごとに試験した。39.5MPaの降伏点での引張強度、3.24の降伏点での伸長、および1447MPaの引張係数を測定したASTMD638-08ISO527。2525MPaの曲げ弾性率を測定したASTMD790ISO178。0.6721ft-lb/インチのノッチ付きアイゾッド衝撃を測定したASTMD256、ISO180。最終的に、33°Cの熱たわみ温度、または荷重たわみ温度を測定したASTMD1238、ISO1133。実施例3構造的に精密なPPCNovomerPPCを、ポリオレフィンとブレンドし、フィルム、射出成形品目、およびブロー成形ボトルを含む、種々の物品に作製した。予想外に、構造的に精密なPPCは、押出プロセスに耐え、ポリオレフィンとの有用なブレンドを提供した。実施例1において説明されるものと同様のPPCを、二軸スクリュー押出機において、低密度ポリエチレンLLDPE、高密度ポリエチレンHDPE、またはポリプロピレンPPのいずれかと30または50重量でブレンドした。押出機の温度は、LLDPEに関しては180°Cに、HDPEおよびPPに関しては190°Cに設定した。相溶化剤を使用して、PPCおよびポリオレフィンの強化された分散を可能にした。典型的に、相溶化剤は、分散相の最大20~22で充填した。このため、50/50ポリオレフィン/PPCブレンドは、45/45/10::ポリオレフィン/PPC/相溶化剤として調合し、70/30ポリオレフィン/PPCブレンドは、66/28/6::ポリオレフィン/PPC/相溶化剤として調合した。無水物修飾LLDPEは、LLDPEブレンドおよびHDPEのための相溶化剤として使用された一方、無水物修飾PPは、PPブレンドのための相溶化剤として使用された。これらのブレンドのペレットは、溶解物を二軸スクリュー押出機からストランドダイを通って、ペレタイザに通過させることによって作製した。次いで、これらのペレットを使用して、純粋なPPCに関して上で説明されるように、フィルム、射出成形部品、および熱形成物品を作製した。ある場合HDPEブレンドにおいて、ペレットはまた、従来の押出-ブロー成形機器を使用して、洗剤およびシャンプー用途のためのボトルのようなブロー成形物品を作製するために使用した。ブレンドに関する物理的データを、表1に示す。Exceed登録商標1018ExxonMobil,Irving,TXとして市販されるLLDPEを、一部の試験において、ポリオレフィンとして使用した。Exceed登録商標1018は、メタロセン触媒ポリエチレン樹脂エチレン-ヘキセンコポリマーであり、良好な引張強度、衝撃強度、および穿刺抵抗を有するフィルムを形成するために使用される。LLDPEは、0.918g/cm3の密度、1.0g/10分の溶融指数190°C/2.16kg、および246°Fのピーク融解温度を有するとして報告される。Alathon登録商標M5350LyondellChemicalCo.,Houston,TXとして市販されるHDPEを、一部の試験において、ポリオレフィンとして使用した。Alathon登録商標M5350は、高い衝撃強度および良好な処理安定性を有する、狭い分子量分布のコポリマーである。HDPEは、0.953g/cm3の密度および4.5の溶融指数を有するとして報告される。DOWH110-02NDowChemicalCo.,Midland,MIとして市販されるPPを、一部の試験において、ポリオレフィンとして使用した。DOWH110-02Nは、良好な衝撃および剛性のバランス、ならびに優れた処理可能性を有する、ポリプロピレンホモポリマーである。PPは、0.9g/cm3の密度およびの2.2g/10分の溶融指数230°Cを有するとして報告される。実施例4約180,000の平均分子量を有する構造的に精密なPPCを、以下の試験において、ポリカーボネートとして使用した。ポリカーボネートおよび相溶化剤を、処理前に、真空オーブンにおいて95°Fで48時間乾燥させた。材料ポリカーボネート、ポリオレフィン、および相溶化剤を、乾燥ブレンドし、二軸スクリュー送給器によって、ZSK-30共回転二軸スクリュー押出機TSE,WernerPfleiderer,Stuttgart,Germanyに送給した。水浴をTSEの端部に取設し、押出物ストランドをペレット化した。3つのブレンドを調製し、試験した。第1のブレンドである、相溶化剤としてAdmerAT2543AMitsuiChemicals,Tokyo,Japanを含む、50/50重量のLLDPE/PPCは、170°Cの温度で、10lb/時の送給速度および110rpmのスクリュー速度で押出した。第2のブレンドである、相溶化剤としてAdmerAT2543Aを含む、50/50重量のHDPE/PPCは、170°Cの温度で、10lb/時の送給速度および110rpmのスクリュー速度で押出した。第3のブレンドである、相溶化剤としてAdmerQF551AMitsuiChemicals,Tokyo,Japanを含む、50/50重量のPP/PPCは、180°Cの温度で、10lb/時の送給速度および110rpmのスクリュー速度で押出した。相溶化剤レベルは、全ての場合において、分散相の1~10に維持した。フィルム押出に関して、一軸スクリュー押出機D=1.8cm、L/D=15;C.W.BrabenderInstruments,Inc.,SouthHackensack,NJを使用して、押出機の端部に取設される6インチのシートダイを使用して、フィルムを調製した。フィルムの厚さを、ダイ間隔の幅を調節することによって変化させて、200μmおよび500μm厚のフィルムを作製した。次いで、フィルムを、3層の引取ロールによって回収した。ロールの温度は、循環水浴によって、60°Cに維持した。フィルムの厚さもまた、スクリュー速度およびロール上の引取速度によって調節可能であった。上で説明される3つのブレンドに加えて、PPC、LLDPE、HDPE、およびPPの押出フィルムを形成した。PPCフィルムは、170°Cで押出した。LLDPEフィルムは、200°Cで押出した。HDPEフィルムは、230°Cで押出した。PPフィルムは、235°Cで押出した。AdmerAT2543Aを含む50/50のLLDPE/PPC、およびAdmerAT2543Aを含む50/50のHDPE/PPCフィルムは、180°Cで押出した。AdmerQF551Aを含む50/50のPP/PPCフィルムは、190°Cで押出した。ポリマーフィルムの酸素透過性を、23°Cおよび50の相対湿度で測定した。純粋なPPCフィルムは、1日6.2ccmil/100in2の酸素透過性を示した。純粋なPECフィルムは、1日0.59ccmil/100in2の酸素透過性を示した。純粋なLLDPEフィルムは、1日513ccmil/100in2の酸素透過性を示した。純粋なHDPEフィルムは、1日136ccmil/100in2の酸素透過性を示した。純粋なPPフィルムは、1日164ccmil/100in2の酸素透過性を示した。LLDPE/PPCフィルムは、純粋なLLDPEよりも12.5のバリア改善率で、1日41ccmil/100in3の酸素透過性を示した。HDPE/PPCフィルムは、純粋なHDPEよりも1.7のバリア改善率で、1日81ccmil/100in2の酸素透過性を示した。PP/PPCフィルムは、純粋なPPよりも4.7のバリア改善率で、1日35ccmil/100in2の酸素透過性を示した。純粋な構成要素の酸素透過性に基づく、ポリマーブレンドフィルムの予想される酸素透過性は、体積加算モデルおよびMaxwellモデルという、2つの異なるモデルを使用して計算した。体積加算モデルは、以下の方程式によって定義され、Maxwellモデルは、以下の方程式によって定義され、式中、Pブレンドは、ブレンドの透過性であり、Pmは、マトリクス相を通る透過性であり、Pdは、分散相を通る透過性であり、volfrdは、分散相の体積分率である。LLDPE/PPCに対する予測される酸素透過性は、体積加算モデルによっては301であり、Maxwellモデルによっては248であった。HDPE/PPCに対する予測される酸素透過性は、体積加算モデルによっては82であり、Maxwellモデルによっては67であった。PP/PPCに対する予測される酸素透過性は、体積加算モデルによっては98であり、Maxwellモデルによっては80であった。走査電子顕微鏡法SEMも、ポリマーフィルムで実施した。図2は、LLDPE/PPCポリマーブレンドフィルムに関する分散相の共連続的層状形態を示す。図3は、HDPE/PPCポリマーブレンドフィルムに関するHDPE35のマトリクスにおけるPPC30の島を示す。LLDPE/PPCポリマーブレンドフィルムに関する共連続的形態は、蛇行した経路が、フィルムを通るO2透過性のために生成されるため、改善されたバリア特性につながる。酸素は、分散されたPPC層20を通って容易に拡散することができず、その形態のために、低バリアLLDPEマトリクス25を通る、迅速な拡散経路を見出さない。このため、50/50のLLDPE/PPCフィルムを通るO2の透過性は、二相系を通る透過性に関して、体積加算モデルまたはMaxwellモデルを使用して予想されるであろうものよりもはるかに低い。PPCが分散相である、50/50のLLDPE/PPCで、図2において見られる形態は、50/50のHDPE-PPCの顕微鏡写真で図3において見られる典型的な海島islands-in-a-sea形態とは異なる。2つのポリマーが相互において分散される時、図3において見られるように、球状の分散相の形成は、エントロピー的に有利である。しかしながら、図2におけるようなある場合において、分散相が、LLDPE-PPCの場合において観察されるような、文献において層状または共連続的形態としても既知である、層状形態に延伸することが見られている。この層状共連続的形態は、分散相につながり、薄いシート様の層典型的に、1ミクロンの厚さ未満であり、しばしば、0.2~0.5ミクロンの厚さ未満であるを形成する。これは、フィルムを通るガス酸素のようなの拡散の蛇行した経路を創出し、それにより、フィルムを通るガス透過率を、フィルムにおける球状ドメインを有する分散相を有するフィルムから予想されるよりもはるかに超えて低下させる。パレットまたは層状層が大きいが、有限のの長さ/幅比率を有する、薄いパレット様形態は、ガス透過率を劇的に低減することができるということが示されている本明細書において、参照することにより組み込まれる、Hopfenberg,H.B.andPaul,D.R.,inPolymerBlends,D.R.PaulandS.Newman,eds.,Vol.1,Chapter10,AcademicPress,NewYork,1978を参照されたい。層状共連続的層状形態につながる、液滴の延伸および合体の変形態様が、他のポリマー系に関して研究されているSubramanian,P.M.,Permeabilitybarriersbycontrolledmorphologyofpolymerblends,PolymerEngineeringScience,Vol.25,No.8,pp.483-487,1985、Kamal,M.R.etal.,Thedevelopmentoflaminarmorphologyduringextrusionofpolymerblends,PolymerEngineeringScience,Vol.35,No.1,pp.41-51,1995、およびLee,S.Y.andKim,S.C.,LaminarmorphologydevelopmentandoxygenpermeabilityofLDPE/EVOHblends,PolymerEngineeringScience,Vol.37,No.2,pp.463-475,1985を参照されたく、これらは全て、本明細書において、参照することにより組み込まれる。実施例599超のカーボネート結合を有し、2未満のプロピレンカーボネートを含有する、185,000の平均分子量のPPCを、二軸スクリュー押出機において、5のLDPEDowLDPE5004IならびにDowLDPE640Iと混合した。任意に、官能化ポリオレフィンを相溶化剤として使用することができる。例えば、AdmerAT2543Aを、一部の場合において、0.5重量から1重量のレベルで、相溶化剤として使用した。配向フィルム:次いで、混合されたPPC-LDPEブレンドを、2つの異なる方法で、配向フィルムに作製した。aブローフィルムプロセス:PPC-LDPEブレンドを、ブローフィルムラインに送給して、ブローフィルムを作製した。約2~3のブローアップ比率が観察され、典型的なフィルムの厚さは、1から1.5ミルであった。次いで、フィルムを、ポリマーフィルムに関する引張および伸長特性を提供するASTMD882によって試験した。b二軸延伸前の鋳造フィルム:PPC-LDPEブレンドを、7ミル厚のフィルムに鋳造した。次いで、これを、フィルムをセ氏40~80度、より好ましくは、セ氏50~70度の温度に加熱し、次いで、同時に両方向に延伸することによって、Iwamoto二軸フィルム延伸機械において二軸延伸した。典型的に、フィルムは、元の長さの1.5倍~6-10倍に延伸することができる。一実施例において、フィルムを、2分間、セ氏58度に保持し、次いで、100mm/分の最大速度でもって、両方向に1.5/秒の歪み速度で延伸した。フィルムは、両方向に元の長さの2.5倍に延伸させた。鋳造されたままの7ミルのフィルム、ならびに二軸延伸されたフィルムの両方を、ポリマーフィルムに関する引張および伸長特性を提供するASTMD882によって試験した。ブローされたPPC系フィルムに関するASTMD882によるデータを、表2において以下で一覧にする。表2において見ることができるように、本発明に従うフィルムは、ブレンドされていないフィルムに対して、高い破断時伸長値を呈した。予想外に、ブレンドの伸長特性は、時折、個々の構成要素の値を超過する。フィルムを鋳造し、次いでそれを二軸方向に延伸すること連続してまたは同時には、表3において以下で示されるように、破断時伸長における同様の改善を提供する。表2に示されるように、二軸延伸は、純粋なPPC単独に関して、破断時伸長を改善しなかった。しかしながら、二軸延伸は、PPC5LDPEに関しては、破断時伸長を有意に改善する。ポリオレフィンに勝るPPCの引張強度および係数の利点は、依然として、5LDPEの添加で保持される。先に言及される参考文献の全ては、本明細書において、参照することにより組み込まれる。本明細書において説明される本発明の実施形態は、本発明の原理の適用を例解するものに過ぎないということが理解されるものとする。例解される実施形態の詳細への参照は、それ自体が本発明に不可欠であるとして見なされるそれらの特性を列挙する請求項の範囲を限定することを意図しない。付録A:本発明の押出ブレンドにおける使用に好適なPPCの説明:以下の説明は、共同所有される国際特許出願公開第WO2010/060038号から適合されており、この全体は、参照することによって、本明細書に組み込まれる。一部の実施形態において、ポリマーブレンドにおけるポリカーボネートは、反応パラメータの慎重な制御でもって作製される、有利な特性を有する、PPCである。例えば、ある反応パラメータのかかる制御は、以前のPPC組成物よりも構造的に精密であるPPCにつながる。予想外に、この構造的に精密なPPCは、過去にPPCの性能が乏しかった多数の用途における材料の使用を可能にする、改善された処理特性を有する。ある実施形態において、ポリマーブレンドは、構造的に精密なPPCから形成され、PPCは、高い頭尾比率、低いエーテル結合含有量、狭い多分散性、および低い環状カーボネート含有量を有する。これらの物品が作製されるPPC組成物は、典型的に、不均一な亜鉛触媒系の存在下で、酸化プロピレンおよび二酸化炭素の重合によって形成される、先のPPC組成物から、それらを区別する、物理的特性を有する。一部の実施形態において、PPCは、先行技術からのあまり構造的に精密でないポリプロピレンカーボネート組成物に対して、改善された処理および性能特性を有する。これらの先行技術の材料は、より大きなパーセンテージのエーテル結合、より低い頭尾比率、より広い分子量分布、より高い環状カーボネート含有量、またはこれらのうちのいずれか2つ以上の組み合わせを含有する。一部の実施形態において、PPCは、先行技術のポリプロピレンカーボネート組成物が劣化するか、またはそうでなければ性能が乏しい条件下で、射出成形、押出、溶解処理、ブローイング、熱形成、発泡、および鋳造を含むが、これらに限定されない手段によって処理されることが可能である。一部の実施形態において、それにより産生される、得られるポリプロピレンカーボネート含有ブレンドおよびフィルムは、より高い強度、熱変形に対するより少ない傾向、改善されたガスバリア特性、より高いガラス転移温度、およびこれらのうちの2つ以上の組み合わせを含むが、これらに限定されない、予想外に改善された物理的特性を有する。提供されるポリマーブレンドおよびフィルムに関する本開示において、構造的に精密なポリプロピレンカーボネートおよびポリプロピレンカーボネートという用語は、別途記載がない限り、交換可能に使用されるということが理解されよう。ある実施形態において、PPCは、それが、高い頭尾比率を有することを特徴とする。一部の実施形態において、PPCは、それが、高いパーセンテージのカーボネート結合を有することを特徴とする。一部の実施形態において、PPCは、それが、狭い多分散性指数を有することを特徴とする。ある実施形態において、PPCは、それが、非常に低レベルの環状カーボネートを含有することを特徴とする。構造的に精密なポリプロピレンカーボネートが高い頭尾比率によって特徴付けられるそれらの実施形態において、ポリマーは、平均で、頭尾配向される、約80超の隣接するモノマー単位を有する。ある実施形態において、平均で、提供されるポリマーブレンドおよびフィルムにおいて、PPCにおける約85超の隣接するモノマー単位は、頭尾配向される。一部の実施形態において、平均で、提供されるポリマーブレンドおよびフィルムにおいて、PPCにおける約90超の隣接するモノマー単位は、頭尾配向される。一部の実施形態において、平均で、提供されるポリマーブレンドおよびフィルムにおいて、PPCにおける約95超の隣接するモノマー単位は、頭尾配向される。一部の実施形態において、平均で、提供されるポリマーブレンドおよびフィルムにおいて、PPCにおける本質的に全ての隣接するモノマー単位は、頭尾配向される。構造的に精密なポリプロピレンカーボネートが高いパーセンテージのカーボネート結合によって特徴付けられるそれらの実施形態において、ポリマーは、平均で、カーボネート結合を介して接続される約90超の隣接するモノマー単位、および約10未満のエーテル結合を有する。ある実施形態において、平均で、提供されるポリマーブレンドおよびフィルムにおいて、PPCにおける約95超の隣接するモノマー単位は、カーボネート結合を介して接続される。一部の実施形態において、平均で、提供されるポリマーブレンドおよびフィルムにおいて、PPCにおける約97超の隣接するモノマー単位は、カーボネート結合を介して接続される。一部の実施形態において、平均で、提供されるポリマーブレンドおよびフィルムにおいて、PPCにおける約99超の隣接するモノマー単位は、カーボネート結合を介して接続される。一部の実施形態において、平均で、提供されるポリマーブレンドおよびフィルムにおいて、PPCにおける本質的に全ての隣接するモノマー単位は、カーボネート結合を介して接続される。ある実施形態において、ポリマーブレンドおよびフィルムは、カーボネート鎖から別個のプロセスにおいて形成されるポリエーテル部分を含有してもよく、かかる場合、ポリエーテル部分のエーテル結合は、典型的に、CO2および酸化プロピレンの不完全な共重合から生じる、上で説明されるエーテル結合とは異なることが理解されるものとする。構造的に精密なポリプロピレンカーボネートが狭い多分散性指数PDIによって特徴付けられる、それらの実施形態において、PPCは、約2未満のPDIを有する。ある実施形態において、PPCは、約1.8未満のPDIを有する。一部の実施形態において、PPCは、約1.5未満のPDIを有する。一部の実施形態において、PPCは、約1.4未満、約1.2未満、または約1.1未満のPDIを有する。ある実施形態において、PPCは、約1.0~約1.2のPDIを有する。構造的に精密なポリプロピレンカーボネートが低い環状カーボネート含有量によって特徴付けられる、それらの実施形態において、PPCは、約5未満の環状カーボネート含有量を有する。ある実施形態において、PPCは、5未満のプロピレンカーボネートを含有する。一部の実施形態において、PPCは、3未満のプロピレンカーボネートを含有する。一部の実施形態において、PPCは、1未満のプロピレンカーボネートを含有する。ある実施形態において、PPCは、プロピレンカーボネートを本質的に含有しない。一部の実施形態において、構造的に精密なポリプロピレンカーボネートは、それが、高い頭尾比率、高いパーセンテージのカーボネート結合、狭い多分散性指数、および低い環状カーボネート含有量から成る群より選択される、2つ以上の特性の組み合わせを有することを特徴とする。一部の実施形態において、ポリプロピレンカーボネートは、それが、高い頭尾比率および高いパーセンテージのカーボネート結合の組み合わせを有することを特徴とする。一部の実施形態において、ポリプロピレンカーボネートは、それが、高い頭尾比率および狭い多分散性指数の組み合わせを有することを特徴とする。一部の実施形態において、ポリプロピレンカーボネートは、それが、高い頭尾比率および低い環状カーボネート含有量の組み合わせを有することを特徴とする。一部の実施形態において、ポリプロピレンカーボネートは、それが、狭い多分散性指数および高いパーセンテージのカーボネート結合の組み合わせを有することを特徴とする。一部の実施形態において、ポリプロピレンカーボネートは、それが、高い頭尾比率、高いパーセンテージのカーボネート結合、および狭い多分散性指数の組み合わせを有することを特徴とする。構造的に精密なポリプロピレンカーボネートは、ポリマーブレンドおよびポリマーフィルムにおいて、様々な分子量を有してもよい。特定の用途に関して、性能および処理特性の最適な組み合わせを得るために、より高いまたはより低い分子量の材料を使用することが望ましい場合がある。かかる選択プロセスは、当業者には公知である。ポリマーの分子量は、分子量数Mnによって表すことができる。本明細書において説明されるような高分子量PPCは、一般的に、約5×104g/mol超のMnを有する。本明細書において説明されるような低分子量PPCは、約1×103~約5×104g/molのMnを有する。ある実施形態において、ポリプロピレンカーボネートは、比較的高いMnを有する熱可塑性物質である。ある実施形態において、構造的に精密な熱可塑性ポリプロピレンカーボネートは、約5×104g/molを上回るMnを有する。ある実施形態において、ポリプロピレンカーボネートは、約1×105g/molを上回るMnを有する。ある実施形態において、ポリプロピレンカーボネートは、約5×104g/mol~約2×107g/molのMnを有する。ある実施形態において、ポリマーブレンドおよびフィルムは、約40,000~約400,000g/molの分子量を有する、構造的に精密なポリプロピレンカーボネートを含む。ある実施形態において、ポリマーブレンドおよびフィルムは、約50,000~約350,000g/molの分子量を有する、構造的に精密なポリプロピレンカーボネートを含む。ある実施形態において、ポリマーブレンドおよびフィルムは、約100,000~約300,000g/molの分子量を有する、構造的に精密なポリプロピレンカーボネートを含む。ある実施形態において、Mnは、約150,000から約250,000g/molの範囲内である。一部の実施形態において、構造的に精密なポリプロピレンカーボネートは、約160,000~約240,000g/molのMnを有する。ある実施形態において、ポリプロピレンカーボネートは、約180,000~約220,000g/molのMnを有する。ある実施形態において、ポリプロピレンカーボネートは、約180,000g/molのMnを有する。ある実施形態において、構造的に精密なポリプロピレンカーボネートは、以下の特性の組み合わせを有する:約60,000から約400,000g/molの範囲内のMn、95を上回るカーボネート結合含有量、約85超の頭尾比率、約1.5未満の多分散性指数、および約5を下回る環状カーボネート含有量。一部の実施形態において、構造的に精密なポリプロピレンカーボネートは、以下の特性の組み合わせを有する:約60,000から約100,000g/molの範囲内のMn、95を上回るカーボネート結合含有量、約85超の頭尾比率、約1.5未満の多分散性指数、および約5を下回る環状カーボネート含有量。ある実施形態において、構造的に精密なポリプロピレンカーボネートは、以下の特性の組み合わせを有する:約80,000g/molのMn、98を上回るカーボネート結合含有量、約85超の頭尾比率、約1.2未満の多分散性指数、および約2を下回る環状カーボネート含有量。一部の実施形態において、構造的に精密なポリプロピレンカーボネートは、以下の特性の組み合わせを有する:約120,000から約250,000g/molの範囲内のMn、95を上回るカーボネート結合含有量、約85超の頭尾比率、約1.5未満の多分散性指数、および約5を下回る環状カーボネート含有量。ある実施形態において、構造的に精密なポリプロピレンカーボネートは、以下の特性の組み合わせを有する:約180,000g/molのMn、98を上回るカーボネート結合含有量、約85超の頭尾比率、約1.2未満の多分散性指数、および約2を下回る環状カーボネート含有量。一部の実施形態において、構造的に精密なポリプロピレンカーボネートは、ある程度の立体規則性を有する。一部の実施形態において、PPCは、少なくとも部分的にイソタクチックである。一部の実施形態において、PPCは、少なくとも部分的にシンジオタクチックである。ある実施形態において、PPCは、実質的にイソタクチックである。一部の実施形態において、PPCは、イソタクチックまたはシンジオタクチックPPCとの、アタクチックPPCのブレンドである。ある実施形態において、構造的に精密なPPCは、ブレンドにおける各PPC組成物が、異なる平均分子量を有することを特徴とする、2つ以上のPPC組成物のブレンドを含む。ある実施形態において、ポリカーボネート構成要素は、約100,000g/molを下回るMnを有するより低い分子量のPPCとの、約150,000~約400,000g/molのMnを有する高分子量PPCのブレンドを含む。ある実施形態において、ポリカーボネート構成要素は、約30,000g/mol~約80,000g/molのMnを有するより低い分子量のPPCとの、約150,000~約250,000g/molのMnを有する高分子量PPCのブレンドを含む。ある実施形態において、かかるブレンドの各構成要素は、狭い多分散性を有する。ある実施形態において、ブレンドの高分子量および低分子量構成要素のPDIは、独立して測定される時、各々、1.2未満である。ある実施形態において、かかるブレンドは、低および高分子量を有するPPCポリマーの個別の試料を混合することによって産生される。ある実施形態において、構造的に精密なポリプロピレンカーボネートは、40°Cを上回るガラス転移温度Tgを有する。ある実施形態において、構造的に精密なポリプロピレンカーボネートは、41°Cを上回るガラス転移温度Tgを有する。ある実施形態において、構造的に精密なポリプロピレンカーボネートは、42°Cを上回るガラス転移温度Tgを有する。ある実施形態において、構造的に精密なポリプロピレンカーボネートは、43°Cを上回るガラス転移温度Tgを有する。ある実施形態において、構造的に精密なポリプロピレンカーボネートは、44°Cを上回るガラス転移温度Tgを有する。ある実施形態において、構造的に精密なポリプロピレンカーボネートは、45°Cを上回るガラス転移温度Tgを有する。ある実施形態において、構造的に精密なポリプロピレンカーボネートは、亜鉛含有触媒以外の触媒を使用して形成される。ある実施形態において、構造的に精密なポリプロピレンカーボネートは、検出可能な亜鉛残基を含有しない。一部の実施形態において、脂肪族ポリカーボネートは、遷移金属触媒の存在下で、エポキシドおよび二酸化炭素の共重合によって得られる。ある実施形態において、構造的に精密なポリプロピレンカーボネートは、金属サレン触媒を使用して形成される。ある実施形態において、構造的に精密なポリプロピレンカーボネートは、コバルトサレン触媒を使用して形成される。好適な触媒および方法としては、米国特許第7,304,172号、および公開されたPCT出願第WO/2010/022388A2号において説明されるものが挙げられ、これらの各々の内容全体は、参照することによって、本明細書に組み込まれる。一部の実施形態において、構造的に精密なポリプロピレンカーボネートは、式Iによって表される構造を有するポリマー鎖を含み、式中、Xは、エポキシドを開環することができる任意の求核剤の結合形態に対応する部分であり、nは、約10から約40,000の整数である。ある実施形態において、構造IにおけるXは、ハロゲン化物、アジド、またはカルボン酸塩、スルホン酸塩、フェノール、およびアルコキシドの群から成る任意に置換された基から成る群より選択される。一部の実施形態において、nは、約50から約3,000である。ある実施形態において、構造的に精密なポリプロピレンカーボネートポリマーは、2つ以上の異なるポリマー鎖タイプの混合物として存在し、異なる鎖タイプは、2つ以上の異なる鎖末端基の存在、および/またはポリマー鎖内に埋め込まれる小分子ポリマー開始分子の存在、非存在、もしくは相違によって、見分けられる。ある実施形態において、構造的に精密なポリプロピレンカーボネートは、それが、2つのポリマー鎖タイプAおよびBを含むことを特徴とし、タイプは、それらの末端基において異なる。ある実施形態において、ポリマー鎖タイプAおよびBは、以下の式を有し、式中、nは、上で定義されるとおりであり、-Xおよび-Yは、各々、エポキシドを開環することができる求核剤を表し、-Xおよび-Yは、異なる。ある実施形態において、XおよびYは、独立して、ハロゲン化物、アジド、またはカルボン酸塩、スルホン酸塩、フェノール、およびアルコキシドから成る群より選択される任意に置換された基から成る群より選択される。ある実施形態において、Xは、ハロゲン化物であり、Yは、カルボン酸塩、スルホン酸塩、フェノール、およびアルコキシドから成る群より選択される、任意に置換された基である。ある実施形態において、Xは、ハロゲン化物であり、Yは、カルボン酸塩である。ある実施形態において、Xは、塩化物であり、Yは、カルボン酸塩である。ある実施形態において、Xは、塩化物であり、Yは、ギ酸塩、酢酸塩、安息香酸塩、トリフルオロ酢酸、およびペンタフルオロ安息香酸塩から成る群より選択される。ある実施形態において、Xは、塩化物であり、Yは、トリフルオロ酢酸であり構造A2およびB2として以下に図示、式中、nは、上で定義されるとおりである。ある実施形態において、鎖タイプAとBとの間の比率は、約1:3から約3:1の範囲である。ある実施形態において、鎖タイプAとBとの間の比率は、約1:2から約2:1の範囲である。ある実施形態において、構造的に精密なポリプロピレンカーボネートは、鎖タイプAおよびBのほぼ等モルの混合物を含む。ある実施形態において、構造的に精密なポリプロピレンカーボネートは、鎖タイプA2およびB2のほぼ等モルの混合物を含む。ある実施形態において、構造的に精密なポリプロピレンカーボネートは、タイプCの鎖を含み、式中、各nは、独立して、上で定義されるとおりである。ある実施形態において、構造的に精密なポリプロピレンカーボネートは、タイプAまたはAおよびBの鎖と組み合わせて、タイプCの鎖を含む。ある実施形態において、タイプAまたはAおよびBの鎖に対する、タイプCの鎖の比率は、例えば、比率C:AまたはC:[AB]約0.1:1から約100:1の範囲である。ある実施形態において、この比率は、約1:1~約10:1である。ある実施形態において、この比率は、約2:1~約5:1である。一部の実施形態において、構造的に精密なポリプロピレンカーボネートは、それらの中に埋め込まれるポリマー開始部分を有する、タイプDの鎖を含む。ある実施形態において、埋め込まれたポリマー開始部分は、ポリカーボネート鎖のほぼ中心に位置する換言すると、その部分は、2つ以上のポリプロピレンカーボネート鎖に結合され、統計的に、各鎖は、ほぼ等しい長さである。ある実施形態において、タイプDの鎖は、埋め込まれたポリマー開始部分に結合される、2つのポリカーボネート鎖を有する、線状ポリマー鎖である。ある実施形態において、タイプDの鎖は、埋め込まれたポリマー開始部分に結合される3つ以上のポリカーボネート鎖を有する、星型ポリマーである。ある実施形態において、タイプDの鎖は、式D1を有し、式中、各nは、独立して、上で定義されるとおりであり、yは、いくつの追加の個々のポリカーボネート鎖が、埋め込まれたポリマー開始部分に結合されるかを示す、1から5の整数であり例えば、埋め込まれたポリマー開始部分に結合されるポリプロピレンカーボネート鎖の総数は、2から6の範囲である、Zは、ポリマー鎖を開始するように例えば、それぞれ、酸素、窒素、硫黄、または炭素求核剤から、カーボネート、カルバメート、チオカーボネート、またはエステルを形成するように、2つ以上の部位において、二酸化炭素と反応することかできる、任意の多官能性分子である。ある実施形態において、タイプD1のポリマーに対するyの値は、1である。ある実施形態において、タイプD1のポリマーに対するyの値は、2である。ある実施形態において、タイプD1のポリマーに対するyの値は、3である。一部の実施形態において、タイプDの鎖は、式D2を有し、式中、各nは、独立して、上で定義されるとおりであり、yは、いくつの追加の個々のポリカーボネート鎖が、埋め込まれたポリマー開始部分に結合されるかを示す、1から5の整数であり例えば、埋め込まれたポリマー開始部分に結合されるポリプロピレンカーボネート鎖の総数は、2から6の範囲である、Zは、ポリカーボネート鎖の形成例えば、それぞれ、エーテル、アミン、チオエーテル、または炭素炭素結合を形成するように、それぞれ、酸素、窒素、硫黄、または炭素求核剤によってを開始するように、エポキシドと、2つ以上の部位において、反応することができる、任意の多官能性分子である。ある実施形態において、タイプD2のポリマーに対するyの値は、1である。ある実施形態において、タイプD2のポリマーに対するyの値は、2である。ある実施形態において、タイプD2のポリマーに対するyの値は、3である。一部の実施形態において、タイプDの鎖は、式D3を有し、式中、各nは、独立して、上で定義されるとおりであり、yおよびy’は、各々独立して、0から6の整数であり、yおよびy’の合計は、少なくとも2であり、Zは、それぞれ、構造D1およびD2に関して上で説明されるように、ポリカーボネート鎖の形成を開始するように、二酸化炭素またはエポキシドと、2つ以上の部位において、反応することができる、任意の多官能性分子である。ある実施形態において、タイプD3のポリマーに対するy’の値は、2である。ある実施形態において、タイプD3のポリマーに対するyの値は、2である。ある実施形態において、タイプD3のポリマーに対して、yまたはy’のうちの一方の値は、2であり、他方の値は、0である。一部の実施形態において、yおよびy’の合計は、2超である。ある実施形態において、構造的に精密なポリプロピレンカーボネートは、式Aの鎖、および式D3の鎖を、約1:50から約50:1の比率で含有する。ある実施形態において、式D3の鎖に対する、式Aの鎖の比率は、1:50から1:1の範囲である。ある実施形態において、式D3の鎖に対する、式Aの鎖の比率は、1:10から10:1の範囲である。ある実施形態において、式D3の鎖に対する、式Aの鎖の比率は、1:2から2:1の範囲である。ある実施形態において、構造的に精密なポリプロピレンカーボネートは、少なくとも0.1の鎖D3を含有し、yおよびy’の合計は、2超である。ある実施形態において、構造的に精密なポリプロピレンカーボネートは、少なくとも0.5および20の鎖D3を含有し、yおよびy’の合計は、2超である。ある実施形態において、構造的に精密なポリプロピレンカーボネートは、タイプAの鎖とともに、タイプDの鎖を含む。ある実施形態において、構造的に精密なポリプロピレンカーボネートは、タイプAおよびBの鎖の混合物とともに、タイプDの鎖を含む。ある実施形態において、構造的に精密なポリプロピレンカーボネートは、タイプCの鎖とともに、タイプDの鎖を含み、任意に、タイプAの鎖またはタイプAおよびBの混合物も含有する。ある実施形態において、構造的に精密なポリプロピレンカーボネートは、タイプD1の鎖を含み、埋め込まれた鎖移動部分は、エチレングリコールの結合形態であり例えば、Zが-OCH2CH2O-である、得られるポリマー鎖は、式D4を有し、式中、各nは、独立して、上で定義されるとおりである。ある実施形態において、構造的に精密なポリプロピレンカーボネートは、そのバランスが、構造A、B、もしくはCの鎖、またはこれらのうちの2つ以上の混合物で構成される、およそ10から90の構造D4を有する鎖を有する。ある実施形態において、構造的に精密なポリプロピレンカーボネートは、タイプD1の鎖を含み、埋め込まれた鎖移動部分は、異性体の混合物であり得るジプロピレングリコールの結合形態であり、得られるポリマー鎖は、式D5を有し、式中、各nは、独立して、上で定義されるとおりであり、R1およびR2のうちの一方は、メチルであり、他方は、水素であり、R3およびR4のうちの一方は、メチルであり、他方は、水素である例えば、式D1中のZは、以下の構造のうちの1つを有する。ある実施形態において、構造的に精密なポリプロピレンカーボネートは、そのバランスが、構造A、B、もしくはCの鎖、またはこれらのうちの2つ以上の混合物で構成される、およそ10から90の構造D5を有する鎖を有する。ある実施形態において、構造的に精密なポリプロピレンカーボネートは、タイプD1の鎖を含み、埋め込まれた鎖移動部分は、1,3プロパンジオールの結合形態であり例えば、Zが-OCH2CH2CH2O-である、得られるポリマー鎖は、式D6を有し、式中、各nは、独立して、上で定義されるとおりである。ある実施形態において、構造的に精密なポリプロピレンカーボネートは、そのバランスが、構造A、B、もしくはCの鎖、またはこれらのうちの2つ以上の混合物で構成される、およそ10から90の構造D6を有する鎖を有する。ある実施形態において、構造的に精密なポリプロピレンカーボネートは、タイプD3の鎖を含み、埋め込まれた鎖移動部分は、グリコール酸の結合形態であり、得られるポリマー鎖は、式D7を有する。ある実施形態において、構造的に精密なポリプロピレンカーボネートは、そのバランスが、構造A、B、もしくはCの鎖、またはこれらのうちの2つ以上の混合物で構成される、およそ10から90の構造D7を有する鎖を有する。ある実施形態において、構造的に精密なポリプロピレンカーボネートは、タイプD3の鎖を含み、埋め込まれた鎖移動部分は、プロポキシル化グリセロールの結合形態であり、得られるポリマー鎖は、式D8を有し、式中、各nは、独立して、上で定義されるとおりである。ある実施形態において、構造的に精密なポリプロピレンカーボネートは、そのバランスが、構造A、B、もしくはCの鎖、またはこれらのうちの2つ以上の混合物で構成される、およそ10から90の構造D9を有する鎖を有する。ある実施形態において、構造的に精密なポリプロピレンカーボネートは、タイプD3の鎖を含み、埋め込まれた鎖移動部分は、プロポキシル化ペンタエリトリトールの結合形態であり、得られるポリマー鎖は、式D9を有し、式中、各nは、独立して、上で定義されるとおりである。ある実施形態において、構造的に精密なポリプロピレンカーボネートは、そのバランスが、構造A、B、もしくはCの鎖、またはこれらのうちの2つ以上の混合物で構成される、およそ10から90の構造D9を有する鎖を有する。ある実施形態において、構造的に精密なポリプロピレンカーボネートは、タイプD3の鎖を含み、埋め込まれた鎖移動部分は、ポリエチレングリコールまたはポリプロピレングリコールの結合形態であり、得られるポリマー鎖は、式D10を有し、式中、各nは、独立して、上で定義されるとおりであり、pは、2から200を含めた整数であり、R1は、任意に存在し、存在する場合、メチルである。ある実施形態において、構造的に精密なポリプロピレンカーボネートは、そのバランスが、構造A、B、もしくはCの鎖、またはこれらのうちの2つ以上の混合物で構成される、およそ10から90の構造D10を有する鎖を有する。ある実施形態において、構造的に精密なポリプロピレンカーボネートは、タイプD3の鎖を含み、埋め込まれた鎖移動部分は、任意に非置換された二酸の結合形態である。ある実施形態において、二酸は、直鎖飽和二酸であり、得られるポリマー鎖あ、式D11を有し、式中、各nは、独立して、上で定義されるとおりであり、qは、0から32を含めた整数である。ある実施形態において、構造的に精密なポリプロピレンカーボネートは、そのバランスが、構造A、B、もしくはCの鎖、またはこれらのうちの2つ以上の混合物で構成される、およそ10から90の構造D11を有する鎖を有する。ある実施形態において、構造的に精密なポリプロピレンカーボネートは、埋め込まれた鎖移動部分の同一性によって相互から区別される、タイプDの2つ以上の種類の鎖を含む。ある実施形態において、構造的に精密なポリプロピレンカーボネートは、1つ以上の追加の異なる鎖Dタイプとともに、タイプD4のポリマー鎖を含む。ある実施形態において、構造的に精密なポリプロピレンカーボネートは、1つ以上の追加の異なる鎖Dタイプとともに、タイプD5のポリマー鎖を含む。ある実施形態において、構造的に精密なポリプロピレンカーボネートは、1つ以上の追加の異なる鎖Dタイプとともに、タイプD6のポリマー鎖を含む。ある実施形態において、構造的に精密なポリプロピレンカーボネートは、1つ以上の追加の異なる鎖Dタイプとともに、タイプD7のポリマー鎖を含む。ある実施形態において、構造的に精密なポリプロピレンカーボネートは、1つ以上の追加の異なる鎖Dタイプとともに、タイプD8のポリマー鎖を含む。ある実施形態において、構造的に精密なポリプロピレンカーボネートは、1つ以上の追加の異なる鎖Dタイプとともに、タイプD9のポリマー鎖を含む。ある実施形態において、構造的に精密なポリプロピレンカーボネートは、タイプDの鎖とともに、タイプCのポリマー鎖を含む。ある実施形態において、構造的に精密なポリプロピレンカーボネートは、タイプD4の鎖とともに、タイプCのポリマー鎖を含む。ある実施形態において、構造的に精密なポリプロピレンカーボネートは、タイプD5の鎖とともに、タイプCのポリマー鎖を含む。ある実施形態において、構造的に精密なポリプロピレンカーボネートは、タイプD6の鎖とともに、タイプCのポリマー鎖を含む。ある実施形態において、構造的に精密なポリプロピレンカーボネートは、タイプD7の鎖とともに、タイプCのポリマー鎖を含む。ある実施形態において、構造的に精密なポリプロピレンカーボネートは、タイプD8の鎖とともに、タイプCのポリマー鎖を含む。ある実施形態において、構造的に精密なポリプロピレンカーボネートは、タイプD9の鎖とともに、タイプCのポリマー鎖を含む。ある実施形態において、構造的に精密なポリプロピレンカーボネートは、タイプCおよびDの鎖とともに、タイプAのポリマー鎖を含む。ある実施形態において、構造的に精密なポリプロピレンカーボネートは、タイプCおよびDの鎖とともに、タイプAおよびBのポリマー鎖を含む。ある実施形態において、構造的に精密なポリプロピレンカーボネートは、鎖タイプAまたはAおよびBとともに、タイプCの鎖を含む。ある実施形態において、構造的に精密なポリプロピレンカーボネートは、より少ない量の鎖タイプAまたはAおよびBとともに、主に、タイプCの鎖を含む。ある実施形態において、構造的に精密なポリプロピレンカーボネートは、より少ない量のタイプAの鎖とともに、大部分例えば、>50、>60、>70、>80、または>90のタイプCの鎖を含む。ある実施形態において、構造的に精密なポリプロピレンカーボネートは、より少ない量のタイプAおよびBの鎖の混合物とともに、大部分例えば、>50、>60、>70、>80、または>90のタイプCの鎖を含む。ある実施形態において、構造的に精密なポリプロピレンカーボネートは、より少ない量のタイプAおよびBの鎖の混合物とともに、大部分例えば、>50、>60、>70、>80、または>90のタイプCおよびDの鎖を含む。一部の実施形態において、構造的に精密なポリプロピレンカーボネートは、構造CおよびD、またはCおよびDの混合物の鎖から選択される、約30から80のポリマー鎖、ならびに構造A、B、またはAおよびBの混合物から選択される、20から70の鎖を含む。ある実施形態において、PPCは、任意の比率の1つ以上の鎖タイプCおよび/またはDとともに、等しい比率のA2およびB2例えば、A2鎖とB2鎖との間で1:1の比率を有する。ある実施形態において、PPCは、構造A2、B2、C、およびD4を有する、ほぼ等しい比率の4つの鎖タイプを含有する。ある実施形態において、PPCは、任意の比率の鎖タイプCとともに、ほぼ等しい比率のA2、B2、およびD4例えば、A2鎖と、B2鎖と、D4鎖との間でおよそ1:1:1の比率を有する。ある実施形態において、PPCは、およそ10から90の鎖タイプA2、B2、C、およびD4の各々を含有する。ある実施形態において、PPCは、任意の比率の鎖タイプCとともに、ほぼ等しい比率のA2、B2、およびD5例えば、A2鎖と、B2鎖と、D5鎖との間でおよそ1:1:1の比率を有する。ある実施形態において、PPCは、およそ10から90の鎖タイプA2、B2、C、およびD5の各々を含有する。ある実施形態において、PPCは、任意の比率の鎖タイプCとともに、ほぼ等しい比率のA2、B2、およびD6例えば、A2鎖と、B2鎖と、D6鎖との間でおよそ1:1:1の比率を有する。ある実施形態において、PPCは、およそ10から90の鎖タイプA2、B2、C、およびD6の各々を含有する。ある実施形態において、PPCは、任意の比率の鎖タイプCとともに、ほぼ等しい比率のA2、B2、およびD7例えば、A2鎖と、B2鎖と、D7鎖との間でおよそ1:1:1の比率を有する。ある実施形態において、PPCは、およそ10から90の鎖タイプA2、B2、C、およびD7の各々を含有する。ある実施形態において、PPCは、任意の比率の鎖タイプCとともに、ほぼ等しい比率のA2、B2、およびD8例えば、A2鎖と、B2鎖と、D8鎖との間でおよそ1:1:1の比率を有する。ある実施形態において、PPCは、およそ10から90の鎖タイプA2、B2、C、およびD8の各々を含有する。ある実施形態において、PPCは、任意の比率の鎖タイプCとともに、ほぼ等しい比率のA2、B2、およびD9例えば、A2鎖と、B2鎖と、D9鎖との間でおよそ1:1:1の比率を有する。ある実施形態において、PPCは、およそ10から90の鎖タイプA2、B2、C、およびD9の各々を含有する。ある実施形態において、PPCは、任意の比率の鎖タイプCとともに、ほぼ等しい比率のA2、B2、およびD10例えば、A2鎖と、B2鎖と、D10鎖との間でおよそ1:1:1の比率を有する。ある実施形態において、PPCは、およそ10から90の鎖タイプA2、B2、C、およびD10の各々を含有する。ある実施形態において、PPCは、任意の比率の鎖タイプCとともに、ほぼ等しい比率のA2、B2、およびD11例えば、A2鎖と、B2鎖と、D11鎖との間でおよそ1:1:1の比率を有する。ある実施形態において、PPCは、およそ10から90の鎖タイプA2、B2、C、およびD11の各々を含有する。ある実施形態において、構造的に精密なPPCが、2つ以上の鎖タイプ例えば、構造AからD11のいずれかを含む場合、各出現におけるnの値は、ほぼ同じである。ある実施形態において、上で説明される構造AからD11のいずれも、修飾することができる。ある実施形態において、これは、末端ヒドロキシル基複数を含むにおいて、後重合化学反応を実施することによって行うことができる。ある実施形態において、構造的に精密なポリプロピレンカーボネートは、タイプAからD11の鎖を含有してもよく、末端基は、エステル、エーテル、カルバメート、スルホン酸塩、またはカーボネートである。ある実施形態において、これらの誘導体は、酢酸塩、トリフルオロ酢酸、安息香酸塩、またはペンタフルオロ安息香酸塩といった基を提供するように、アシル化剤との反応によって形成されてもよい。一部の実施形態において、ヒドロキシル基は、カルバメートを形成するようにイソシアン酸塩と、シリルエーテルを形成するようにハロゲン化シリルもしくはスルホン酸シリルと、エーテルを形成するようにハロゲン化アルキルもしくはスルホン酸アルキルと、またはスルホン酸塩を形成するようにハロゲン化スルホニルもしくは無水物と、反応されてもよい。実施例A1からA4は、構造的に精密なPPCを作製する方法を説明する。異なる鎖移動剤を使用すること、および反応物中に存在する水の量を制御することによって、試料中の鎖タイプの同一性および相対比率が変更される。実施例A1:B2およびCの鎖を含むPPCの合成。1リットルのParr反応器を、33ppmの水、123mgのラセミN,N’-ビス3,5-ジ-tert-ブチルサリチリデン-1,2-シクロヘキサンジアミノコバルトIIIトリフルオロ酢酸salcyCoTFA触媒、および112mgのビストリフェニルホスフィンイミニウムトリフルオロ酢酸PPN-TFA共触媒を含有する、200グラムの酸化プロピレンで充填した。温度を35°Cに維持しつつ、反応器を封止し、CO2で100psiまで加圧し、250rpmで撹拌した。23時間後、200gのアセトン中の2.1等量のメタンスルホン酸MSAで、重合を停止した。反応混合物を蒸留して、未反応の酸化プロピレンを除去し、次いで、試料を50/50MeOH/H2O中で沈殿させて、固体ポリマーを単離した。回収されたポリマーを真空オーブン内で乾燥させ、次いで、アセトンの中へ20重量で再溶解し、2回目の沈殿を行った。回収されたポリマーを、75°Cの真空オーブンで8時間乾燥させた。GPC分析は、実施例1から生じるPPC試料が、二峰性の分子量分布を有し、それぞれタイプCおよびB2の鎖に対応する、230.8kg/molおよび110kg/molのMwを有する鎖のほぼ等しい集団を有するということを明らかにした。実施例1a:A2、B2、およびCの鎖を含むPPCの合成。本実施例のPPCは、PPN-TFAの代わりに、104mgのビストリフェニルホスフィンイミニウムクロリドPPN-Clを用いたことを除き、実施例1と同一の条件下で産生される。タイプA2およびB2の鎖の存在および相対存在量は、塩素およびフッ素を検出するための分析方法によって検出することができる。好適な方法は、当該技術分野において既知であり、とりわけ、質量分光法およびフッ素NMRが挙げられる。実施例2:B2、C、およびD5の鎖を含むPPCの合成。1リットルのParr反応器を、33ppmの水、58mgのジプロピレングリコール、123mgのsalcyCoTFA触媒、および112mgのPPN-TFA共触媒を含有する、200グラムの酸化プロピレンで充填した。温度を35°Cに維持しつつ、反応器を封止し、CO2で100psiまで加圧し、250rpmで撹拌した。23時間後、200gのアセトン中の2.1等量のメタンスルホン酸MSAで、重合を停止した。反応混合物を蒸留して、未反応の酸化プロピレンを除去し、次いで、試料を50/50MeOH/H2O中で沈殿させて、固体ポリマーを単離した。回収されたポリマーを真空オーブン内で乾燥させ、次いで、アセトン中へ20重量で再溶解し、2回目の沈殿を行った。回収されたポリマーを、75°Cの真空オーブンで8時間乾燥させた。実施例3:B2、C、およびD8の鎖を含むPPCの合成。この材料は、ジプロピレングリコールの代わりに、76mgのグリセロールプロポキシレートを用いたことを除き、実施例2において説明されるものと同一の条件下で産生された。実施例4:B2、C、およびD9の鎖を含むPPCの合成。この材料は、ジプロピレングリコールの代わりに、92mgのペンタエリトリトールプロポキシレートを用いたことを除き、実施例2において説明されるものと同一の条件下で産生された。実施例2から4のポリマーにおいて、ゲル浸透クロマトグラフィGPCを実施した。実施例2から得られるポリマーは、二峰性の分子量分布を有し、タイプB2の鎖の混合物に対応する、およそ60kg/molのMwを有するより小さな鎖集団とともに、およそ120kg/molタイプD5およびCの鎖の混合物のMwを有する鎖を主に含有する。実施例2からのポリマーに関して、Mnは、約92kg/molであり、Mwは、約118kg/molであり、PDIは、約1.29であった。実施例3および4からの試料は、各々、GPCにおいて、特徴的な三峰性の分子量分布を示す。3つの構成要素は、タイプB2低分子量集団の鎖、タイプCの鎖を含有する中間集団、およびタイプD8実施例3またはD9実施例4の鎖に対応する高Mw集団に対応する。実施例3からのポリマーに関して、Mnは、約90kg/molであり、Mwは、約127kg/molであり、PDIは、約1.42であった。実施例4からのポリマーに関して、Mnは、約115kg/molであり、Mwは、約185kg/molであり、PDIは、約1.61であった。これらの鎖タイプの比率は、様々なメルトフローインデックスMFIを有するPPC組成物を提供するように、前述の実施例において開示される方法を使用して、または異なる鎖タイプを有する試料の物理的ブレンドによって、操作することができる。ある用途において、より高いMFIを有することは、本発明のプラスチック物品を作製するための射出成形および押出動作に対して有利であり得る。実施例2のPPCは、170°Cで2.16kgで測定される時、2.56g/10分のMFIを有することが見出された。同じ条件下で、実施例3のPPCは、2.35g/10分のMFIを有することが見出された一方で、実施例4のそれは、0.79g/10分であることが見出された。当業者は、これらの傾向を使用して、様々な溶融流れ特性を有するPPC組成物を調合することができることが理解されよう。PPCは、170°Cで押出機を通過させ、引張試験片を作製するように射出成形され、種々の厚さのフィルムに押出された。商標名QPACの下で商業的に入手可能な先行技術PPCを処理する試行が行われたが、先行技術の材料は、これらの条件下で処理することができなかったか、または得られたフィルムおよびそれを有する引張試験片は、極度に軟性であり、かつ本発明のPPCの試料によって呈される構造的完全性に欠乏したかのいずれかであった。いかなる理論によっても制約されることなく、またはそれにより特許請求される本発明の範囲を限定することなく、これは、これらの温度での押出プロセスの間の商業的なPPCの熱分解による可能性があると考えられる。付録B本発明のある実施形態における使用に好適なPEC組成物の説明。ある実施形態において、PECは、それが、高いパーセンテージのカーボネート結合を有することを特徴とする。一部の実施形態において、PPCは、それが、狭い多分散性指数を有することを特徴とする。ある実施形態において、PPCは、それが、非常に低いレベルの環状カーボネートを含有することを特徴とする。構造的に精密なポリエチレンカーボネートが高いパーセンテージのカーボネート結合によって特徴付けられる、それらの実施形態において、ポリマーは、平均で、カーボネート結合を介して接続される約90超の隣接するモノマー単位、および約10未満のエーテル結合を有する。ある実施形態において、平均で、提供されるポリマーブレンドおよびフィルムにおいて、PECにおける約95超の隣接するモノマー単位は、カーボネート結合を介して接続される。一部の実施形態において、平均で、提供されるポリマーブレンドおよびフィルムにおいて、PECにおける約97超の隣接するモノマー単位は、カーボネート結合を介して接続される。一部の実施形態において、平均で、提供されるポリマーブレンドおよびフィルムにおいて、PECにおける約99超の隣接するモノマー単位は、カーボネート結合を介して接続される。一部の実施形態において、平均で、提供されるポリマーブレンドおよびフィルムにおいて、PECにおける本質的に全ての隣接するモノマー単位は、カーボネート結合を介して接続される。ある実施形態において、ポリマーブレンドおよびフィルムは、カーボネート鎖から別個のプロセスにおいて形成されるポリエーテル部分を含有してもよく、かかる場合、ポリエーテル部分のエーテル結合は、典型的に、CO2および酸化プロピレンの不完全な共重合から生じる、上で説明されるエーテル結合とは異なることが理解されるものとする。ポリエチレンカーボネートが狭い多分散性指数PDIによって特徴付けられる、それらの実施形態において、PECは、約2未満のPDIを有する。ある実施形態において、PECは、約1.8未満のPDIを有する。一部の実施形態において、PECは、約1.5未満のPDIを有する。一部の実施形態において、PECは、約1.4未満、約1.2未満、または約1.1未満のPDIを有する。ある実施形態において、PECは、約1.0~約1.2のPDIを有する。ポリエチレンカーボネートが低い環状カーボネート含有量によって特徴付けられる、それらの実施形態において、PECは、約5未満の環状カーボネート含有量を有する。ある実施形態において、PECは、5未満のプロピレンカーボネートを含有する。一部の実施形態において、PECは、3未満のプロピレンカーボネートを含有する。一部の実施形態において、PECは、1未満のプロピレンカーボネートを含有する。ある実施形態において、PECは、プロピレンカーボネートを本質的に含有しない。一部の実施形態において、構造的に精密なポリエチレンカーボネートは、それが、高いパーセンテージのカーボネート結合、狭い多分散性指数、および低い環状カーボネート含有量から成る群より選択される、2つ以上の特性の組み合わせを有することを特徴とする。一部の実施形態において、ポリエチレンカーボネートは、それが、狭い多分散性指数および高いパーセンテージのカーボネート結合の組み合わせを有することを特徴とする。一部の実施形態において、ポリエチレンカーボネートは、それが、高いパーセンテージのカーボネート結合および低い環状含有量の組み合わせを有することを特徴とする。一部の実施形態において、ポリエチレンカーボネートは、それが、狭い多分散性指数および低い環状含有量の組み合わせを有することを特徴とする。ポリエチレンカーボネートは、ポリマーブレンドおよびポリマーフィルムにおいて、様々な分子量を有してもよい。特定の用途に関して、性能および処理特性の最適な組み合わせを得るために、より高いまたはより低い分子量の材料を使用することが望ましい場合がある。かかる選択プロセスは、当業者には公知である。ポリマーの分子量は、分子量数Mnによって表すことができる。本明細書において説明される高分子量PECは、一般的に、約5×104g/mol超のMnを有する。本明細書において説明される低分子量PECは、約1×103~約5×104g/molのMnを有する。ある実施形態において、ポリエチレンカーボネートは、比較的高いMnを有する熱可塑性物質である。ある実施形態において、熱可塑性ポリエチレンカーボネートは、約5×104g/molを上回るMnを有する。ある実施形態において、ポリエチレンカーボネートは、約1×105g/molを上回るMnを有する。ある実施形態において、ポリエチレンカーボネートは、約5×104g/mol~約2×107g/molのMnを有する。ある実施形態において、ポリマーブレンドおよびフィルムは、約40,000~約400,000g/molの分子量を有する、ポリエチレンカーボネートを含む。ある実施形態において、ポリマーブレンドおよびフィルムは、約50,000~約350,000g/molの分子量を有する、ポリエチレンカーボネートを含む。ある実施形態において、ポリマーブレンドおよびフィルムは、約100,000~約300,000g/molの分子量を有する、ポリエチレンカーボネートを含む。ある実施形態において、Mnは、約150,000から約250,000g/molの範囲内である。一部の実施形態において、ポリエチレンカーボネートは、約160,000~約240,000g/molのMnを有する。ある実施形態において、ポリエチレンカーボネートは、約180,000~約220,000g/molのMnを有する。ある実施形態において、ポリエチレンカーボネートは、約180,000g/molのMnを有する。ある実施形態において、ポリエチレンカーボネートは、以下の特性の組み合わせを有する:約60,000から約400,000g/molの範囲内のMn、95を上回るカーボネート結合含有量、約1.5未満の多分散性指数、および約5を下回る環状カーボネート含有量。一部の実施形態において、ポリエチレンカーボネートは、以下の特性の組み合わせを有する:約60,000から約100,000g/molの範囲内のMn、95を上回るカーボネート結合含有量、約1.5未満の多分散性指数、および約5を下回る環状カーボネート含有量。ある実施形態において、ポリエチレンカーボネートは、以下の特性の組み合わせを有する:約80,000g/molのMn、98を上回るカーボネート結合含有量、約1.2未満の多分散性指数、および約2を下回る環状カーボネート含有量。一部の実施形態において、ポリエチレンカーボネートは、以下の特性の組み合わせを有する:約120,000から約250,000g/molの範囲内のMn、95を上回るカーボネート結合含有量、約1.5未満の多分散性指数、および約5を下回る環状カーボネート含有量。ある実施形態において、ポリエチレンカーボネートは、以下の特性の組み合わせを有する:約180,000g/molのMn、98を上回るカーボネート結合含有量、約1.2未満の多分散性指数、および約2を下回る環状カーボネート含有量。ある実施形態において、PECは、ブレンドにおける各PEC組成物が、異なる平均分子量を有することを特徴とする、2つ以上のPEC組成物のブレンドを含む。ある実施形態において、ポリカーボネート構成要素は、約100,000g/molを下回るMnを有するより低い分子量PECとの、約150,000~約400,000g/molのMnを有する高分子量PECのブレンドを含む。ある実施形態において、ポリカーボネート構成要素は、約30,000g/mol~約80,000g/molのMnを有するより低い分子量PECとの、約150,000~約250,000g/molのMnを有する高分子量PECのブレンドを含む。ある実施形態において、かかるブレンドの各構成要素は、狭い多分散性を有する。ある実施形態において、ブレンドの高分子量および低分子量構成要素のPDIは、独立して測定される時、各々、1.2未満である。ある実施形態において、かかるブレンドは、低および高分子量を有するPECポリマーの個別の試料を混合することによって産生される。ある実施形態において、ポリエチレンカーボネートは、40°Cを上回るガラス転移温度Tgを有する。ある実施形態において、ポリエチレンカーボネートは、41°Cを上回るガラス転移温度Tgを有する。ある実施形態において、ポリエチレンカーボネートは、42°Cを上回るガラス転移温度Tgを有する。ある実施形態において、ポリエチレンカーボネートは、43°Cを上回るガラス転移温度Tgを有する。ある実施形態において、ポリエチレンカーボネートは、44°Cを上回るガラス転移温度Tgを有する。ある実施形態において、ポリエチレンカーボネートは、45°Cを上回るガラス転移温度Tgを有する。ある実施形態において、ポリエチレンカーボネートは、亜鉛含有触媒以外の触媒を使用して形成される。ある実施形態において、ポリエチレンカーボネートは、検出可能な亜鉛残基を含有しない。一部の実施形態において、脂肪族ポリカーボネートは、遷移金属触媒の存在下で、エポキシドおよび二酸化炭素の共重合によって得られる。ある実施形態において、ポリエチレンカーボネートは、金属サレン触媒を使用して形成される。ある実施形態において、ポリエチレンカーボネートは、コバルトサレン触媒を使用して形成される。好適な触媒および方法としては、米国特許第7,304,172号、および公開されたPCT出願第WO/2010/022388A2号において説明されるものが挙げられ、これらの各々の内容全体は、参照することによって、本明細書に組み込まれる。一部の実施形態において、ポリエチレンカーボネートは、式1によって表される構造を有するポリマー鎖を含み、式中、Xは、エポキシドを開環することができる任意の求核剤のの結合形態に対応する部分であり、nは、約10から約40,000の整数である。ある実施形態において、構造1におけるXは、ハロゲン化物、アジド、またはカルボン酸塩、スルホン酸塩、フェノール、およびアルコキシドの群から成る任意に置換された基から成る群より選択される。一部の実施形態において、nは、約50から約3,000である。ある実施形態において、ポリエチレンカーボネートポリマーは、2つ以上の異なるポリマー鎖タイプの混合物として存在し、異なる鎖タイプは、2つ以上の異なる鎖末端基の存在、および/またはポリマー鎖内に埋め込まれる小分子ポリマー開始分子の存在、非存在、もしくは相違によって、見分けられる。ある実施形態において、ポリエチレンカーボネートは、それが、2つのポリマー鎖タイプ1Aおよび1Bを含むことを特徴とし、タイプは、それらの末端基において異なる。ある実施形態において、ポリマー鎖タイプ1Aおよび1Bは、以下の式を有し、式中、nは、上で定義されるとおりであり、-Xおよび-Yは、各々、エポキシドを開環することができる求核剤を表し、-Xおよび-Yは、異なる。ある実施形態において、XおよびYは、独立して、ハロゲン化物、アジド、またはカルボン酸塩、スルホン酸塩、フェノール、およびアルコキシドから成る群より選択される任意に置換された基から成る群より選択される。ある実施形態において、Xは、ハロゲン化物であり、Yは、カルボン酸塩、スルホン酸塩、フェノール、およびアルコキシドから成る群より選択される任意に置換された基である。ある実施形態において、Xは、ハロゲン化物であり、Yは、カルボン酸塩である。ある実施形態において、Xは、塩化物であり、Yは、カルボン酸塩である。ある実施形態において、Xは、塩化物であり、Yは、ギ酸塩、酢酸塩、安息香酸塩、トリフルオロ酢酸、およびペンタフルオロ安息香酸塩から成る群より選択される。ある実施形態において、Xは、塩化物であり、Yは、トリフルオロ酢酸であり構造1A2および1B2として以下に図示、式中、nは、上で定義されるとおりである。ある実施形態において、鎖タイプ1Aと1Bとの間の比率は、約1:3から約3:1の範囲である。ある実施形態において、鎖タイプ1Aと1Bとの間の比率は、約1:2から約2:1の範囲である。ある実施形態において、ポリエチレンカーボネートは、鎖タイプ1Aおよび1Bのほぼ等モルの混合物を含む。ある実施形態において、ポリエチレンカーボネートは、鎖タイプ1A2および1B2のほぼ等モル混合物を含む。ある実施形態において、ポリエチレンカーボネートは、タイプ1Cの鎖を含み、式中、各nは、独立して、上で定義されるとおりである。ある実施形態において、ポリエチレンカーボネートは、タイプ1Aまたは1Aおよび1Bの鎖と組み合わせて、タイプ1Cの鎖を含む。ある実施形態において、タイプ1Aまたは1Aおよび1Bの鎖に対する、タイプ1Cの鎖の比率は、例えば、比率1C:1Aまたは1C:[1A1B]約0.1:1から約100:1の範囲である。ある実施形態において、この比率は、約1:1~約10:1である。ある実施形態において、この比率は、約2:1~約5:1である。一部の実施形態において、ポリエチレンカーボネートは、それらの中に埋め込まれるポリマー開始部分を有する、タイプ1Dの鎖を含む。ある実施形態において、埋め込まれたポリマー開始部分は、ポリカーボネート鎖のほぼ中心に位置する換言すると、その部分は、2つ以上のポリエチレンカーボネート鎖に結合され、統計的に、各鎖は、ほぼ等しい長さである。ある実施形態において、タイプ1Dの鎖は、埋め込まれたポリマー開始部分に結合される、2つのポリカーボネート鎖を有する、線状ポリマー鎖である。ある実施形態において、タイプ1Dの鎖は、埋め込まれたポリマー開始部分に結合される3つ以上のポリカーボネート鎖を有する、星型ポリマーである。ある実施形態において、タイプ1Dの鎖は、式1D1を有し、式中、各nは、独立して、上で定義されるとおりであり、yは、いくつの追加の個々のポリカーボネート鎖が、埋め込まれたポリマー開始部分に結合されるかを示す、1から5の整数であり例えば、埋め込まれたポリマー開始部分に結合されるポリエチレンカーボネート鎖の総数は、2から6の範囲である、Zは、ポリマー鎖を開始するように例えば、それぞれ、酸素、窒素、硫黄、または炭素求核剤からカーボネート、カルバメート、チオカーボネート、またはエステルを形成するように、2つ以上の部位において、二酸化炭素と反応することかできる、任意の多官能性分子である。ある実施形態において、タイプ1D1のポリマーに対するyの値は、1である。ある実施形態において、タイプ1D1のポリマーに対するyの値は、2である。ある実施形態において、タイプ1D1のポリマーに対するyの値は、3である。一部の実施形態において、タイプ1Dの鎖は、式1D2を有し、式中、各nは、独立して、上で定義されるとおりであり、yは、いくつの追加の個々のポリカーボネート鎖が、埋め込まれたポリマー開始部分に結合されるかを示す、1から5の整数であり例えば、埋め込まれたポリマー開始部分に結合されるポリエチレンカーボネート鎖の総数は、2から6の範囲である、Zは、ポリカーボネート鎖の形成例えば、それぞれ、エーテル、アミン、チオエーテル、または炭素炭素結合を形成するように、それぞれ、酸素、窒素、硫黄、または炭素求核剤によってを開始するように、エポキシドと、2つ以上の部位において、反応することができる、任意の多官能性分子である。ある実施形態において、タイプ1D2のポリマーに対するyの値は、1である。ある実施形態において、タイプ1D2のポリマーに対するyの値は、2である。ある実施形態において、タイプ1D2のポリマーに対するyの値は、3である。一部の実施形態において、タイプ1Dの鎖は、式1D3を有し、式中、各nは、独立して、上で定義されるとおりであり、yおよびy’は、各々独立して、0から6の整数であり、yおよびy’の合計は、少なくとも2であり、Zは、それぞれ、構造1D1および1D2に関して上で説明されるように、ポリカーボネート鎖の形成を開始するように、二酸化炭素またはエポキシドと、2つ以上の部位において、反応することができる、任意の多官能性分子である。ある実施形態において、タイプ1D3のポリマーに対するy’の値は、2である。ある実施形態において、タイプ1D3のポリマーに対するyの値は、2である。ある実施形態において、タイプ1D3のポリマーに対して、yまたはy’のうちの一方の値は、2であり、他方の値は、0である。一部の実施形態において、yおよびy’の合計は、2超である。ある実施形態において、ポリエチレンカーボネートは、式1Aの鎖、および式1D3の鎖を、約1:50から約50:1の比率で含有する。ある実施形態において、式1D3の鎖に対する、式1Aの鎖の比率は、1:50から1:1の範囲である。ある実施形態において、式1D3の鎖に対する、式1Aの鎖の比率は、1:10から10:1の範囲である。ある実施形態において、式1D3の鎖に対する、式1Aの鎖の比率は、1:2から2:1の範囲である。ある実施形態において、ポリエチレンカーボネートは、少なくとも0.1の鎖1D3を含有し、yおよびy’の合計は、2超である。ある実施形態において、ポリエチレンカーボネートは、少なくとも0.5および20の鎖1D3を含有し、yおよびy’の合計は、2超である。ある実施形態において、ポリエチレンカーボネートは、タイプ1Aの鎖とともに、タイプ1Dの鎖を含む。ある実施形態において、ポリエチレンカーボネートは、タイプ1Aおよび1Bの鎖の混合物とともに、タイプ1Dの鎖を含む。ある実施形態において、ポリエチレンカーボネートは、タイプCの鎖とともに、タイプDの鎖を含み、任意に、タイプ1Aの鎖またはタイプ1Aおよび1Bの混合物も含有する。ある実施形態において、ポリエチレンカーボネートは、タイプ1D1の鎖を含み、埋め込まれた鎖移動部分は、エチレングリコールの結合形態であり例えば、Zが-OCH2CH2O-である、得られるポリマー鎖は、式1D4を有し、式中、各nは、独立して、上で定義されるとおりである。ある実施形態において、ポリエチレンカーボネートは、そのバランスが、構造1A、1B、もしくはCの鎖、またはこれらのうちの2つ以上の混合物で構成される、およそ10から90の構造1D4を有する鎖を有する。ある実施形態において、ポリエチレンカーボネートは、タイプ1D1の鎖を含み、埋め込まれた鎖移動部分は、異性体の混合物であり得るジプロピレングリコールの結合形態であり、得られるポリマー鎖は、式1D5を有し、式中、各nは、独立して、上で定義されるとおりであり、R1およびR2のうちの一方は、メチルであり、他方は、水素であり、R3およびR4のうちの一方は、メチルであり、他方は、水素である例えば、式D1中のZは、以下の構造のうちの1つを有する。ある実施形態において、ポリエチレンカーボネートは、そのバランスが、構造1A、1B、もしくは1Cの鎖、またはこれらのうちの2つ以上の混合物で構成される、およそ10から90の構造1D5を有する鎖を有する。ある実施形態において、ポリエチレンカーボネートは、タイプ1D1の鎖を含み、埋め込まれた鎖移動部分は、1,3プロパンジオールの結合形態であり例えば、Zが-OCH2CH2CH2O-である、得られるポリマー鎖は、式1D6を有し、式中、各nは、独立して、上で定義されるとおりである。ある実施形態において、ポリエチレンカーボネートは、そのバランスが、構造1A、1B、もしくは1Cの鎖、またはこれらのうちの2つ以上の混合物で構成される、およそ10から90の構造1D6を有する鎖を有する。ある実施形態において、ポリエチレンカーボネートは、タイプ1D3の鎖を含み、埋め込まれた鎖移動部分は、グリコール酸の結合形態であり、得られるポリマー鎖は、式1D7を有する。ある実施形態において、ポリエチレンカーボネートは、そのバランスが、構造1A、1B、もしくは1Cの鎖、またはこれらのうちの2つ以上の混合物で構成される、およそ10から90の構造1D7を有する鎖を有する。ある実施形態において、ポリエチレンカーボネートは、タイプ1D3の鎖を含み、埋め込まれた鎖移動部分は、プロポキシル化グリセロールの結合形態であり、得られるポリマー鎖は、式1D8を有し、式中、各nは、独立して、上で定義されるとおりである。ある実施形態において、ポリエチレンカーボネートは、そのバランスが、構造1A、1B、もしくはCの鎖、またはこれらのうちの2つ以上の混合物で構成される、およそ10から90の構造1D9を有する鎖を有する。ある実施形態において、ポリエチレンカーボネートは、タイプ1D3の鎖を含み、埋め込まれた鎖移動部分は、プロポキシル化ペンタエリトリトールの結合形態であり、得られるポリマー鎖は、式1D9を有し、式中、各nは、独立して、上で定義されるとおりである。ある実施形態において、ポリエチレンカーボネートは、そのバランスが、構造1A、1B、もしくはCの鎖、またはこれらのうちの2つ以上の混合物で構成される、およそ10から90の構造1D9を有する鎖を有する。ある実施形態において、ポリエチレンカーボネートは、タイプ1D3の鎖を含み、埋め込まれた鎖移動部分は、ポリエチレングリコールまたはポリプロピレングリコールの結合形態であり、得られるポリマー鎖は、式1D10を有し、式中、各nは、独立して、上で定義されるとおりであり、pは、2から200を含めた整数であり、R1は、任意に存在し、存在する場合、メチルである。ある実施形態において、ポリエチレンカーボネートは、そのバランスが、構造1A、1B、もしくは1Cの鎖、またはこれらのうちの2つ以上の混合物で構成される、およそ10から90の構造1D10を有する鎖を有する。ある実施形態において、ポリエチレンカーボネートは、タイプ1D3の鎖を含み、埋め込まれた鎖移動部分は、任意に非置換された二酸の結合形態である。ある実施形態において、二酸は、直鎖飽和二酸であり、得られるポリマー鎖は、式1D11を有し、式中、各nは、独立して、上で定義されるとおりであり、qは、0から32を含めた整数である。ある実施形態において、ポリエチレンカーボネートは、そのバランスが、構造1A、1B、もしくは1Cの鎖、またはこれらのうちの2つ以上の混合物で構成される、およそ10から90の構造1D11を有する鎖を有する。ある実施形態において、ポリエチレンカーボネートは、埋め込まれた鎖移動部分の同一性によって相互から区別される、タイプ1Dの2つ以上の種類の鎖を含む。ある実施形態において、ポリエチレンカーボネートは、1つ以上の追加の異なる鎖1Dタイプとともに、タイプ1D4のポリマー鎖を含む。ある実施形態において、ポリエチレンカーボネートは、1つ以上の追加の異なる鎖1Dタイプとともに、タイプ1D5のポリマー鎖を含む。ある実施形態において、ポリエチレンカーボネートは、1つ以上の追加の異なる鎖1Dタイプとともに、タイプ1D6のポリマー鎖を含む。ある実施形態において、ポリエチレンカーボネートは、1つ以上の追加の異なる鎖1Dタイプとともに、タイプ1D7のポリマー鎖を含む。ある実施形態において、ポリエチレンカーボネートは、1つ以上の追加の異なる鎖1Dタイプとともに、タイプ1D8のポリマー鎖を含む。ある実施形態において、ポリエチレンカーボネートは、1つ以上の追加の異なる鎖1Dタイプとともに、タイプ1D9のポリマー鎖を含む。ある実施形態において、ポリエチレンカーボネートは、タイプ1Dの鎖とともに、タイプ1Cのポリマー鎖を含む。ある実施形態において、ポリエチレンカーボネートは、タイプ1D4の鎖とともに、タイプ1Cのポリマー鎖を含む。ある実施形態において、ポリエチレンカーボネートは、タイプ1D5の鎖とともに、タイプ1Cのポリマー鎖を含む。ある実施形態において、ポリエチレンカーボネートは、タイプ1D6の鎖とともに、タイプ1Cのポリマー鎖を含む。ある実施形態において、ポリエチレンカーボネートは、タイプ1D7の鎖とともに、タイプ1Cのポリマー鎖を含む。ある実施形態において、ポリエチレンカーボネートは、タイプ1D8の鎖とともに、タイプ1Cのポリマー鎖を含む。ある実施形態において、ポリエチレンカーボネートは、タイプ1D9の鎖とともに、タイプ1Cのポリマー鎖を含む。ある実施形態において、ポリエチレンカーボネートは、タイプ1Cおよび1Dの鎖とともに、タイプ1Aのポリマー鎖を含む。ある実施形態において、ポリエチレンカーボネートは、タイプ1Cおよび1Dの鎖とともに、タイプ1Aおよび1Bのポリマー鎖を含む。ある実施形態において、ポリエチレンカーボネートは、鎖タイプ1Aまたは1Aおよび1Bとともに、タイプ1Cの鎖を含む。ある実施形態において、ポリエチレンカーボネートは、より少ない量の鎖タイプ1Aまたは1Aおよび1Bとともに、主に、タイプ1Cの鎖を含む。ある実施形態において、ポリエチレンカーボネートは、より少ない量のタイプAの鎖とともに、大部分例えば、>50、>60、>70、>80、または>90のタイプ1Cの鎖を含む。ある実施形態において、ポリエチレンカーボネートは、より少ない量のタイプ1Aおよび1Bの鎖の混合物とともに、大部分例えば、>50、>60、>70、>80、または>90のタイプ1Cの鎖を含む。ある実施形態において、ポリエチレンカーボネートは、より少ない量のタイプ1Aおよび1Bの鎖の混合物とともに、大部分例えば、>50、>60、>70、>80、または>90のタイプ1Cおよび1Dの鎖を含む。一部の実施形態において、ポリエチレンカーボネートは、構造1Cおよび1D、または1Cおよび1Dの混合物の鎖から選択される、約30から80のポリマー鎖、ならびに構造1A、1B、または1Aおよび1Bの混合物から選択される、20から70の鎖を含む。ある実施形態において、PECは、任意の比率の1つ以上の鎖タイプ1Cおよび/または1Dとともに、等しい比率の1A2および1B2例えば、1A2鎖と1B2鎖との間で1:1の比率を有する。ある実施形態において、PECは、構造1A2、1B2、C、およびD4を有する、ほぼ等しい比率の4つの鎖タイプを含有する。ある実施形態において、PECは、任意の比率の鎖タイプ1Cとともに、ほぼ等しい比率の1A2、1B2、およびD4例えば、1A2鎖と、1B2鎖と、1D4鎖との間でおよそ1:1:1の比率を有する。ある実施形態において、PECは、およそ10から90の鎖タイプ1A2、1B2、1C、および1D4の各々を含有する。ある実施形態において、PECは、任意の比率の鎖タイプ1Cとともに、ほぼ等しい比率の1A2、1B2、および1D5例えば、1A2鎖と、1B2鎖と、1D5鎖との間でおよそ1:1:1の比率を有する。ある実施形態において、PECは、およそ10から90の鎖タイプ1A2、1B2、1C、および1D5の各々を含有する。ある実施形態において、PECは、任意の比率の鎖タイプ1Cとともに、ほぼ等しい比率の1A2、1B2、および1D6例えば、1A2鎖と、1B2鎖と、1D6鎖との間でおよそ1:1:1の比率を有する。ある実施形態において、PECは、およそ10から90の鎖タイプ1A2、1B2、1C、および1D6の各々を含有する。ある実施形態において、PECは、任意の比率の鎖タイプCとともに、ほぼ等しい比率の1A2、1B2、および1D7例えば、1A2鎖と、1B2鎖と、1D7鎖との間でおよそ1:1:1の比率を有する。ある実施形態において、PECは、およそ10から90の鎖タイプ1A2、1B2、1C、および1D7の各々を含有する。ある実施形態において、PECは、任意の比率の鎖タイプ1Cとともに、ほぼ等しい比率の1A2、1B2、および1D8例えば、1A2鎖と、1B2鎖と、1D8鎖との間でおよそ1:1:1の比率を有する。ある実施形態において、PECは、およそ10から90の鎖タイプ1A2、1B2、1C、および1D8の各々を含有する。ある実施形態において、PECは、任意の比率の鎖タイプCとともに、ほぼ等しい比率の1A2、1B2、および1D9例えば、1A2鎖と、1B2鎖と、1D9鎖との間でおよそ1:1:1の比率を有する。ある実施形態において、PECは、およそ10から90の鎖タイプ1A2、1B2、1C、および1D9の各々を含有する。ある実施形態において、PECは、任意の比率の鎖タイプ1Cとともに、ほぼ等しい比率の1A2、1B2、および1D10例えば、1A2鎖と、1B2鎖と、1D10鎖との間でおよそ1:1:1の比率を有する。ある実施形態において、PECは、およそ10から90の鎖タイプ1A2、1B2、1C、および1D10の各々を含有する。ある実施形態において、PECは、任意の比率の鎖タイプCとともに、ほぼ等しい比率の1A2、1B2、および1D11例えば、1A2鎖と、1B2鎖と、1D11鎖との間でおよそ1:1:1の比率を有する。ある実施形態において、PECは、およそ10から90の鎖タイプ1A2、1B2、1C、および1D11の各々を含有する。ある実施形態において、PECが、2つ以上の鎖タイプ例えば、構造1Aから1D11のいずれかを含む場合、各出現におけるnの値は、ほぼ同じである。ある実施形態において、上で説明される構造1Aから1D11のいずれも、修飾することができる。ある実施形態において、これは、末端ヒドロキシル基複数を含むにおいて、後重合化学反応を実施することによって行うことができる。ある実施形態において、ポリエチレンカーボネートは、タイプ1Aから1D11の鎖を含有してもよく、末端基は、エステル、エーテル、カルバメート、スルホン酸塩、またはカーボネートである。ある実施形態において、これらの誘導体は、酢酸塩、トリフルオロ酢酸、安息香酸塩、またはペンタフルオロ安息香酸塩といった基を提供するように、アシル化剤との反応によって形成されてもよい。一部の実施形態において、ヒドロキシル基は、カルバメートを形成するようにイソシアン酸塩と、シリルエーテルを形成するようにハロゲン化シリルもしくはスルホン酸シリルと、エーテルを形成するようにハロゲン化アルキルもしくはスルホン酸アルキルと、またはスルホン酸塩を形成するようにハロゲン化スルホニルもしくは無水物と、反応されてもよい。付録C本付録は、本発明の押出ポリマーブレンドおよびバリア材料に包含される、追加の脂肪族ポリカーボネートおよびブレンドを説明する。ある実施形態において、ポリマーブレンドは、ポリプロピレンカーボネートおよびポリエチレンカーボネートのターポリマー、またはポリプロピレンカーボネート-コ-ポリエチレンカーボネートターポリマーを含み、ポリマーは、鎖全体と通じて、エチレンカーボネートおよびプロピレンカーボネート繰り返し単位の両方を含む。ある実施形態において、ポリマーブレンドは、式1の構造を有するポリカーボネートを含み、式中、Raは、水素、ハロゲン、-L-ORz、またはC1-30脂肪族;3から14員の炭素環;6から14員のアリール;独立して窒素、酸素、もしくは硫黄より選択される1~4個のヘテロ原子を有する、5から14員のヘテロアリール;ならびに独立して窒素、酸素、および硫黄から成る群より選択される1~3個のヘテロ原子を有する、3から12員の複素環から成る群より選択される、任意に置換された部分であるか、あるいは、Raは、C1-8飽和もしくは不飽和の、直鎖もしくは分岐炭化水素鎖であり、1つ以上のメチレン単位は、任意に、かつ独立して、-NR-、-NRCO-、-CONR-、-NRSO2-、-SO2NR-、-O-、-CO-、-OCO-、-OCOO-、-COO-、-OCONR-、-S-、-SO-、-SO2-、-C=S-、もしくは-C=NR-によって置き換えられ、1つ以上の水素原子は、任意に、-ORzで置き換えられ、Lは、C1-8飽和もしくは不飽和、直鎖もしくは分岐炭化水素鎖であり、各Rは、独立して、水素、任意に置換されたC1-6脂肪族であるか、あるいは同じ窒素原子上の2つのRは、窒素原子と一緒になって、独立して、窒素、酸素、もしくは硫黄より選択される0~2個の追加のヘテロ原子を有する、4から7員の複素環式環を形成し、Rzは、水素、シリル基、ヒドロキシル保護基、または、C1-20アシル;C1-20脂肪族;3から14員の炭素環;6から14員のアリール;独立して、窒素、酸素、もしくは硫黄より選択される1~4個のヘテロ原子を有する、5から14員のヘテロアリール;ならびに独立して、窒素、酸素、および硫黄から成る群より選択される1~3個のヘテロ原子を有する、3から12員の複素環から成る群より選択される、任意に置換された基から成る群より選択され、Rb、Rc、およびRdの各々は、独立して、水素、ハロゲン、または、C1-12脂肪族;独立して、窒素、酸素、および硫黄から成る群より選択される1~4個のヘテロ原子を有する、C1-12ヘテロ脂肪族;3から14員の炭素環;6から14員のアリール;独立して窒素、酸素、もしくは硫黄より選択される1~4個のヘテロ原子を有する、5から14員のヘテロアリール;ならびに独立して、窒素、酸素、および硫黄から成る群より選択される1~3個のヘテロ原子を有する、3から12員の複素環から成る群より選択される、任意に置換された基であり、RaおよびRc、RcおよびRd、ならびにRaおよびRbのうちのいずれも、介在する原子と一緒になって、3から14員の炭素環;および独立して、窒素、酸素、および硫黄から成る群より選択される1~3個のヘテロ原子を有する、3から12員の複素環から成る群より選択される、1つ以上の任意に置換された環を形成することができ、Eは、エポキシドを開環することができる任意の基であり、Gは、水素、C1-20アシル基、シリル基、任意に置換されたC1-20脂肪族基、任意に置換された6から14員のアリール基、カルバモイル基、およびヒドロキシル保護基から成る群より選択され、jは、約50から約15,000の整数であり、kは、約0から約2,500の整数であり、mは、jおよびkの合計であり、mは、約50から約17,500の整数である。ある実施形態において、ポリマーブレンドは、式1aの構造を有するポリカーボネートを含み、式中、E、G、Ra、Rb、Rc、およびRdは、上で定義されるとおりであり、mは、約100~約17,500の整数である。ある実施形態において、ポリマーブレンドは、式2の構造を有するポリカーボネートを含み、式中、E、G、Ra、j、k、およびmは、上で定義されるとおりである。ある実施形態において、ポリマーブレンドは、式2の構造を有するポリカーボネートを含み、式中、Raは、-H、メチル、エチル、プロピル、ブチル、高級飽和脂肪族、クロロメチル、トリフルオロメチル、ペンタフルオロエチル、高級フルオロアルキル、ビニル、アリル、フェニル、ベンジル、高級不飽和脂肪族、およびCH2ORZから成る群より選択され、Rzは、上で定義されるとおりである。ある実施形態において、ポリカーボネートは、これらのRa基のうちのいずれか2つ以上を組み込むモノマー単位を含む、ランダム、テーパ型、またはブロックコポリマーの一部である。ある実施形態において、ポリマーブレンドは、式2の構造を有するポリカーボネートを含み、式中、Raは、-H、メチル、エチル、プロピル、ブチル、C5-30アルキル、クロロメチル、トリフルオロメチル、ペンタフルオロエチル、ビニル、アリル、フェニル、ベンジル、CH2OAc、CH2OCOCF3、CH2OCOEt、CH2OBz、CH2OMe、CH2OEt、CH2OPr、CH2OBu、CH2OPh、CH2OBn、CH2Oアリル、およびCH2OCF3から成る群より選択される。ある実施形態において、ポリカーボネートは、これらのRa基のうちのいずれか2つ以上を組み込むモノマー単位を含む、ランダム、テーパ型、またはブロックコポリマーの一部である。ある実施形態において、ポリマーブレンドは、式3の構造を有するポリカーボネートを含み、式中、E、G、j、k、およびmは、上で定義されるとおりである。ある実施形態において、ポリマーブレンドは、式3aの構造を有するポリカーボネートを含み、式中、EおよびGは、上で定義されるとおりであり、mは、約100~約17,500の整数である。ある実施形態において、ポリマーブレンドは、式4の構造を有するポリカーボネートを含み、式中、E、G、j、k、およびmは、上で定義されるとおりである。ある実施形態において、ポリマーブレンドは、式5の構造を有するポリカーボネートを含み、式中、E、G、Ra、j、k、およびmは、上で定義されるとおりであり、各Rfは、独立して、任意に置換されたC1-10脂肪族基であり、xは、0~5を含めた整数である。ある実施形態において、ポリマーブレンドは、式6の構造を有するポリカーボネートを含み、式中、E、G、j、k、およびmは、上で定義されるとおりである。ある実施形態において、ポリマーブレンドは、式7の構造を有するポリカーボネートを含み、式中、E、G、j、k、およびmは、上で定義されるとおりである。一部の実施形態において、Raは、-L-ORzである。一部の実施形態において、Lは、二価C1-8飽和もしくは不飽和、直鎖もしくは分岐、炭化水素鎖である。一部の実施形態において、Lの1つ以上のメチレン単位は、任意に、かつ独立して、-NR-、-NRCO-、-CONR-、-NRSO2-、-SO2NR-、-O-、-CO-、-OCO-、-COO-、-S-、-SO-、-SO2-、-C=S-、または-C=NR-によって置き換えられる。一部の実施形態において、Lは、二価C1-8飽和炭化水素鎖であり、Lの1または2つのメチレン単位は、任意に、かつ独立して、-O-によって置き換えられる。ある実施形態において、Lは、-CH2-である。ある実施形態において、ポリマーブレンドは、式8の構造を有するポリカーボネートを含み、式中、Rz、E、G、j、k、およびmは、上で定義されるとおりである。ある実施形態において、ポリマーブレンドは、式9の構造を有するポリカーボネートを含み、式中、E、G、j、k、およびmは、上で定義されるとおりである。ある実施形態において、ポリマーブレンドは、式10または式11の構造を有するポリカーボネートを含み、式中、E、G、j、k、およびmは、上で定義されるとおりであり、各xは、独立して、0~4を含めた整数であり、各x’は、独立して、0~8を含めた整数である。ある実施形態において、ポリカーボネートは、ポリマー鎖におけるカーボネートおよびエーテル結合のパーセンテージによって特徴付けられ得る。この特徴はまた、式1から11に示されるように、j:kの比率として表すことができる。ある実施形態において、ポリマーブレンドは、式1から11のうちのいずれかの構造を有するポリカーボネートを含み、jの値は、kの値よりも大きい。ある実施形態において、jの値は、kの値よりも少なくとも約10倍大きい。他の実施形態において、jの値は、kの値よりも少なくとも約20倍大きい。ある実施形態において、jの値は、kの値よりも少なくとも約50倍大きい。他の実施形態において、jの値は、kの値よりも少なくとも約100倍大きい。ある実施形態において、kの値は、0である。一部の実施形態において、ポリカーボネート組成物は、kの繰り返し単位エーテル結合を本質的に含まない。ある実施形態において、ポリマーブレンドは、式1から11のうちのいずれかの構造を有するポリカーボネートを含み、APCの数平均分子量MNは、約1×104g/molから約2×106g/molの範囲内である。ある実施形態において、MNは、約20,000g/molから約400,000g/molの範囲内である。ある実施形態において、MNは、約80,000g/molから約300,000g/molの範囲内である。ある実施形態において、MNは、約100,000g/molから約300,000g/molの範囲内である。ある実施形態において、MNは、約150,000g/molから約250,000g/molの範囲内である。ある実施形態において、ポリマーブレンドは、1から11のうちの2つ以上のランダム、ブロック、またはテーパ型コポリマーを含む。"